(57)【要約】      （修正有）【課題】光、熱又は酸化により引き起こされる劣化に対して有機材料を安定化させる安定剤混合物を提供する。【解決手段】２，４−ビス−（４−フェニルフェニル）−６−（２−ヒドロキシフェニル）−１，３，５−トリアジン系の特定の化合物類と；（Ｂ）特定のベンゾトリアゾール類、２−ヒドロキシベンゾフェノン類、オキサルアニリド類、２−ヒドロキシフェニルトリアジン類、シンナマート類及びベンゾアート類から選択される１個以上の化合物とを含む安定剤組成物。【選択図】なし【特許請求の範囲】
【請求項１】
（Ａ）式Ｉ：
【化１１０】
2010270336.tif 000134
（式中、Ｒは、（ＣＨ2−ＣＨ2−Ｏ−）n−Ｒ2；−ＣＨ2−ＣＨ（ＯＨ）−ＣＨ2−Ｏ−Ｒ2；又は−ＣＨ（Ｒ3）−ＣＯ−Ｏ−Ｒ4であり；ｎは０又は１であり；Ｒ2は、Ｃ1〜Ｃ13アルキル又はＣ2〜Ｃ20アルケニル又はＣ6〜Ｃ12アリール又はＣＯ−Ｃ1〜Ｃ18アルキルであり；Ｒ3は、Ｈ又はＣ1〜Ｃ8アルキルであり；Ｒ4は、Ｃ1〜Ｃ12アルキル又はＣ2〜Ｃ12アルケニル又はＣ5〜Ｃ6シクロアルキルである）で示される化合物；及び
（Ｂ）式（ＩＩａ）のベンゾトリアゾール類、式（ＩＩｂ）の２−ヒドロキシベンゾフェノン類、式（ＩＩｃ）のオキサルアニリド類、式（ＩＩｄ）の２−ヒドロキシフェニルトリアジン類、式（ＩＩｅ）のシンナマート類及び式（ＩＩｆ）のベンゾアート類：
【化１１１】
2010270336.tif 000135
（式中、Ｔ1は、水素、Ｃ1〜Ｃ18アルキル、又はフェニルで置換されているＣ1〜Ｃ18アルキルであるか、或いは
Ｔ1は下記式：
【化１１２】
2010270336.tif 000136
の基であり；
Ｌ1は、二価基、例えば−（ＣＨ2）n−であり、ここでｎは１〜８の範囲であり；
Ｔ2は、水素、Ｃ1〜Ｃ18アルキル、又はＣＯＯＴ5、Ｃ1〜Ｃ18アルコキシ、ヒドロキシ、フェニル若しくはＣ2〜Ｃ18アシルオキシで置換されているＣ1〜Ｃ18アルキルであり；
Ｔ3は、水素、ハロゲン、Ｃ1〜Ｃ18アルキル、Ｃ1〜Ｃ18アルコキシ、Ｃ2〜Ｃ18アシルオキシ、フェニル、又は炭素原子１〜１２個のペルフルオロアルキルであり；
Ｔ5は、Ｃ1〜Ｃ18アルキルであるか、或いは１個以上のＯで中断されている、及び／又はＯＨ若しくは下記の基：
【化１１３】
2010270336.tif 000137
で置換されているＣ4〜Ｃ50アルキルである）；
【化１１４】
2010270336.tif 000138
（式中、
Ｇ1、Ｇ2及びＧ3は、独立して、水素、ヒドロキシ又はＣ1〜Ｃ18アルコキシである）；
【化１１５】
2010270336.tif 000139
（式中、
Ｇ4、Ｇ5、Ｇ6及びＧ7は、独立して、水素、Ｃ1〜Ｃ12アルキル又はＣ1〜Ｃ12アルコキシアである）；
【化１１６】
2010270336.tif 000140
（式中、
Ｇ8は、Ｃ1〜Ｃ18アルキルであるか、或いはＣＯＯ若しくはＯＣＯ若しくはＯで中断されているか、又はＯで中断され、そしてＯＨで置換されているＣ4〜Ｃ18アルキルであり；
Ｇ9、Ｇ10、Ｇ11及びＧ12は、独立して、水素、メチル、ヒドロキシ又はＯＧ8である）；
【化１１７】
2010270336.tif 000141
（式中、
ｍは、１〜４の整数であり；
Ｇ15は、、水素又はフェニルであり；
ｎが１の場合、Ｇ16はＣＯＯ−Ｇ19であり；
ｎが２の場合、Ｇ16はＣ2〜Ｃ12アルカン−ジオキシカルボニルであり；
ｎが３の場合、Ｇ16はＣ3〜Ｃ12アルカン−トリオキシカルボニルであり；
ｎが４の場合、Ｇ16はＣ4〜Ｃ12アルカン−テトラオキシカルボニルであり；
Ｇ17は、水素、ＣＮ又はＣＯＯ−Ｇ19であり；
Ｇ18は、水素又はメトキシであり；
Ｇ19はＣ1〜Ｃ18アルキルである）；
【化１１８】
2010270336.tif 000142
（式中、
ｋは、１又は２であり；
ｋが１の場合、Ｇ20は、Ｃ1〜Ｃ18アルキル、フェニル又はＣ1〜Ｃ12アルキルで置換されているフェニルであり、そしてＧ21は、水素であり；
ｋが２の場合、Ｇ20及びＧ21は、一緒になって四価基：
【化１１９】
2010270336.tif 000143
であり；
Ｇ22及びＧ24は、独立して水素又はＣ1〜Ｃ8アルキルであり；
Ｇ23は、水素又はヒドロキシである）
から選択される化合物
（但し、成分（Ｂ）が、Ｇ9、Ｇ10、Ｇ11又はＧ12がメチルである式（ＩＩｄ）の２−ヒドロキシフェニルトリアジンを含む場合、式（Ｉ）のＲは、（ＣＨ2−ＣＨ2−Ｏ−）n−Ｒ2である）
を含む組成物。
【請求項２】
成分（Ｂ）が、化合物（ｉ）〜（ｘｌｖ）：
ｉ．２−（３′，５′−ジ−tert−ブチル−２′−ヒドロキシフェニル）−５−クロロベンゾトリアゾール、
ｉｉ．２−（３′，５′−ジ−tert−アミル−２′−ヒドロキシフェニル）ベンゾトリアゾール、
ｉｉｉ．２−（３′，５′−ビス（α，α−ジメチルベンジル）−２′−ヒドロキシフェニル）ベンゾトリアゾール、
ｉｖ．２−（３′−tert−ブチル−２′−ヒドロキシ−５′−（２−オクチルオキシカルボニルエチル）フェニル）ベンゾトリアゾール、
ｖ．２，２′−メチレン−ビス〔４−（１，１，３，３−テトラメチルブチル）−６−ベンゾトリアゾール−２−イルフェノール〕、
ｖｉ．２−〔３′−tert−ブチル−５′−（２−メトキシカルボニルエチル）−２′−ヒドロキシフェニル〕−２Ｈ−ベンゾトリアゾールとポリエチレングリコール３００のエステル交換生成物、
ｖｉｉ．２−〔２′−ヒドロキシ−３′−（α，α−ジメチルベンジル）−５′−（１，１，３，３−テトラメチルブチル）フェニル〕ベンゾトリアゾール、
ｖｉｉｉ．５−トリフルオロメチル−２−（２−ヒドロキシ−３−α−クミル−５−tert−オクチルフェニル）−２Ｈ−ベンゾトリアゾール、
ｉｘ．２−（２′−ヒドロキシ−５′−（２−ヒドロキシエチル）フェニル）ベンゾトリアゾール、
ｘ．２−（２′−ヒドロキシ−５′−（２−メタクリロイルオキシエチル）フェニル）ベンゾトリアゾール、
ｘｉ．２，４−ビス（２，４−ジメチルフェニル）−６−（２−ヒドロキシ−４−アルキルオキシフェニル）−１，３，５−トリアジン（ここで、アルキルはＣ8−アルキル基の混合物である）、
ｘｉｉ．２，４−ビス（２，４−ジメチルフェニル）−６−（２−ヒドロキシ−４−オクチルオキシフェニル）−１，３，５−トリアジン、
ｘｉｉｉ．２，４−ジフェニル−６−（２−ヒドロキシ−４−〔α−エチルヘキサノイルオキシエチル〕フェニル）−１，３，５−トリアジン、
ｘｉｖ．２，４−ビス（２−ヒドロキシ−４−ブチルオキシフェニル）−６−（２，４−ビス−ブチルオキシフェニル）−１，３，５−トリアジン、
ｘｖ．２，４，６−トリス（２−ヒドロキシ−４−〔１−エトキシカルボニルエトキシ〕フェニル）−１，３，５−トリアジン、
ｘｖｉ．トリス（２，４−ジヒドロキシフェニル）−１，３，５−トリアジンとα−クロロプロピオン酸エステル（Ｃ7〜Ｃ9アルコールの異性体混合物から製造）の混合物との反応生成物、
ｘｖｉｉ．２−〔４−（ドデシルオキシ／トリデシルオキシ−２−ヒドロキシプロポキシ）−２−ヒドロキシフェニル〕−４，６−ビス（２，４−ジメチルフェニル）１，３，５−トリアジン、
ｘｖｉｉｉ．２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン、
ｘｉｘ．２−（２−ヒドロキシ−４−ヘキシルオキシフェニル）−４−６−ジフェニル−１，３，５−トリアジン、
ｘｘ．２−（３′−tert．ブチル−５′−メチル−２′−ヒドロキシフェニル）−５−クロロ−ベンゾトリアゾール、
ｘｘｉ．２−（３′−sec．ブチル−５′−tert．ブチル−２′−ヒドロキシフェニル）−ベンゾトリアゾール、
ｘｘｉｉ．２−（３′，５′−ジ−tert−ブチル−２′−ヒドロキシフェニル）−ベンゾトリアゾール、
ｘｘｉｉｉ．２−（５′−tert．オクチル−２′−ヒドロキシフェニル）−ベンゾトリアゾール、
ｘｘｉｖ．２−（３′−ドデシル−５′−メチル−２′−ヒドロキシフェニル）−ベンゾトリアゾール、
ｘｘｖ．２−（３′−tert．ブチル−５′−（２−オクチルオキシカルボニルエチル）−２′−ヒドロキシフェニル）−５−クロロ−ベンゾトリアゾール、
ｘｘｖｉ．２−（５′−メチル−２′−ヒドロキシフェニル）−ベンゾトリアゾール、
ｘｘｖｉｉ．２−（５′−tert．ブチル−２′−ヒドロキシフェニル）−ベンゾトリアゾール、
ｘｘｘ．下記式：
【化１２０】
2010270336.tif 000144
の化合物、
ｘｘｘｉ．下記式：
【化１２１】
2010270336.tif 000145
の化合物、
ｘｘｘｉｉ．２−エチルヘキシル−ｐ−メトキシシンナマート、
ｘｘｘｉｉｉ．２，４−ジヒドロキシベンゾフェノン、
ｘｘｘｉｖ．２−ヒドロキシ−４−メトキシベンゾフェノン、
ｘｘｘｖ．２−ヒドロキシ−４−ドデシルオキシベンゾフェノン、
ｘｘｘｖｉ．２−ヒドロキシ−４−オクチルオキシベンゾフェノン、
ｘｘｘｖｉｉ．２，２′−ジヒドロキシ−４−メトキシベンゾフェノン、
ｘｘｘｖｉｉｉ．下記式：
【化１２２】
2010270336.tif 000146
の化合物、
ｘｘｘｉｘ．下記式：
【化１２３】
2010270336.tif 000147
の化合物、
ｘｌ．下記式：
【化１２４】
2010270336.tif 000148
の化合物、
ｘｌｉ．下記式：
【化１２５】
2010270336.tif 000149
の化合物、
ｘｌｉｉ．下記式：
【化１２６】
2010270336.tif 000150
の化合物、
ｘｌｉｉｉ．下記式：
【化１２７】
2010270336.tif 000151
の化合物、
ｘｌｉｖ．下記式：
【化１２８】
2010270336.tif 000152
の化合物、
ｘｌｖ．下記式：
【化１２９】
2010270336.tif 000153
の化合物
（但し、成分（Ｂ）が化合物ｘｉ、ｘｉｉ、ｘｖｉｉ又はｘｖｉｉｉを含む場合、式（Ｉ）のＲは、（ＣＨ2−ＣＨ2−Ｏ−）n−Ｒ2である）
から選択される、請求項１記載の組成物。
【請求項３】
成分（Ａ）が、Ｒが非中断であり、分岐鎖状若しくは非分岐鎖状であるＣ7〜Ｃ13アルキル鎖を含む式（Ｉ）の化合物から選択され、そして成分（Ｂ）が、式（ＩＩａ）のベンゾトリアゾール類及び式（ＩＩｂ）の２−ヒドロキシベンゾフェノン類から選択される、請求項１記載の組成物。
【請求項４】
成分（Ａ）が、化合物類：
（Ａ１）２−｛２−ヒドロキシ−４−〔１−オクチルオキシカルボニルエトキシ〕フェニル｝−４，６−ビス（４−フェニルフェニル）−１，３，５−トリアジン、及び／又は
（Ａ２）２−（２−ヒドロキシ−４−（２−エチルヘキシル）オキシ）フェニル−４，６−ビス（４−フェニル）フェニル−１，３，５−トリアジン
から選択される、請求項２記載の組成物。
【請求項５】
成分（Ａ）が化合物（Ａ１）であり、そして成分（Ｂ）が、化合物類  ｉ−ｉｖ、ｖｉ−ｘｉ、ｘｉｉｉ−ｘｖｉｉｉ、ｘｘ、ｘｘｉｉｉ−ｘｘｘｉｘから選択される、請求項４記載の組成物。
【請求項６】
成分（Ａ）が化合物（Ａ２）であり、そして成分（Ｂ）が、化合物類  ｉ−ｖｉｉｉ、ｘｉｉ、ｘｉｉｉ、ｘｉｘ−ｘｘｉｉｉ、ｘｘｖ−ｘｘｖｉｉ、ｘｘｘ−ｘｘｘｖｉ、ｘｌ−ｘｌｖから選択される、請求項４記載の組成物。
【請求項７】
可塑剤、潤滑剤、乳化剤、顔料、レオロジー添加剤、触媒、流量調整剤、光増白剤、更なる光安定剤、酸化防止剤、清澄剤、防炎加工剤、帯電防止剤、ベンゾオキサジノンＵＶ吸収剤、発泡剤及びチオ相乗剤から選択される更なる添加剤を含む、請求項１記載の組成物。
【請求項８】
立体障害アミン安定剤から選択される更なる添加剤を含む、請求項７記載の組成物。
【請求項９】
成分（Ａ）及び（Ｂ）を、（Ａ）１部：（Ｂ）２０部から（Ａ）１０部：（Ｂ）１部の範囲の重量比で含む、請求項１記載の組成物。
【請求項１０】
（ａ）有機材料及び
（ｂ）光、酸素及び／若しくは熱の作用に対する安定剤又は保護剤、或いは紫外線フィルター剤として、請求項１記載の化合物（Ａ）及び化合物（Ｂ）
を含む組成物。
【請求項１１】
有機材料が、熱可塑性ポリマー、被覆組成物の架橋性結合剤、架橋被覆物、染料若しくはプリントインク、又はカラー写真用材料である、請求項１０記載の組成物。
【請求項１２】
成分（ａ）の有機材料が熱可塑性ポリマーから選択され、そして、成分（ｂ）が、化合物（Ａ２）と、化合物類  ｉ−ｘ、ｘｉｉ、ｘｉｉｉ、ｘｉｘ−ｘｘｉｉｉ、ｘｘｖ−ｘｘｖｉｉ、ｘｘｘ−ｘｘｘｖｉ及びｘｌ−ｘｌｖから選択される化合物（Ｂ）の組み合わせである、請求項１０記載の組成物。
【請求項１３】
成分（ａ）の有機材料が、被覆組成物の架橋性結合剤、架橋被覆物、染料若しくはプリントインク、又はカラー写真用材料から選択され、そして成分（ｂ）が、化合物（Ａ１）と、化合物類  ｉ−ｉｖ、ｖｉ−ｘｉ、ｘｉｉｉ−ｘｖｉｉｉ、ｘｘ、ｘｘｉｉｉ−ｘｘｖｉｉ、ｘｘｘ−ｘｘｘｉｘから選択される化合物（Ｂ）の組み合わせである、請求項１０記載の組成物。
【請求項１４】
成分（ｂ）及び場合により更なる安定剤が、成分（ａ）に対して０．０１〜１０重量％の量で存在する、請求項１０記載の組成物。
【請求項１５】
成形品、回転成形品、射出成形品、吹込成形品、フィルム、テープ、単繊維物、繊維、不織布、断面材、接着剤又はパテ、表面被覆である、請求項１０記載の組成物。
【請求項１６】
光、酸素及び／又は熱による損傷に対して、有機材料を安定化する方法であって、前記材料に請求項１記載の組成物を加えるか、又は塗布することを含む方法。
【請求項１７】
光、酸素及び／又は熱による損傷に対して、有機材料を安定化するための、請求項１記載の組成物の使用。
【発明の詳細な説明】
【技術分野】
【０００１】
本発明は、２，４−ビス−（４−フェニルフェニル）−６−（２−ヒドロキシフェニル）−１，３，５−トリアジン系の特定の化合物類と、選択される他のＵＶ吸収剤を含む新規安定剤混合物、この混合物の助けを借りて、光、熱及び酸素による損傷に対して安定化される有機材料、並びに有機材料の安定剤として、この混合物の対応する使用に関する。
【０００２】
熱及び酸素と組み合わされた有害な放射線に対して有機ポリマーを安定化するＵＶ吸収剤の幾つかの混合物が、米国特許（ＵＳ）第５１０６８９１号、第５６６８２００号及び第６０６０５４３号に記載されている。
【０００３】
紫外線吸収剤（ＵＶＡ）の特定の組合せは、ＵＶ光線、熱及び／又は酸化により引き起こされる劣化に対して、有機材料を安定化させることに特に効果的であることが見出されている。本発明の安定剤の組合せは、材料を保護するためにその中に混和してよいか、又はＵＶ放射線が材料に到達することを防ぐため、ＵＶフィルター層としてか、若しくはその中に使用してよい。
【０００４】
したがって、本発明の主題は、
【０００５】
（Ａ）式Ｉ：
【０００６】
【化１】
2010270336.tif 000002
【０００７】
（式中、Ｒは、（ＣＨ2−ＣＨ2−Ｏ−）n−Ｒ2；−ＣＨ2−ＣＨ（ＯＨ）−ＣＨ2−Ｏ−Ｒ2；又は−ＣＨ（Ｒ3）−ＣＯ−Ｏ−Ｒ4であり；ｎは０又は１であり；Ｒ2は、Ｃ1〜Ｃ13アルキル又はＣ2〜Ｃ20アルケニル又はＣ6〜Ｃ12アリール又はＣＯ−Ｃ1〜Ｃ18アルキルであり；Ｒ3は、Ｈ又はＣ1〜Ｃ8アルキルであり；Ｒ4は、Ｃ1〜Ｃ12アルキル又はＣ2〜Ｃ12アルケニル又はＣ5〜Ｃ6シクロアルキルである）で示される化合物；及び
（Ｂ）式（ＩＩａ）のベンゾトリアゾール類、式（ＩＩｂ）の２−ヒドロキシベンゾフェノン類、式（ＩＩｃ）のオキサルアニリド類、式（ＩＩｄ）の２−ヒドロキシフェニルトリアジン類、式（ＩＩｅ）のシンナマート類及び式（ＩＩｆ）のベンゾアート類：
【０００８】
【化２】
2010270336.tif 000003
【０００９】
（式中、Ｔ1は、水素、Ｃ1〜Ｃ18アルキル、又はフェニルで置換されているＣ1〜Ｃ18アルキルであるか、或いは
Ｔ1は下記式：
【００１０】
【化３】
2010270336.tif 000004
【００１１】
の基であり；
Ｌ1は、二価基、例えば−（ＣＨ2）n−であり、ここでｎは１〜８の範囲であり；
Ｔ2は、水素、Ｃ1〜Ｃ18アルキル、又はＣＯＯＴ5、Ｃ1〜Ｃ18アルコキシ、ヒドロキシ、フェニル若しくはＣ2〜Ｃ18アシルオキシで置換されているＣ1〜Ｃ18アルキルであり；
Ｔ3は、水素、ハロゲン、Ｃ1〜Ｃ18アルキル、Ｃ1〜Ｃ18アルコキシ、Ｃ2〜Ｃ18アシルオキシ、−ＣＦ3のような炭素原子１〜１２個のペルフルオロアルキルであるか、又はＴ3はフェニルであり；
Ｔ5は、Ｃ1〜Ｃ18アルキルであるか、或いは１個以上のＯで中断されている、及び／又はＯＨ若しくは下記の基：
【００１２】
【化４】
2010270336.tif 000005
【００１３】
で置換されているＣ4〜Ｃ50アルキルである）；
【００１４】
【化５】
2010270336.tif 000006
【００１５】
（式中、
Ｇ1、Ｇ2及びＧ3は、独立して、水素、ヒドロキシ又はＣ1〜Ｃ18アルコキシである）；
【００１６】
【化６】
2010270336.tif 000007
【００１７】
（式中、
Ｇ4、Ｇ5、Ｇ6及びＧ7は、独立して、水素、Ｃ1〜Ｃ12アルキル又はＣ1〜Ｃ12アルコキシである）；
【００１８】
【化７】
2010270336.tif 000008
【００１９】
（式中、
Ｇ8は、Ｃ1〜Ｃ18アルキルであるか、或いはＣＯＯ若しくはＯＣＯ若しくはＯで中断されているか、又はＯで中断され、そしてＯＨで置換されているＣ4〜Ｃ18アルキルであり；
Ｇ9、Ｇ10、Ｇ11及びＧ12は、独立して、水素、メチル、ヒドロキシ又はＯＧ8である）；
【００２０】
【化８】
2010270336.tif 000009
【００２１】
（式中、
ｍは、１〜４の整数であり；
Ｇ15は、水素又はフェニルであり；
ｎが１の場合、Ｇ16はＣＯＯ−Ｇ19であり；
ｎが２の場合、Ｇ16はＣ2〜Ｃ12アルカン−ジオキシカルボニルであり；
ｎが３の場合、Ｇ16はＣ3〜Ｃ12アルカン−トリオキシカルボニルであり；
ｎが４の場合、Ｇ16はＣ4〜Ｃ12アルカン−テトラオキシカルボニルであり；
Ｇ17は、水素、ＣＮ又はＣＯＯ−Ｇ19であり；
Ｇ18は、水素又はメトキシであり；
Ｇ19はＣ1〜Ｃ18アルキルである）；
【００２２】
【化９】
2010270336.tif 000010
【００２３】
（式中、
ｋは、１又は２であり；
ｋが１の場合、Ｇ20は、Ｃ1〜Ｃ18アルキル、フェニル又はＣ1〜Ｃ12アルキルで置換されているフェニルであり、そしてＧ21は、水素であり；
ｋが２の場合、Ｇ20及びＧ21は、一緒になって、四価基：
【００２４】
【化１０】
2010270336.tif 000011
【００２５】
であり；
Ｇ22及びＧ24は、独立して水素又はＣ1〜Ｃ8アルキルであり；
Ｇ23は、水素又はヒドロキシである）
から選択される化合物
（但し、成分（Ｂ）が、Ｇ9、Ｇ10、Ｇ11又はＧ12がメチルである式（ＩＩｄ）の２−ヒドロキシフェニルトリアジンを含む場合、式（Ｉ）のＲは、（ＣＨ2−ＣＨ2−Ｏ−）n−Ｒ2である）
を含む組成物である。
【００２６】
好ましくは、成分（Ｂ）は、（ｉ）〜（ｘｌｖ）：
ｉ．２−（３′，５′−ジ−tert−ブチル−２′−ヒドロキシフェニル）−５−クロロベンゾトリアゾール、
ｉｉ．２−（３′，５′−ジ−tert−アミル−２′−ヒドロキシフェニル）ベンゾトリアゾール、
ｉｉｉ．２−（３′，５′−ビス（α，α−ジメチルベンジル）−２′−ヒドロキシフェニル）ベンゾトリアゾール、
ｉｖ．２−（３′−tert−ブチル−２′−ヒドロキシ−５′−（２−オクチルオキシカルボニルエチル）フェニル）ベンゾトリアゾール、
ｖ．２，２′−メチレン−ビス〔４−（１，１，３，３−テトラメチルブチル）−６−ベンゾトリアゾール−２−イルフェノール〕、
ｖｉ．２−〔３′−tert−ブチル−５′−（２−メトキシカルボニルエチル）−２′−ヒドロキシフェニル〕−２Ｈ−ベンゾトリアゾールとポリエチレングリコール３００のエステル交換生成物、
ｖｉｉ．２−〔２′−ヒドロキシ−３′−（α，α−ジメチルベンジル）−５′−（１，１，３，３−テトラメチルブチル）フェニル〕ベンゾトリアゾール、
ｖｉｉｉ．５−トリフルオロメチル−２−（２−ヒドロキシ−３−α−クミル−５−tert−オクチルフェニル）−２Ｈ−ベンゾトリアゾール、
ｉｘ．２−（２′−ヒドロキシ−５′−（２−ヒドロキシエチル）フェニル）ベンゾトリアゾール、
ｘ．２−（２′−ヒドロキシ−５′−（２−メタクリロイルオキシエチル）フェニル）ベンゾトリアゾール、
ｘｉ．２，４−ビス（２，４−ジメチルフェニル）−６−（２−ヒドロキシ−４−アルキルオキシフェニル）−１，３，５−トリアジン（ここで、アルキルはＣ8−アルキル基の混合物である）（ＣＡＳ  Ｎｏｓ．１３７７５９−３８−７；８５０９９−５１−０；８５０９９−５０−９）；
ｘｉｉ．２，４−ビス（２，４−ジメチルフェニル）−６−（２−ヒドロキシ−４−オクチルオキシフェニル）−１，３，５−トリアジン（ＣＡＳ  Ｎｏ．２７２５−２２−６）、
ｘｉｉｉ．２，４−ジフェニル−６−（２−ヒドロキシ−４−〔α−エチルヘキサノイルオキシエチル〕フェニル）−１，３，５−トリアジン、
ｘｉｖ．２，４−ビス（２−ヒドロキシ−４−ブチルオキシフェニル）−６−（２，４−ビス−ブチルオキシフェニル）−１，３，５−トリアジン、
ｘｖ．２，４，６−トリス（２−ヒドロキシ−４−〔１−エトキシカルボニルエトキシ〕フェニル）−１，３，５−トリアジン、
ｘｖｉ．トリス（２，４−ジヒドロキシフェニル）−１，３，５−トリアジンとα−クロロプロピオン酸エステル（Ｃ7〜Ｃ9アルコールの異性体混合物から製造）の混合物との反応生成物、
ｘｖｉｉ．２−〔４−（ドデシルオキシ／トリデシルオキシ−２−ヒドロキシプロポキシ）−２−ヒドロキシフェニル〕−４，６−ビス（２，４−ジメチルフェニル）−１，３，５−トリアジン、
ｘｖｉｉｉ．２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン、
ｘｉｘ．２−（２−ヒドロキシ−４−ヘキシルオキシフェニル）−４，６−ジフェニル−１，３，５−トリアジン、
ｘｘ．２−（３′−tert．ブチル−５′−メチル−２′−ヒドロキシフェニル）−５−クロロ−ベンゾトリアゾール、
ｘｘｉ．２−（３′−sec．ブチル−５′−tert．ブチル−２′−ヒドロキシフェニル）−ベンゾトリアゾール、
ｘｘｉｉ．２−（３′，５′−ジ−tert−ブチル−２′−ヒドロキシフェニル）−ベンゾトリアゾール、
ｘｘｉｉｉ．２−（５′−tert．オクチル−２′−ヒドロキシフェニル）−ベンゾトリアゾール、
ｘｘｉｖ．２−（３′−ドデシル−５′−メチル−２′−ヒドロキシフェニル）−ベンゾトリアゾール、
ｘｘｖ．２−（３′−tert．ブチル−５′−（２−オクチルオキシカルボニルエチル）−２′−ヒドロキシフェニル）−５−クロロ−ベンゾトリアゾール、
ｘｘｖｉ．２−（５′−メチル−２′−ヒドロキシフェニル）−ベンゾトリアゾール、
ｘｘｖｉｉ．２−（５′−tert．ブチル−２′−ヒドロキシフェニル）−ベンゾトリアゾール、下記式：
【００２７】
【化１１】
2010270336.tif 000012
【００２８】
の化合物、
ｘｘｘｉ．下記式：
【００２９】
【化１２】
2010270336.tif 000013
【００３０】
の化合物、
ｘｘｘｉｉ．２−エチルヘキシル−ｐ−メトキシシンナマート（ＣＡＳ  Ｎｏ．５４６６−７７−３）、
ｘｘｘｉｉｉ．２，４−ジヒドロキシベンゾフェノン、
ｘｘｘｉｖ．２−ヒドロキシ−４−メトキシベンゾフェノン、
ｘｘｘｖ．２−ヒドロキシ−４−ドデシルオキシベンゾフェノン、
ｘｘｘｖｉ．２−ヒドロキシ−４−オクチルオキシベンゾフェノン、
ｘｘｘｖｉｉ．２，２′−ジヒドロキシ−４−メトキシベンゾフェノン、
ｘｘｘｖｉｉｉ．下記式：
【００３１】
【化１３】
2010270336.tif 000014
【００３２】
の化合物、
ｘｘｘｉｘ．下記式：
【００３３】
【化１４】
2010270336.tif 000015
【００３４】
の化合物、
ｘｌ．下記式：
【００３５】
【化１５】
2010270336.tif 000016
【００３６】
の化合物、
ｘｌｉ．下記式：
【００３７】
【化１６】
2010270336.tif 000017
【００３８】
の化合物、
ｘｌｉｉ．下記式：
【００３９】
【化１７】
2010270336.tif 000018
【００４０】
の化合物、
ｘｌｉｉｉ．下記式：
【００４１】
【化１８】
2010270336.tif 000019
【００４２】
の化合物、
ｘｌｉｖ．下記式：
【００４３】
【化１９】
2010270336.tif 000020
【００４４】
の化合物、
ｘｌｖ．下記式：
【００４５】
【化２０】
2010270336.tif 000021
【００４６】
の化合物
（但し、成分（Ｂ）が化合物ｘｉ、ｘｉｉ、ｘｖｉｉ又はｘｖｉｉｉを含む場合、式（Ｉ）のＲは、（ＣＨ2−ＣＨ2−Ｏ−）n−Ｒ2である）
から選択される、１個以上の化合物を含む。
【００４７】
Ｒ2、Ｒ3又はＲ4を含む、示された定義の関係において、アルキルは、例えば、メチル、エチル、プロピル、イソプロピル、ｎ−ブチル、sec−ブチル、イソブチル、t−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシルのような、分岐鎖状又は非分岐鎖状アルキルである。
【００４８】
１つ以上のＯで中断されているアルキルは、例えば、ポリエチレングリコール残基のようなポリオキシアルキレンである。
【００４９】
一般にアルキルは芳香族炭化水素基であり、例えば、フェニル、ビフェニリル又はナフチルである。
【００５０】
示される定義の関係内において、アルケニルは、とりわけ、ビニル、アリル、イソプロペニル、２−ブテニル、３−ブテニル、イソブテニル、ｎ−ペンタ−２，４−ジエニル、３−メチル−ブタ−２−エニル、ｎ−オクタ−２−エニル、ｎ−ドデカ−２−エニル、イソドデセニル、ｎ−ドデカ−２−エニル、ｎ−オクタデカ−４−エニルを含む。
【００５１】
ハロゲンは、主にフルオロ、クロロ、ブロモ又はヨードであり、特にクロロである。
【００５２】
Ｃ5〜Ｃ6シクロアルキルは、主にシクロペンチル、シクロヘキシルである。
【００５３】
Ｃ2〜Ｃ18アシルオキシは、例えば、アルカノイルオキシ、ベンゾイルオキシ、又はアクリロイルオキシ若しくはメタクリロイルオキシのようなアルケノイルオキシである。
【００５４】
二価のＣ2〜Ｃ12アルカン−ジオキシカルボニルの例は、−ＣＯＯ−ＣＨ2ＣＨ2−ＯＣＯ−であり；
三価のＣ3〜Ｃ12アルカン−トリオキシカルボニルの例は、−ＣＯＯ−ＣＨ2−ＣＨ（ＯＣＯ−）ＣＨ2−ＯＣＯ−であり；
四価のＣ4〜Ｃ12アルカン−テトラオキシカルボニルの例は、（−ＣＯＯ−ＣＨ2）4Ｃである。
【００５５】
成分（Ａ）及び（Ｂ）は、それぞれ単一の化合物であるか、又は化合物の混合物であってよい。
【００５６】
成分（Ｂ）の化合物ｘｖｉｉにおいて、ドデシル／トリデシル残基は、通常、異性体の混合物である。成分（Ｂ）の化合物ｘｖｉにおいて、オクチル残基は、主に、ｎ−オクチルと２−エチルヘキシルの混合物である。
【００５７】
好ましい実施態様において、成分（Ａ）は、Ｒが、Ｃ1〜Ｃ13アルキル又は−ＣＨ（Ｒ3）−ＣＯ−Ｏ−Ｒ4であり、Ｒ3及びＲ4は、独立して、Ｈ又はＣ1〜Ｃ8アルキルである、式（Ｉ）の化合物：
下記式：
【００５８】
【化２１】
2010270336.tif 000022
【００５９】
【化２２】
2010270336.tif 000023
【００６０】
で示される、
（Ａ１）２−｛２−ヒドロキシ−４−〔１−オクチルオキシカルボニルエトキシ〕フェニル｝−４，６−ビス（４−フェニルフェニル）−１，３，５−トリアジン、及び／又は
（Ａ２）２−（２−ヒドロキシ−４−（２−エチルヘキシル）オキシ）フェニル−４，６−ビス（４−フェニル）フェニル−１，３，５−トリアジン
から選択される。
【００６１】
式（Ａ１）において、部分Ｃ8Ｈ17（ｉ）は、通常、分岐鎖状と非分岐鎖状のオクチル基の異性体混合物である（例えば、ＵＳ−６０６０５４３の実施例Ａ１４を参照）。
【００６２】
別の好ましい実施態様において、成分（Ｂ）は、化合物類ｉ−ｘｘから選択される。
【００６３】
特定の実施態様において、成分（Ａ）は、残基Ｒが、非中断、分岐鎖状又は非分岐鎖状のＣ7〜Ｃ13アルキル鎖を含有する化合物類から選択される。
【００６４】
特定の技術的に興味深いものは、
成分（Ａ）が、化合物（Ａ１）であり、そして成分（Ｂ）が、化合物類  ｉ−ｉｖ、ｖｉ−ｘｉ、ｘｉｉｉ−ｘｖｉｉｉ、ｘｘ、ｘｘｉｉｉ−ｘｘｘｉｘ、特に、ｉｉ、ｉｉｉ、ｉｖ、ｖｉ、ｖｉｉ、ｖｉｉｉ、ｘｘ、ｘｘｖ、ｘｘｘｖｉｉ、とりわけ、ベンゾチアゾール系のものから選択される、
又は
成分（Ａ）が化合物（Ａ２）であり、そして成分（Ｂ）が、化合物類  ｉ−ｘ、ｘｉｉ、ｘｉｉｉ、ｘｉｘ−ｘｘｉｉｉ、ｘｘｖ−ｘｘｖｉｉ、ｘｘｘ−ｘｘｘｖｉ及びｘｌ−ｘｌｖ、特に、ｉ、ｉｉ、ｉｉｉ、ｖ、ｖｉ、ｖｉｉｉ、ｘｉｉ、ｘｉｉｉ、ｘｉｘ、ｘｘ、ｘｘｉｉ、ｘｘｉｉｉ、ｘｘｖｉ、ｘｘｘ、ｘｘｘｉ、ｘｘｘｉｖ、ｘｘｘｖｉ、ｘｌ、ｘｌｉ、ｘｌｉｉ、ｘｌｉｉｉ、ｘｌｉｖ、ｘｌｖから選択される
組成物である。
【００６５】
成分（Ａ）及び（Ｂ）は、それぞれ単一の化合物であるか、又は化合物類の混合物であってよく、特に興味深いものは、成分（Ｂ）が化合物類の混合物である組合せである。
【００６６】
成分（Ｂ）として特に興味深いものは、ベンゾトリアゾール又はベンゾフェノン系の化合物類である。
【００６７】
成分（Ａ）の化合物類は、例えば、ＵＳ−５９５９００８及びＵＳ−６２５５４８３により既知である。
成分（Ｂ）の化合物類は既知であり、例えば、ＷＯ  ０１／４７９００、実施例４に開示されている化合物ｘｖｉであり、これらの化合物類（Ｂ）は、とりわけ、
Ciba Specialty Chemicals, Switzerland;
Clariant, Switzerland;
BASF, Germany;
Cytec Corp., USA
により市販されている。
【００６８】
成分（Ａ）の更に好ましい化合物は、下記式のものである：
【００６９】
【化２３】
2010270336.tif 000024
2010270336.tif 000025
2010270336.tif 000026
2010270336.tif 000027
2010270336.tif 000028
2010270336.tif 000029
【００７０】
場合により更なに使用される添加剤。
場合により本発明のＵＶ吸収剤と組み合わされる他の添加剤は、例えば、可塑剤、潤滑剤、乳化剤、顔料、レオロジー添加剤、触媒、流量調整剤、光増白剤、更なる光安定剤、酸化防止剤、置換及び非置換ビスベンジリデンソルビトールのような清澄剤、防炎加工剤、帯電防止剤、ベンゾオキサジノンＵＶ吸収剤、発泡剤及びジラウリルチオジプロピオナート又はジステアリルチオジプロピオナートのようなチオ相乗剤を含む。具体例を下記に示す：
１．酸化防止剤
１．１．アルキル化モノフェノール類、例えば、２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、側鎖において直鎖状又は分岐鎖状であるノニルフェノール類、例えば２，６−ジ−ノニル−４−メチルフェノール、２，４−ジメチル−６−（１′−メチルウンデカ−１′−イル）フェノール、２，４−ジメチル−６−（１′−メチルヘプタデカ−１′−イル）フェノール、２，４−ジメチル−６−（１′−メチルトリデカ−１′−イル）フェノール及びそれらの混合物。
【００７１】
１．２．アルキルチオメチルフェノール類、例えば、２，４−ジオクチルチオメチル−６−tert−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７２】
１．３．ヒドロキノン類及びアルキル化ヒドロキノン類、例えば、２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニルステアラート、ビス（３，５−ジ−tert−ブチル−４−ヒドロキシフェニル）アジパート。
【００７３】
１．４．トコフェロール類、例えば、α−トコフェロール、β−トコフェロール、γ−トコフェロール、δ−トコフェロール及びそれらの混合物（ビタミンＥ）。
【００７４】
１．５．ヒドロキシル化チオジフェニルエーテル類、例えば、２，２′−チオビス（６−tert−ブチル−４−メチルフェノール）、２，２′−チオビス（４−オクチルフェノール）、４，４′−チオビス（６−tert−ブチル−３−メチルフェノール）、４，４′−チオビス（６−tert−ブチル−２−メチルフェノール）、４，４′−チオビス（３，６−ジ−sec−アミルフェノール）、４，４′−ビス（２，６−ジメチル−４−ヒドロキシフェニル）ジスルフィド。
【００７５】
１．６．アルキリデンビスフェノール類、例えば、２，２′−メチレンビス（６−tert−ブチル−４−メチルフェノール）、２，２′−メチレンビス（６−tert−ブチル−４−エチルフェノール）、２，２′−メチレンビス〔４−メチル−６−（α−メチルシクロヘキシル）フェノール〕、２，２′−メチレンビス（４−メチル−６−シクロヘキシルフェノール）、２，２′−メチレンビス（６−ノニル−４−メチルフェノール）、２，２′−メチレンビス（４，６−ジ−tert−ブチルフェノール）、２，２′−エチリデンビス（４，６−ジ−tert−ブチルフェノール）、２，２′−エチリデンビス（６−tert−ブチル−４−イソブチルフェノール）、２，２′−メチレンビス〔６−（α−メチルベンジル）−４−ノニルフェノール〕、２，２′−メチレンビス〔６−（α，α−ジメチルベンジル）−４−ノニルフェノール〕、４，４′−メチレンビス（２，６−ジ−tert−ブチルフェノール）、４，４′−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチルフェニル）−３−ｎ−ドデシルメルカプトブタン、エチレングリコールビス〔３，３−ビス（３′−tert−ブチル−４′−ヒドロキシフェニル）ブチラート〕、ビス（３−tert−ブチル−４−ヒドロキシ−５−メチル−フェニル）ジシクロペンタジエン、ビス〔２−（３′−tert−ブチル−２′−ヒドロキシ−５′−メチルベンジル）−６−tert−ブチル−４−メチルフェニル〕テレフタラート、１，１−ビス（３，５−ジメチル−２−ヒドロキシフェニル）ブタン、２，２−ビス（３，５−ジ−tert−ブチル−４−ヒドロキシフェニル）プロパン、２，２−ビス（５−tert−ブチル−４−ヒドロキシ−２−メチルフェニル）−４−ｎ−ドデシルメルカプトブタン、１，１，５，５−テトラ（５−tert−ブチル−４−ヒドロキシ−２−メチルフェニル）ペンタン。
【００７６】
１．７．Ｏ−、Ｎ−及びＳ−ベンジル化合物類、例えば、３，５，３′，５′−テトラ−tert−ブチル−４，４′−ジヒドロキシジベンジルエーテル、オクタデシル−４−ヒドロキシ−３，５−ジメチルベンジルメルカプトアセタート、トリデシル−４−ヒドロキシ−３，５−ジ−tert−ブチルベンジルメルカプトアセタート、トリス（３，５−ジ−tert−ブチル−４−ヒドロキシベンジル）アミン、ビス（４−tert−ブチル−３−ヒドロキシ−２，６−ジメチルベンジル）ジチオテレフタラート、ビス（３，５−ジ−tert−ブチル−４−ヒドロキシベンジル）スルフィド、イソオクチル−３，５−ジ−tert−ブチル−４−ヒドロキシベンジルメルカプトアセタート。
【００７７】
１．８．ヒドロキシベンジル化マロナート類、例えば、ジオクタデシル−２，２−ビス（３，５−ジ−tert−ブチル−２−ヒドロキシベンジル）マロナート、ジ−オクタデシル−２−（３−tert−ブチル−４−ヒドロキシ−５−メチルベンジル）マロナート、ジ−ドデシルメルカプトエチル−２，２−ビス（３，５−ジ−tert−ブチル−４−ヒドロキシベンジル）マロナート、ビス〔４−（１，１，３，３−テトラメチルブチル）フェニル〕−２，２−ビス（３，５−ジ−tert−ブチル−４−ヒドロキシベンジル）マロナート。
【００７８】
１．９．芳香族ヒドロキシベンジル化合物類、例えば、１，３，５−トリス（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼン、２，４，６−トリス（３，５−ジ−tert−ブチル−４−ヒドロキシベンジル）フェノール。
【００７９】
１．１０．トリアジン化合物類、例えば、２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス（３，５−ジ−tert−ブチル−４−ヒドロキシベンジル）イソシアヌラート、１，３，５−トリス（４−tert−ブチル−３−ヒドロキシ−２，６−ジメチルベンジル）イソシアヌラート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【００８０】
１．１１．ベンジルホスホナート類、例えば、ジメチル−２，５−ジ−tert−ブチル−４−ヒドロキシベンジルホスホナート、ジエチル−３，５−ジ−tert−ブチル−４−ヒドロキシベンジルホスホナート、ジオクタデシル３，５−ジ−tert−ブチル−４−ヒドロキシベンジルホスホナート、ジオクタデシル−５−tert−ブチル−４−ヒドロキシ−３−メチルベンジルホスホナート、３，５−ジ−tert−ブチル−４−ヒドロキシベンジルホスホン酸のモノエチルエステルのカルシウム塩。
【００８１】
１．１２．アシルアミノフェノール類、例えば、４−ヒドロキシラウルアニリド、４−ヒドロキシステアルアニリド、オクチルＮ−（３，５−ジ−tert−ブチル−４−ヒドロキシフェニル）カルバマート。
【００８２】
１．１３．β−（３，５−ジ−tert−ブチル−４−ヒドロキシフェニル）プロピオン酸と、一価又は多価アルコール、例えば、メタノール、エタノール、ｎ−オクタノール、i−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンとのエステル類。
【００８３】
１．１４．β−（５−tert−ブチル−４−ヒドロキシ−３−メチルフェニル）プロピオン酸と、一価又は多価アルコール、例えば、メタノール、エタノール、ｎ−オクタノール、i−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタン、３，９−ビス〔２−｛３−（３−tert−ブチル−４−ヒドロキシ−５−メチルフェニル）プロピオニルオキシ｝−１，１−ジメチルエチル〕−２，４，８，１０−テトラオキサスピロ〔５．５〕ウンデカンとのエステル類。
【００８４】
１．１５．β−（３，５−ジシクロヘキシル−４−ヒドロキシフェニル）プロピオン酸と、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンとのエステル類。
【００８５】
１．１６．３，５−ジ−tert−ブチル−４−ヒドロキシフェニル酢酸と、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンとのエステル類。
【００８６】
１．１７．β−（３，５−ジ−tert−ブチル−４−ヒドロキシフェニル）プロピオン酸のアミド類、例えば、Ｎ，Ｎ′−ビス（３，５−ジ−tert−ブチル−４−ヒドロキシフェニルプロピオニル）ヘキサメチレンジアミド、Ｎ，Ｎ′−ビス（３，５−ジ−tert−ブチル−４−ヒドロキシフェニルプロピオニル）トリメチレンジアミド、Ｎ，Ｎ′−ビス（３，５−ジ−tert−ブチル−４−ヒドロキシフェニルプロピオニル）ヒドラジド、Ｎ，Ｎ′−ビス〔２−（３−〔３，５−ジ−tert−ブチル−４−ヒドロキシフェニル〕プロピオニルオキシ）エチル〕オキサミド（Naugard（登録商標）XL-1、Uniroyal社製）。
【００８７】
１．１８．アスコルビン酸（ビタミンＣ）
【００８８】
１．１９．アミン化防止剤、例えば、Ｎ，Ｎ′−ジ−イソプロピル−ｐ−フェニレンジアミン、Ｎ，Ｎ′−ジ−sec−ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−sec−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−tert−オクチルフェニル）−１−ナフチルアミン、Ｎ−フェニル−２−ナフチルアミン、オクチル化ジフェニルアミン、例えば、ｐ，ｐ′−ジ−tert−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）−アミン、２，６−ジ−tert−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス〔（２−メチルフェニル）アミノ〕エタン、１，２−ビス（フェニルアミノ）プロパン、（ｏ−トリル）ビグアニド、ビス〔４−（１′，３′−ジメチルブチル）フェニル〕アミン、tert−オクチル化Ｎ−フェニル−１−ナフチルアミン、モノ−及びジ−アルキル化tert−ブチル−／tert−オクチルジフェニルアミンの混合物、モノ−及びジ−アルキル化ノニルジフェニルアミンの混合物、モノ−及びジ−アルキル化ドデシルジフェニルアミンの混合物、モノ−及びジ−アルキル化イソプロピル／イソヘキシルジフェニルアミンの混合物、モノ−及びジ−アルキル化tert−ブチルジフェニルアミンの混合物、２，３−ジヒドロ−３，３−ジメチル−４Ｈ−１，４−ベンゾチアジン、フェノチアジン、モノ−及びジ−アルキル化tert−ブチル／tert−オクチルフェノチアジン類の混合物、モノ−及びジ−アルキル化tert−オクチルフェノチアジン類の混合物、Ｎ−アリルフェノチアジン，Ｎ，Ｎ，Ｎ′，Ｎ′−テトラフェニル−１，４−ジアミノブタ−２−エン、Ｎ，Ｎ−ビス（２，２，６，６−テトラメチルピペリジ−４−イル）ヘキサメチレンジアミン、ビス（２，２，６，６−テトラメチルピペリジ−４−イル）セバカート、２，２，６，６−テトラメチルピペリジン−４−オン、２，２，６，６−テトラメチルピペリジン−４−オール。
【００８９】
２．ＵＶ吸収剤及び光安定剤
【００９０】
２．１．更なる２−（２′−ヒドロキシフェニル）ベンゾトリアゾール類、例えば、２−（２′−ヒドロキシ−５′−（１，１，３，３−テトラメチルブチル）フェニル）ベンゾトリアゾール、２−（２′−ヒドロキシ−４′−オクチルオキシフェニル）ベンゾトリアゾール、２−（３′−tert−ブチル−２′−ヒドロキシ−５′−（２−オクチルオキシカルボニルエチル）フェニル）−５−クロロベンゾトリアゾール、２−（３′−tert−ブチル−５′−〔２−（２−エチルヘキシルオキシ）カルボニルエチル〕−２′−ヒドロキシフェニル）−５−クロロベンゾトリアゾール、２−（３′−tert−ブチル−２′−ヒドロキシ−５′−（２−メトキシカルボニルエチル）フェニル）−５−クロロベンゾトリアゾール、２−（３′−tert−ブチル−２′−ヒドロキシ−５′−（２−メトキシカルボニルエチル）フェニル）ベンゾトリアゾール、２−（３′−tert−ブチル−２′−ヒドロキシ−５′−（２−オクチルオキシカルボニルエチル）フェニル）ベンゾトリアゾール、２−（３′−tert−ブチル−５′−〔２−（２−エチルヘキシルオキシ）カルボニルエチル〕−２′−ヒドロキシフェニル）ベンゾトリアゾール、２−（３′−ドデシル−２′−ヒドロキシ−５′−メチルフェニル）ベンゾトリアゾール、２−（３′−tert−ブチル−２′−ヒドロキシ−５′−（２−イソオクチルオキシカルボニルエチル）フェニルベンゾトリアゾール、２，２′−メチレンビス〔４−（１，１，３，３−テトラメチルブチル）−６−ベンゾトリアゾール−２−イルフェノール〕；２−〔３′−tert−ブチル−５′−（２−メトキシカルボニルエチル）−２′−ヒドロキシフェニル〕−２Ｈ−ベンゾトリアゾールとポリエチレングリコール３００とのエステル交換生成物；
【００９１】
【化２４】
2010270336.tif 000030
【００９２】
（式中、Ｒは、３′−tert−ブチル−４′−ヒドロキシ−５′−２Ｈ−ベンゾトリアゾール−２−イルフェニルである）；２−〔２′−ヒドロキシ−３′−（α，α−ジメチルベンジル）−５′−（１，１，３，３−テトラメチルブチル）フェニル〕ベンゾトリアゾール；２−〔２′−ヒドロキシ−３′−（１，１，３，３−テトラメチルブチル）−５′−（α，α−ジメチルベンジル）フェニル〕ベンゾトリアゾール。
【００９３】
２．２．更なる２−ヒドロキシベンゾフェノン類、例えば、４−デシルオキシ、４−ベンジルオキシ、４，２′，４′−トリヒドロキシ及び２′−ヒドロキシ−４，４′−ジメトキシ誘導体類。
【００９４】
２．３．置換されているか、又は非置換の安息香酸のエステル類、例えば、４−tert−ブチルフェニルサリチラート、サリチル酸フェニル、サリチル酸オクチルフェニル、ジベンゾイルレゾルシノール、ビス（４−tert−ブチルベンゾイル）レゾルシノール、ベンゾイルレゾルシノール、２，４−ジ−tert−ブチルフェニル３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシベンゾアート、２−メチル−４，６−ジ−tert−ブチルフェニル３，５−ジ−tert−ブチル−４−ヒドロキシベンゾアート。
【００９５】
２．４．アクリルラート類、例えば、エチルα−シアノ−β，β−ジフェニルアクリラート、イソオクチルα−シアノ−β，β−ジフェニルアクリラート、メチルα−カルボメトキシシンナマート、メチルα−シアノ−β−メチル−ｐ−メトキシシンナマート、ブチルα−シアノ−β−メチル−ｐ−メトキシシンナマート、メチルα−カルボメトキシ−ｐ−メトキシシンナマート及びＮ−（β−カルボメトキシ−β−シアノビニル）−２−メチルインドリン。
【００９６】
２．５．ニッケル化合物類、例えば、ｎ−ブチルアミン、トリエタノールアミン若しくはＮ−シクロヘキシルジエタノールアミンのような追加のリガンドを有する又は有さない、１：１又は１：２錯体のような２，２′−チオビス〔４−（１，１，３，３−テトラメチルブチル）フェノール〕のニッケル錯体、ニッケルジブチルジチオカルバマート、４−ヒドロキシ−３，５−ジ−tert−ブチルベンジルリン酸のモノアルキルエステル類（例えば、メチル又はエチルエステル）のニッケル塩、ケトキシム類のニッケル錯体、例えば、２−ヒドロキシ−４−メチルフェニルウンデシルケトキシムのニッケル錯体、追加のリガンドを有する又は有さない、１−フェニル−４−ラウロイル−５−ヒドロキシピラゾールのニッケル錯体。
【００９７】
２．６．立体障害アミン類、例えば、ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンとの直鎖又は環式縮合物、トリス（２，２，６，６−テトラメチル−４−ピペリジル）ニトリロトリアセタート、テトラキス（２，２，６，６−テトラメチル−４−ピペリジル）−１，２，３，４−ブタンテトラカルボキシラート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ′−ビス（２，２，６，６−テトラメチル−４−ピペリジル）ヘキサメチレンジアミンと４−モルホリノ−２，６−ジクロロ−１，３，５−トリアジンとの直鎖又は環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ〔４．５〕デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、５−（２−エチルヘキサノイル）−オキシメチル−３，３，５−トリメチル−２−モルホリノン、１−（２−ヒドロキシ−２−メチルプロピル）−４−オクタデカノイルオキシー２，２，６，６−テトラメチルピペリジン、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン、２，４−ビス〔（１−シクロヘキシルオキシ−２，２，６，６−ピペリジン−４−イル）ブチルアミノ〕−６−クロロ−ｓ−トリアジンとＮ，Ｎ′−ビス（３−アミノプロピル）エチレンジアミン）との反応生成物、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン、その他に４−ブチルアミノ−２，２，６，６−テトラメチルピペリジンとの縮合物（ＣＡＳ  Ｒｅｇ．Ｎｏ．〔１３６５０４−９６−６〕）；１，６−ヘキサンジアミンと２，４，６−トリクロロ−１，３，５−トリアジン、その他にＮ，Ｎ−ジブチルアミンと４−ブチルアミノ−２，２，６，６−テトラメチルピペリジンとの縮合物（ＣＡＳ  Ｒｅｇ．Ｎｏ．〔１９２２６８−６４−７））；Ｎ−（２，２，６，６−テトラメチル−４−ピペリジル）−ｎ−ドデシルスクシンイミド；Ｎ−（１，２，２，６，６−ペンタメチル−４−ピペリジル）−ｎ−ドデシルスクシンイミド；２−ウンデシル−７，７，９，９−テトラメチル−１−オキサ−３，８−ジアザ−４−オキソ−スピロ〔４．５〕デカン；５−（２−エチルヘキサノイル）オキシメチル−３，３，５−トリメチル−２−モルホリノン；７，７，９，９−テトラメチル−２−シクロウンデシル−１−オキサ−３，８−ジアザ−４−オキソスピロ−〔４，５〕デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ〔メチルプロピル−３−オキシ−４−（２，２，６，６−テトラメチル−４−ピペリジル）〕シロキサン、マイレン酸無水物α−オレフィンコポリマーと２，２，６，６−テトラメチル−４−アミノピペリジン又は１，２，２，６，６−ペンタメチル−４−アミノピペリジンとの反応生成物。
【００９８】
２．７．オキサミド類、例えば、４，４′−ジオクチルオキシオキサニリド、２，２′−ジエトキシオキサニリド、２，２′−ジオクチルオキシ−５，５′−ジ−tert−ブトキサニリド、２，２′−ジドデシルオキシ−５，５′−ジ−tert−ブトキサニリド、２−エトキシ−２′−エチルオキサニリド、Ｎ，Ｎ′−ビス（３−ジメチルアミノプロピル）オキサミド、２−エトキシ−５−tert−ブチル−２′−エトキサニリド及び２−エトキシ−２′−エチル−５，４′−ジ−tert−ブトキサニリドとの混合物、ｏ−及びｐ−メトキシ−二置換オキサニリドの混合物、並びにｏ−及びｐ−エトキシ−二置換オキサニリドの混合物。
【００９９】
２．８．更なる２−（２−ヒドロキシフェニル）−１，３，５−トリアジン類、例えば、２，４，６−トリス（２−ヒドロキシ−４−オクチルオキシフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシプロポキシ）フェニル〕−４，６−ビス（２，４−ジメチル）−１，３，５−トリアジン、２−〔２−ヒドロキシ−４−（２−ヒドロキシ−３−オクチルオキシプロピルオキシ）フェニル〕−４，６−ビス（２，４−ジメチル）−１，３，５−トリアジン、２−〔２−ヒドロキシ−４−（２−ヒドロキシ−３−ドデシルオキシプロポキシ）フェニル〕−４，６−ビス（２，４−ジメチルフェニル）−１，３，５−トリアジン、２−（２−ヒドロキシ−４−メトキシフェニル）−４，６−ジフェニル−１，３，５−トリアジン、２，４，６−トリス〔２−ヒドロキシ−４−（３−ブトキシ−２−ヒドロキシプロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン。
【０１００】
３．金属不活性化剤、例えば、Ｎ，Ｎ′−ジフェニルオキサミド、Ｎ−サリチラール−Ｎ′−サリチロイルヒドラジン、Ｎ，Ｎ′−ビス（サリチロイル）ヒドラジン、Ｎ，Ｎ′−ビス（３，５−ジ−tert−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイジヒドラジド、セバコイルビスフェニルヒドラジド、Ｎ，Ｎ′−ジアセチルアジポイルジヒドラジド、Ｎ，Ｎ′−ビス（サリチロイル）オキサリルジヒドラジド、Ｎ，Ｎ′−ビス（サリチロイル）チオプロピオニルジヒドラジド。
【０１０１】
４．ホスファイト類及びホスホナイト類、例えば、トリフェニルホスファイト、ジフェニルアルキルホスファイト類、フェニルジアルキルホスファイト類、トリス（ノニルフェニル）ホスファイト、トリラウリルホスファイト、トリオクタデシルホスファイト、ジステアリルペンタエリトリトールジホスファイト、トリス（２，４−ジ−tert−ブチルフェニル）ホスファイト、ジイソデシルペンタエリトリトールジホスファイト、ビス（２，４−ジ−tert−ブチルフェニル）ペンタエリトリトールジホスファイト、ビス（２，４−ジクミルフェニル）ペンタエリトリトールジホスファイト、ビス（２，６−ジ−tert−ブチル−４−メチルフェニル）ペンタエリトリトールジホスファイト、ジイソデシルオキシペンタエリトリトールジホスファイト、ビス（２，４−ジ−tert−ブチル−６−メチルフェニル）ペンタエリトリトールジホスファイト、ビス（２，４，６−トリス（tert−ブチルフェニル）ペンタエリトリトールジホスファイト、トリステアリルソルビトールトリホスファイト、テトラキス（２，４−ジ−tert−ブチルフェニル）４，４′−ビフェニレンジホスホナイト、６−イソオクチルオキシ−２，４，８，１０−テトラ−tert−ブチル−１２Ｈ−ジベンズ〔ｄ，ｇ〕−１，３，２−ジオキサホスホチン、ビス（２，４−ジ−tert−ブチル−６−メチルフェニル）メチルホスファイト、ビス（２，４−ジ−tert−ブチル−６−メチルフェニル）エチルホスファイト、６−フルオロ−２，４，８，１０−テトラ−tert−ブチル−１２−メチル−ジベンズ〔ｄ，ｇ〕−１，３，２−ジオキサホスホチン、２，２′，２″−ニトリロ〔トリエチルトリス（３，３′，５，５′−テトラ−tert−ブチル−１，１′−ビフェニル−２，２′−ジイル）ホスファイト〕、２−エチルヘキシル（３，３′，５，５′−テトラ−tert−ブチル−１，１′−ビフェニル−２，２′−ジイル）ホスファイト、５−ブチル−５−エチル−２−（２，４，６−トリ−tert−ブチルフェノキシ）−１，３，２−ジオキサホスフィラン。
【０１０２】
以下のホスファイト類が特に好ましい：
トリス（２，４−ジ−tert−ブチルフェニル）ホスファイト（Irgafos（登録商標）168、Ciba-Geigy）、トリス（ノニルフェニル）ホスファイト、
【０１０３】
【化２５】
2010270336.tif 000031
【０１０４】
５．ヒドロキシルアミン類、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されるＮ，Ｎ−ジアルキルヒドロキシルアミン。
【０１０５】
６．ニトロン類、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンから誘導されるＮ，Ｎ−ジアルキルヒドロキシルアミンから誘導されるニトロン。
【０１０６】
７．チオ相乗剤類、例えば、ジラウリルチオジプロピオナート又はジステアリルチオジプロピオナート。
【０１０７】
８．過酸化物捕捉剤類、例えば、β−チオジプロピオン酸のエステル類、例えば、ラウリル、ステアリル、ミルスチル又はトリデシルエステル、メルカプトベンズイミダゾール、又は２−メルカプトベンズイミダゾールの亜鉛塩、ジブチルジチオカルバミン酸亜鉛、ジオクタデシルジスルフィド、ペエンタエリトリトールテトラキス（β−ドデシルメルカプト）プロピオナート。
【０１０８】
９．ポリアミド安定剤類、例えば、ヨウ化物及び／又はリン化合物と組み合わされた銅塩類、並びに二価マンガンの塩類。
【０１０９】
１０．塩基性共安定剤類、例えば、メラミン、ポリビニルピロリドン、ジシアノジアミド、トリアリルシアヌラート、尿素誘導体、ヒドラジン誘導体、アミン類、ポリアミド類、ポリウレタン類、高級脂肪酸類の、アルカリ金属塩及びアルカリ土類金属塩、例えば、ステアリン酸カルシウム、ステアリン酸亜鉛、ベヘン酸マグネシウム、ステアリン酸マグネシウム、リシノール酸ナトリウム及びパルミチン酸カリウム、アンチモンピロカテコラート又は亜鉛ピロカテコラート。
【０１１０】
１１．核剤類、例えば、タルク、金属酸化物、例としては、二酸化チタン又は酸化マグネシウム、リン酸塩、炭酸塩又は硫酸塩（好ましくは、アルカリ土類金属のリン酸塩、炭酸塩又は硫酸塩）、のような無機物質；モノ−又はポリカルボン酸類及びそれらの塩、例えば、４−tert−ブチル安息香酸、アジピン酸、ジフェニル酢酸、コハク酸ナトリウム又は安息香酸ナトリウム、のような有機化合物；イオンコポリマー（イオノマー）のようなポリマー化合物。特に好ましくは、１，３：２，４−ビス（３′，４′−ジメチルベンジリデン）ソルビトール、１，３：２，４−ジ（パラメチルジベンジリデン）ソルビトール及び１，３：２，４−ジ（ベンジリデン）ソルビトールである。
【０１１１】
１２．充填剤及び補強剤類、例えば、炭酸カルシウム、ケイ酸塩、ガラス繊維、ガラス球、石綿、タルク、カオリン、雲母、硫酸バリウム、金属酸化物及び水酸化物、カーボンブラック、グラファイト、木粉又は他の天然生成物の繊維若しくは粉末、合成繊維。
【０１１２】
１３．ベンゾフラノン類及びインドリノン類、例えば、ＵＳ４，３２５，８６３；ＵＳ４，３３８，２４４；ＵＳ５，１７５，３１２；ＵＳ５，２１６，０５２；ＵＳ５，２５２，６４３；ＤＥ−Ａ−４３１６６１１；ＤＥ−Ａ−４３１６６２２；ＤＥ−Ａ−４３１６８７６；ＥＰ−Ａ−０５８９８３９若しくはＥＰ−Ａ−０５９１１０２に開示されたもの、又は３−〔４−（２−アセトキシエトキシ）フェニル〕−５，７−ジ−tert−ブチル−ベンゾフラン−２−オン、５，７−ジ−tert−ブチル−３−〔４−（２−ステアロイルオキシエトキシ）フェニル〕ベンゾフラン−２−オン、３，３′−ビス〔５，７−ジ−tert−ブチル−３−（４−〔２−ヒドロキシエトキシ〕フェニル）ベンゾフラン−２−オン〕、５，７−ジ−tert−ブチル−３−（４−エトキシフェニル）ベンゾフラン−２−オン、３−（４−アセトキシ−３，５−ジメチルフェニル）−５，７−ジ−tert−ブチルベンゾフラン−２−オン、３−（３，５−ジメチル−４−ピバロイルオキシフェニル）−５，７−ジ−tert−ブチルベンゾフラン−２−オン、３−（３，４−ジメチルフェニル）−５，７−ジ−tert−ブチルベンゾフラン−２−オン、３−（２，３−ジメチルフェニル）−５，７−ジ−tert−ブチルベンゾフラン−２−オン。
【０１１３】
ヒンダードアミン安定剤のブレンド類は、例えば、ＥＰ−Ａ−９４７５４６に開示されている。本発明のＵＶ吸収剤は、ＥＰ−Ａ−９４７５４６、ＥＰ−Ａ−２００１９０、ＥＰ−Ａ−４３４６０８、ＥＰ−Ａ−７０４５６０、ＷＯ９８／５５５２６、ＷＯ９９／５７１８９に開示されているものと類似の、適切な追加のヒンダードアミン類の１つ以上とブレンドされ得る。
【０１１４】
上記のＵＶＡとの組合せが有用である、好ましい立体障害アミン安定剤類（ＨＡＬＳ）は、例えば、下記の化合物である：
１）４−ヒドロキシ−２，２，６，６−テトラメチルピペリジン
２）１−アリル−４−ヒドロキシ−２，２，６，６−テトラメチルピペリジン
３）１−ベンジル−４−ヒドロキシ−２，２，６，６−テトラメチルピペリジン
４）１−（４−tert−ブチル−２−ブテニル）−４−ヒドロキシ−２，２，６，６−テトラメチルピペリジン
５）４−ステアロイルオキシ−２，２，６，６−テトラメチルピペリジン
６）１−エチル−４−サリチロイルオキシ−２，２，６，６−テトラメチルピペリジン
７）４−メタクリロイルオキシ−１，２，２，６，６−ペンタメチルピペリジン
８）１，２，２，６，６−ペンタメチルピペリジン−４−イルβ−（３，５−ジ−tert−ブチル−４−ヒドロキシフェニル）プロピイオナート
９）ジ（１−ベンジル−２，２，６，６−テトラメチルピペリジン−４−イル）マレアート
１０）ジ（２，２，６，６−テトラメチルピペリジン−４−イル）スクシナート
１１）ジ（２，２，６，６−テトラメチルピペリジン−４−イル）グルタラート
１２）ジ（２，２，６，６−テトラメチルピペリジン−４−イル）アジパート
１３）ジ（２，２，６，６−テトラメチルピペリジン−４−イル）セバカート
１４）ジ（１，２，２，６，６−ペンタメチルピペリジン−４−イル）セバカート
１４ａ）（１，２，２，６，６−ペンタメチルピペリジン−４−イル）（メチル）セバカート２０重量％及びジ（１，２，２，６，６−ペンタメチルピペリジン−４−イル）−セバカート８０重量％を含む混合物
１５）ジ（１，２，３，６−テトラメチル−２，６−ジエチル−ピペリジン−４−イル）セバカート
１６）ジ（１−アリル−２，２，６，６−テトラメチルピペリジン−４−イル）フタラート
１７）１−ヒドロキシ−４−β−シアノエトキシ−２，２，６，６−テトラメチルピペリジン
１８）１−アセチル−２，２，６，６−テトラメチルピペリジン−４−イルアセタート
１９）トリ（２，２，６，６−テトラメチルピペリジン−４−イル）トリメリタート
２０）１−アクリロイル−４−ベンジルオキシ−２，２，６，６−テトラメチルピペリジン
２１）ジ（２，２，６，６−テトラメチルピペリジン−４−イル）ジエチルマロナート
２２）ジ（１，２，２，６，６−ペンタメチルピペリジン−４−イル）ジブチルマロナート
２３）ジ（１，２，２，６，６−ペンタメチルピペリジン−４−イル）ブチル（３，５−ジ−tert−ブチル−４−ヒドロキシベンジル）マロナート
２４）ジ（１−オクチルオキシ−２，２，６，６−テトラメチルピペリジン−４−イル）セバカート
２５）ジ（１−シクロヘキシルオキシ−２，２，６，６−テトラメチルピペリジン−４−イル）セバカート
２６）ヘキサン−１′，６′−ビス（４−カルバモイルオキシ−１−ｎ−ブチル−２，２，６，６−テトラメチルピペリジン）
２７）トルエン−２′，４′−ビス−（４−カルバモイルオキシ−１−ｎ−プロピル−２，２，６，６−テトラメチルピペリジン）
２８）ジメチルビス（２，２，６，６−テトラメチルピペリジン−４−オキシ）シラン
２９）フェニルトリス（２，２，６，６−テトラメチルピペリジン−４−オキシ）シラン
３０）トリス（１−プロピル−２，２，６，６−テトラメチルピペリジン−４−イル）ホスファイト
３０−ａ）トリス（１−メチル−２，２，６，６−テトラメチルピペリジン−４−イル）ホスファイト
３１）トリス（１−プロピル−２，２，６，６−テトラメチルピペリジン−４−イル）ホスファート
３２）フェニルビス（１，２，２，６，６−ペンタメチルピペリジン−４−イル）ホスホナート
３３）４−ヒドロキシ−１，２，２，６，６−ペンタメチルピペリジン
３４）４−ヒドロキシ−Ｎ−ヒドロキシエチル−２，２，６，６−テトラメチルピペリジン
３５）４−ヒドロキシ−Ｎ−（２−ヒドロキシプロピル）−２，２，６，６−テトラメチルピペリジン
３６）１−グリシジル−４−ヒドロキシ−２，２，６，６−テトラメチルピペリジン
３６−ａ−１）１，２，３，４−テトラキス〔２，２，６，６−テトラメチルピペリジン−４−イルオキシカルボニル〕ブタン
３６−ａ−２）ビス〔２，２，６，６−テトラメチルピペリジン−４−イルオキシカルボニル〕−ビス〔トリデシルオキシカルボニル〕ブタン
３６−ｂ−１）１，２，３，４−テトラキス〔１，２，２，６，６−ペンタメチルピペリジン−４−イルオキシカルボニル〕ブタン
３６−ｂ−２）ビス〔１，２，２，６，６−ペンタメチルピペリジン−４−イルオキシカルボニル〕−ビス〔トリデシルオキシカルボニル〕ブタン
３６−ｃ）２，２，６，６−テトラメチルピペリジン−４−イルオキシカルボニル（Ｃ15〜Ｃ17アルカン）
【０１１５】
【化２６】
2010270336.tif 000032
【０１１６】
３７）Ｎ，Ｎ′−ビス（２，２，６，６−テトラメチルピペリジン−４−イル）ヘキサメチレン−１，６−ジアミン
３８）Ｎ，Ｎ′−ビス（２，２，６，６−テトラメチルピペリジン−４−イル）ヘキサメチレン−１，６−ジアセトアミド
３９）ビス（２，２，６，６−テトラメチルピペリジン−４−イル）アミン
４０）４−ベンゾイルアミノ−２，２，６，６−テトラメチルピペリジン
４１）Ｎ，Ｎ′−ビス（２，２，６，６−テトラメチルピペリジン−４−イル）−Ｎ，Ｎ′−ジブチルアジパミド
４２）Ｎ，Ｎ′−ビス（２，２，６，６−テトラメチルピペリジン−４−イル）−Ｎ，Ｎ′−ジシクロヘキシル−２−ヒドロキシプロピレン−１，３−ジアミン
４３）Ｎ，Ｎ′−ビス（２，２，６，６−テトラメチルピペリジン−４−イル）−ｐ−キシリレンジアミン
４４）Ｎ，Ｎ′−ビス（２，２，６，６−テトラメチルピペリジン−４−イル）スクシンアミド
４５）ビス（２，２，６，６−テトラメチルピペリジン−４−イル）Ｎ−（２，２，６，６−テトラメチルピペリジン−４−イル）−β−アミノジプロピオナート
【０１１７】
【化２７】
2010270336.tif 000033
【０１１８】
４７）４−（ビス−２−ヒドロキシエチルアミノ）−１，２，２，６，６−ペンタメチルピペリジン
４８）４−（３−メチル−４−ヒドロキシ−５−tert−ブチル−ベンズアミド）−２，２，６，６−テトラメチルピペリジン
４９）４−メタクリルアミド−１，２，２，６，６−ペンタメチルピペリジン
【０１１９】
【化２８】
2010270336.tif 000034
【０１２０】
４９−ｂ）Ｎ，Ｎ′，Ｎ″−トリス〔２，２，６，６−テトラメチルピペリジン−４−イルアミノ（２−ヒドロキシプロピレン）〕イソシアヌラート
４９−ｃ）２−（２，２，６，６−テトラメチルピペリジン−４−イルアミノ）−２−（２，２，６，６−テトラメチルピペリジン−４−イル−アミノカルボニル）プロパン
４９−ｄ）１，６−ビス〔Ｎ−（２，２，６，６−テトラメチルピペリジン−４−イル）ホルミルアミノ〕ヘキサン
４９−ｅ）1−（２，２，６，６−テトラメチルピペリジン−４−イルアミノ）−２−（２，２，６，６−テトラメチルピペリジン−４−イル−アミノカルボニル）エタン
５０）９−アザ−８，８，１０，１０−テトラメチル−１，５−ジオキサスピロ〔５．５〕ウンデカン
５１）９−アザ−８，８，１０，１０−テトラメチル−３−エチル−１，５−ジオキサスピロ〔５．５〕ウンデカン
５２）８−アザ−２，７，７，８，９，９−ヘキサメチル−１，４−ジオキサスピロ〔４．５〕デカン
５３）９−アザ−３−ヒドロキシメチル−３−エチル−８，８，９，１０，１０−ペンタメチル−１，５−ジオキサスピロ〔５．５〕ウンデカン
５４）９−アザ−３−エチル−３−アセトキシメチル−９−アセチル−８，８，１０，１０−テトラメチル−１，５−ジオキサスピロ〔５．５〕−ウンデカン
５５）２，２，６，６−テトラメチルピペリジン−４−スピロ−２′−（１′，３′−ジオキサン）−５′−スピロ−５″−（１″，３″−ジオキサン）−２″−スピロ−４’’’−（２’’’，２’’’，６’’’，６’’’−テトラメチルピペリジン）
５６）３−ベンジル−１，３，８−トリアザ−７，７，９．９−テトラメチルスピロ〔４．５〕デカン−２，４−ジオン
５７）３−ｎ−オクチル−１，３，８−トリアザ−７，７，９．９−テトラメチルスピロ〔４．５〕デカン−２，４−ジオン
５８）３−アリル−１，３，８−トリアザ−１，７，７，９，９−ペンタメチルスピロ〔４．５〕デカン−２，４−ジオン
５９）３−グリシジル−１，３，８−トリアザ−７，７，８，９，９−ペンタメチルスピロ〔４．５〕デカン−２，４−ジオン
６０）１，３，７，７，８，９，９−ヘプタメチル−１，３，８−トリアザスピロ〔４．５〕デカン−２，４−ジオン
６１）２−イソプロピル−７，７，９，９−テトラメチル−１−オキサ−３，８−ジアザ−４−オキソスピロ〔４．５〕デカン
６２）２，２−ジブチル−７，７，９，９−テトラメチル−１−オキサ−３，８−ジアザ−４−オキソスピロ〔４．５〕デカン
６３）２，２，４，４−テトラメチル−７−オキサ−３，２０−ジアザ−２１−オキソジスピロ〔５．１．１１．２〕ヘンエイコサン
６４）２−ブチル−７，７，９，９−テトラメチル−１−オキサ−４，８−ジアザ−３−オキソスピロ〔４．５〕デカン
６５）８−アセチル−３−ドデシル−１，３，８−トリアザ−７，７，９．９−テトラメチルスピロ〔４．５〕デカン−２，４−ジオン
【０１２１】
【化２９】
2010270336.tif 000035
2010270336.tif 000036
【０１２２】
６９−ｂ）６０重量％の下記：
【０１２３】
【化３０】
2010270336.tif 000037
【０１２４】
と、４０重量％の下記：
【０１２５】
【化３１】
2010270336.tif 000038
【０１２６】
との混合物
【０１２７】
【化３２】
2010270336.tif 000039
2010270336.tif 000040
【０１２８】
（式中、Ｒは下記：
【０１２９】
【化３３】
2010270336.tif 000041
【０１３０】
である）
【０１３１】
【化３４】
2010270336.tif 000042
【０１３２】
（式中、Ｒは、化合物７４における意味と同一の意味を有する）
【０１３３】
【化３５】
2010270336.tif 000043
【０１３４】
（式中、Ｒ′は下記：
【０１３５】
【化３６】
2010270336.tif 000044
【０１３６】
である）
【０１３７】
【化３７】
2010270336.tif 000045
【０１３８】
（式中、Ｒ′は、化合物（７６）における意味と同一の意味を有する）
【０１３９】
【化３８】
2010270336.tif 000046
2010270336.tif 000047
2010270336.tif 000048
【０１４０】
下記の化合物（８１）〜（８３）、（８４−１）（８４−２）及び（８５）〜（９１）、（９１−１）、（９２−１）、（９２−２）、（９３）及び（９４）において、ｍ1〜ｍ14は、２〜約２００、好ましくは２〜１００、例えば、２〜５０、２〜４０、又は３〜４０、又は４〜１０の数である。
【０１４１】
【化３９】
2010270336.tif 000049
【０１４２】
化合物（８１）及び（８２）の化合物において、−Ｏ−に結合している末端基は、それぞれ、例えば、水素又は基−ＣＯ−（ＣＨ2）2−ＣＯＯ−Ｙ若しくは−ＣＯ−（ＣＨ2）4−ＣＯＯ−Ｙ（ここで、Ｙは、水素又はＣ1〜Ｃ4アルキルである）であることができ、ジアシルに結合している末端基は、例えば、−Ｏ−Ｙ又は下記の基：
【０１４３】
【化４０】
2010270336.tif 000050
【０１４４】
であることができる。
【０１４５】
【化４１】
2010270336.tif 000051
【０１４６】
化合物（８３）において、アミノ残基に結合している末端基は、例えば、下記の基：
【０１４７】
【化４２】
2010270336.tif 000052
【０１４８】
であることができ、ジアシル残基に結合している末端基は、例えば、Ｃｌであることができる。
【０１４９】
【化４３】
2010270336.tif 000053
【０１５０】
化合物（８４−１）及び（８４−２）において、トリアジン残基に結合している末端基は、例えば、塩素又は下記の基：
【０１５１】
【化４４】
2010270336.tif 000054
【０１５２】
であり、ジアミノ基に結合している末端基は、例えば、水素又は下記の基：
【０１５３】
【化４５】
2010270336.tif 000055
【０１５４】
であることができる。
【０１５５】
トリアジンに結合している塩素を、例えば、−ＯＨ又はアミノ基と取り換えることも好都合でありうる。適切なアミノ基は、典型的には、ピロリジン−１−イル、モルホリノ、−ＮＨ2、−Ｎ（Ｃ1〜Ｃ8アルキル）2及び−ＮＹ′（Ｃ1〜Ｃ8アルキル）であり、ここで、Ｙ′は、水素又は下記式：
【０１５６】
【化４６】
2010270336.tif 000056
【０１５７】
の基である。
【０１５８】
【化４７】
2010270336.tif 000057
【０１５９】
化合物（８５）において、２，２，６，６−テトラメチルピペリジン−４−イルアミノ残基に結合している末端基は、例えば、水素であることができ、２−ヒドロキシプロピレン残基に結合している末端基は、例えば、下記
【０１６０】
【化４８】
2010270336.tif 000058
【０１６１】
であり得る。
【０１６２】
【化４９】
2010270336.tif 000059
【０１６３】
化合物（８６）において、−Ｏ−に結合している末端基は、例えば、水素又は下記：
【０１６４】
【化５０】
2010270336.tif 000060
【０１６５】
であることができ、ジアシル残基に結合している末端基は、例えば、−ＯＣＨ3又はＣｌであることができる。
【０１６６】
【化５１】
2010270336.tif 000061
【０１６７】
化合物（８７）において、−Ｏ−に結合している末端基は、例えば、水素又は下記：
【０１６８】
【化５２】
2010270336.tif 000062
【０１６９】
であることができ、ジアシル残基に結合している末端基は、例えば、−ＯＣＨ3又はＣｌであることができる。
【０１７０】
【化５３】
2010270336.tif 000063
【０１７１】
化合物（８８）において、−Ｏ−に結合している末端基は、例えば、水素又は下記：
【０１７２】
【化５４】
2010270336.tif 000064
【０１７３】
であることができ、ジアシル残基に結合している末端基は、例えば、−ＯＣＨ3又はＣｌであることができる。
【０１７４】
【化５５】
2010270336.tif 000065
【０１７５】
化合物（８９）において、−ＣＨ2−に結合している末端基は、例えば、水素であることができ、エステル残基に結合している末端基は、例えば、下記：
【０１７６】
【化５６】
2010270336.tif 000066
【０１７７】
であることができる。
【０１７８】
【化５７】
2010270336.tif 000067
【０１７９】
化合物（９０）において、−ＣＨ2−に結合している末端基は、例えば、水素であることができ、エステル残基に結合している末端基は、例えば、下記：
【０１８０】
【化５８】
2010270336.tif 000068
【０１８１】
であることができる。
【０１８２】
【化５９】
2010270336.tif 000069
【０１８３】
化合物（９１）において、−ＣＨ2−に結合している末端基は、例えば、水素であることができ、アミド残基に結合している末端基は、例えば、下記：
【０１８４】
【化６０】
2010270336.tif 000070
【０１８５】
であることができる。
【０１８６】
【化６１】
2010270336.tif 000071
【０１８７】
（式中、ｍ11*は、ｍ11と同義であり、基Ｒ*は、互いに独立して、エチル又は２，２，６，６−テトラメチルピペリジン−４−イルであるが、基Ｒ*のうちの少なくとも５０％が、２，２，６，６−テトラメチルピペリジン−４−イルであり、残りの基Ｒ*は、エチルである）。化合物（９１−１）において、末端基は、例えば、水素である。
【０１８８】
【化６２】
2010270336.tif 000072
【０１８９】
化合物（９２−１）及び（９２−２）において、トリアジン残基に結合している末端基は、例えば、塩素、又は化合物（９２−１）では下記の基：
【０１９０】
【化６３】
2010270336.tif 000073
【０１９１】
であり、化合物（９２−２）では下記の基：
【０１９２】
【化６４】
2010270336.tif 000074
【０１９３】
であることができ、ジアミノ残基に結合している末端基は、例えば、水素又は下記の基：
【０１９４】
【化６５】
2010270336.tif 000075
【０１９５】
であることができる。
【０１９６】
トリアジンに結合している塩素を、例えば、−ＯＨ又はアミノ基と取り換えることも好都合でありうる。適切なアミノ基は、典型的には、ピロリジン−１−イル、モルホリノ、−ＮＨ2、−Ｎ（Ｃ1〜Ｃ8アルキル）2及び−ＮＹ′（Ｃ1〜Ｃ8アルキル）であり、ここで、Ｙ′は、水素又は下記式：
【０１９７】
【化６６】
2010270336.tif 000076
【０１９８】
の基である。
【０１９９】
【化６７】
2010270336.tif 000077
【０２００】
化合物（９３）において、ジアミノ残基に結合している末端基は、例えば、水素であることができ、−ＣＨ2ＣＨ2−残基に結合している末端基は、例えば、下記：
【０２０１】
【化６８】
2010270336.tif 000078
【０２０２】
であることができる。
【０２０３】
【化６９】
2010270336.tif 000079
【０２０４】
化合物（９４）において、ジアミノ残基に結合している末端基は、例えば、水素であることができ、ジアシル残基に結合している末端基は、例えば、Ｃｌであることができる。
【０２０５】
【化７０】
2010270336.tif 000080
【０２０６】
（式中、Ｒ″は、下記式：
【０２０７】
【化７１】
2010270336.tif 000081
【０２０８】
の基であるか、又は下記の連鎖分岐：
【０２０９】
【化７２】
2010270336.tif 000082
【０２１０】
であり、
Ｒ″′は、式（９５−Ｉ）の基であり、そして
ｍ′15及びｍ″15は、それぞれ０〜２００、好ましくは０〜１００、特に０〜５０の数であるが、ｍ′15＋ｍ″15は、２〜２００、好ましくは２〜１００、特に２〜５０の数である）。化合物（９５）において、ジアミノ残基に結合している末端基は、例えば、水素であることができ、−ＣＨ2ＣＨ2−基に結合している末端基は、例えば、ハロゲン、特にＣｌ又はＢｒであることができる。
【０２１１】
９６）式（９６−Ｉ）又は（９６−ＩＩ）：
【０２１２】
【化７３】
2010270336.tif 000083
【０２１３】
（式中、ｍ16及びｍ16*は、２〜５０の数である）の化合物。
【０２１４】
製造の間、式（９６−Ｉ）及び（９６−ＩＩ）の化合物は混合物として一緒に得ることができ、従ってそれをそのまま使用することもできる。（９６−Ｉ）：（９６−ＩＩ）の比率は、例えば、２０：１〜１：２０であるか、又は１：１０〜１０：１である。
【０２１５】
式（９６−Ｉ）の化合物において、窒素に結合している末端基は、例えば、水素であることができ、２−ヒドロキシプロピレン残基に結合している末端基は、例えば、下記の基：
【０２１６】
【化７４】
2010270336.tif 000084
【０２１７】
であることができる。
【０２１８】
式（９６−ＩＩ）の化合物において、ジメチレン基に結合している末端基は、例えば、−ＯＨであることができ、酸素に結合している末端基は、例えば、水素であることができる。末端基は、ポリエーテル基であることもできる。
【０２１９】
【化７５】
2010270336.tif 000085
【０２２０】
（式中、変数ｍ16**は、互いに独立して、ｍ16と同義である）。
【０２２１】
【化７６】
2010270336.tif 000086
【０２２２】
化合物（９７−１）及び（９７−２）の化合物において、ｍ17の平均値は、２．５であり、＞Ｃ＝Ｏ基に結合している末端基は、例えば、化合物（９７−１）では下記：
【０２２３】
【化７７】
2010270336.tif 000087
【０２２４】
であり、化合物（９７−２）では下記：
【０２２５】
【化７８】
2010270336.tif 000088
【０２２６】
であることができ、酸素に結合している末端基は、例えば、化合物（９７−１）では下記：
【０２２７】
【化７９】
2010270336.tif 000089
【０２２８】
であり、化合物（９７−２）では下記：
【０２２９】
【化８０】
2010270336.tif 000090
【０２３０】
であることができる。
【０２３１】
【化８１】
2010270336.tif 000091
【０２３２】
（式中、適切であれば、基ＲIVの三分の一は−Ｃ2Ｈ5であり、他は下記の基：
【０２３３】
【化８２】
2010270336.tif 000092
【０２３４】
であり、そしてｍ18は、２〜２００、好ましくは２〜１００、特に２〜５０の範囲の数である）。
【０２３５】
化合物（９８）において、−ＣＨ2−残基に結合している末端基は、例えば、水素であることができ、−ＣＨ（ＣＯ2ＲIV）−残基に結合している末端基は、例えば、ＣＨ＝ＣＨ−ＣＯＯＲIVである。
【０２３６】
【化８３】
2010270336.tif 000093
【０２３７】
化合物（９９−１）、（９９−２）及び（９９−３）の化合物において、Ｇ11は、水素又はメチルであり、そしてｍ19は、１〜２５の数である。
【０２３８】
化合物（９９−１）、（９９−２）又は（９９−３）の化合物において、２，５−ジオキソピロリジン環に結合している末端基は、例えば、水素であることができ、他の末端基は、例えば、
化合物（９９−１）及び（９９−２）では、下記式の基：
【０２３９】
【化８４】
2010270336.tif 000094
【０２４０】
であり、
化合物（９９−３）では、下記の基：
【０２４１】
【化８５】
2010270336.tif 000095
【０２４２】
であることができる。
【０２４３】
１００）式（１００ａ）のポリアミドを塩化シアヌルと反応させて得た生成物を、式（１００ｂ）の化合物と反応させて得ることができる生成物：
【０２４４】
【化８６】
2010270336.tif 000096
【０２４５】
（式中、ｍ′20、ｍ″20及びｍ’’’20は、互いに独立して、２〜１２の数であり、
Ｇ36は、水素、Ｃ1〜Ｃ12アルキル、Ｃ5〜Ｃ12シクロアルキル、フェニル又はＣ7〜Ｃ9フェニルアルキルであり、そして
Ｇ11は、水素またはメチルである）。Ｇ11が水素である生成物は、Chemical Abstracts-CAS No. 136 504-96-6を有する。
【０２４６】
一般に、上記の反応生成物は、例えば、式（１００−１）、（１００−２）又は（１００−３）の化合物で表すことができる。これら３つの化合物の混合物の形態であることもできる。
【０２４７】
【化８７】
2010270336.tif 000097
【０２４８】
式（１００−１）の好ましい意味は下記である：
【０２４９】
【化８８】
2010270336.tif 000098
【０２５０】
式（１００−２）の好ましい意味は下記である：
【０２５１】
【化８９】
2010270336.tif 000099
【０２５２】
式（１００−３）の好ましい意味は下記である：
【０２５３】
【化９０】
2010270336.tif 000100
【０２５４】
上記の式（１００−１）〜（１００−３）において、ｍ20は、例えば、１〜２０、好ましくは２〜２０である。
【０２５５】
【化９１】
2010270336.tif 000101
【０２５６】
（式中、ｍ21は、１〜２０の数である）。
【０２５７】
化合物（１０１）において、ケイ素原子に結合している末端基は、例えば、（ＣＨ3）3Ｓｉ−Ｏ−であることができ、酸素に結合している末端基は、例えば、−Ｓｉ（ＣＨ3）3であることができる。
【０２５８】
化合物（１０１）は、ｍ21が３〜１０の数である場合、すなわち構造式で示される自由原子価が次に直接結合を形成する場合、環式化合の形態であることもできる。
【０２５９】
【化９２】
2010270336.tif 000102
2010270336.tif 000103
【０２６０】
（式中、Ｒは下記：
【０２６１】
【化９３】
2010270336.tif 000104
【０２６２】
であり、残基Ｒ′のうちの１つはＲであり、他はＨである）；
【０２６３】
【化９４】
2010270336.tif 000105
【０２６４】
１１０）ＵＳ−Ａ−６１４０３２６の実施例Ａ１９に開示されている５−（２−エチルヘキサノイル）オキシメチル−３，３，５−トリメチル−２−モルホリノン；
【０２６５】
【化９５】
2010270336.tif 000106
【０２６６】
上記セクションの立体障害アミンは、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）又はＩ−ｌ）として、ＧＢ−Ａ−２，３０１，１０６に記載されている化合物、特に、前記ＧＢ−Ａ−２，３０１，１０６の第６８頁から第７３頁で示されている光安定剤１−ａ−１、１−ａ−２、１−ｂ−１、１−ｃ−１、１−ｃ−２、１−ｄ−１、１−ｄ−２、１−ｄ−３、１−ｅ−１、１−ｆ−１、１−ｇ−１、１−ｇ−２又は１−ｋ−１のうちの１つであることもできる。
【０２６７】
上記セクションの立体障害アミンは、ＥＰ７８２９９４に記載されている化合物、例えば、そこの請求項１０若しくは３８、又は実施例１−１２若しくはＤ−１〜Ｄ−５に記載されている化合物のうちの１つであってもよい。
【０２６８】
本発明のＵＶＡの組合せと市販のヒンダードアミンとのブレンド類は、有機材料、特にポリオレフィンの安定剤として特に有用である。例えば、成分（Ｂ）の他に、成分（Ａ）の化合物、特に式（Ａ２）の化合物を含む安定剤の組合せと、下記のそれぞれとのブレンド類である：
TINUVIN（登録商標）770     TINUVIN（登録商標）123     TINUVIN（登録商標）765
TINUVIN（登録商標）440     TINUVIN（登録商標）144    CHIMASSORB（登録商標）966
DASTIB（登録商標）845      DIACETAM（登録商標）5     GOODRITE（登録商標）UV 
3034
GOODRITE（登録商標）UV 3150  GOODRITE（登録商標）UV 3159  CYASORB（登録商標）
UV 3581
CYASORB（登録商標）UV 3604  HOSTAVIN（登録商標）N 20  HOSTAVIN（登録商標）N 24
MARK（登録商標）LA 52      MARK（登録商標）LA 57      MARK（登録商標）LA 62
MARK（登録商標）LA 67    SUMISORB（登録商標）TM 61    UVINUL（登録商標）4049
UVINUL（登録商標）4050 H   SANDUVOR（登録商標）3050  SANDUVOR（登録商標）PR-31
UVASIL（登録商標）299 LM   UVASIL（登録商標）2000 LM  TINUVIN（登録商標）622
CHIMASSORB（登録商標）944  CHIMASSORB（登録商標）119  CYASORB（登録商標）UV 
3346
CYASORB（登録商標）UV 3529  DASTIB（登録商標）1082     FERRO（登録商標）AM 806
LUCHEM（登録商標）HA-B18    HOSTAVIN（登録商標）N 30   MARK（登録商標）LA 63
MARK（登録商標）LA 68    UVINUL（登録商標）5050 H      UVASIL（登録商標）299 
HM
UVASIL（登録商標）2000 HM  UVASORB（登録商標）HA 88    CHIMASSORB（登録商標）
2020
LICHTSCHUTZSTOFF（登録商標）UV 31
【０２６９】
特に好ましいものは、TINUVIN（登録商標）770、CYASORB（登録商標）UV 3581、HOSTAVIN（登録商標）N 20、MARK（登録商標）LA 57、UVINUL（登録商標）4050 H、SANDUVOR（登録商標）3050、UVASIL（登録商標）299 LM、UVASIL（登録商標）2000 LM、TINUVIN（登録商標）622、CHIMASSORB（登録商標）944、CYASORB（登録商標）UV 3346、HOSTAVIN（登録商標）N 30、UVASIL（登録商標）299 HM、UVASIL（登録商標）2000 HM、UVASORB（登録商標）HA 88及びCHIMASSORB（登録商標）2020との混合物である。
【０２７０】
更に有用なものは、ヒドロキシ置換アルコキシ基によりＮ原子が置換されている立体障害アミン、例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバカート、ビス（１−（２−ヒドロキシ−２−メチルプロポキシ）−２，２，６，６−テトラメチルピペリジン−４−イル）アジパート、ビス（１−（２−ヒドロキシ−２−メチルプロポキシ）−２，２，６，６−テトラメチルピペリジン−４−イル）スクシナート、ビス（１−（２−ヒドロキシ−２−メチルプロポキシ）−２，２，６，６−テトラメチルピペリジン−４−イル）グルタラート及び２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジンのような化合物である。好ましくは、
１１２）下記式：
【０２７１】
【化９６】
2010270336.tif 000107
【０２７２】
で示される１−（２−ヒドロキシ−２−メチルプロポキシ）−４−オクタデカノイルオキシ−２，２，６，６−テトラメチルピペリジンである。
【０２７３】
有機材料の安定化
本発明は、また、（ｂ）光、酸素及び／若しくは熱の有害作用に対する安定剤として、又はＵＶフィルター剤として、上記記載のＵＶ吸収成分（Ａ）と（Ｂ）の組合せを含む（ａ）有機材料に関する。
【０２７４】
好ましくは、成分（ａ）の有機材料は、天然、半合成又は合成ポリマー、特に熱可塑性ポリマー、被覆組成物の架橋性結合剤、架橋被覆物、染料若しくはプリントインク、又はカラー写真用材料である。
【０２７５】
最も好ましくは、熱可塑性ポリマーは、ポリオレフィン、例えば、ポリエチレン、ポリプロピレン、スチレンコポリマー、ポリカーボネート、ポリメチルメタクリラート、ポリエステル、ポリアミド、接着剤、ポリ塩化ビニルのようなハロゲン化ポリマー、自動車用被覆物及び塗装物に有用な熱可塑性ポリオレフィン、又はウレタンベースの自動車用被覆物である。
【０２７６】
特に興味深い組成物において、本発明の成分（ａ）は熱可塑性ポリマーから選択され、成分（ｂ）は、化合物（Ａ２）と、化合物類  ｉ−ｘ、ｘｉｉ、ｘｉｉｉ、ｘｉｘ−ｘｘｉｉｉ、ｘｘｖ−ｘｘｖｉｉ、ｘｘｘ−ｘｘｘｖｉ及びｘｌ−ｘｌｖ、特に、ｉ、ｉｉ、ｉｉｉ、ｖ、ｖｉ、ｖｉｉｉ、ｘｉｉ、ｘｉｉｉ、ｘｉｘ、ｘｘ、ｘｘｉｉ、ｘｘｉｉｉ、ｘｘｖｉ、ｘｘｘ、ｘｘｘｉ、ｘｘｘｉｖ、ｘｘｘｖｉ、ｘｌ、ｘｌｉ、ｘｌｉｉ、ｘｌｉｉｉ、ｘｌｉｖ、ｘｌｖから選択される化合物（Ｂ）との組合せである。
【０２７７】
特に興味深い別の組成物において、本発明の成分（ａ）は、被覆組成物の架橋性結合剤、架橋被覆物、染料若しくはプリントインク、又はカラー写真用材料から選択され、成分（ｂ）は、化合物（Ａ１）又は（Ａ２）、特に化合物（Ａ１）と、化合物類  ｉ−ｉｖ、ｖｉ−ｘｉ、ｘｉｉｉ−ｘｖｉｉｉ、ｘｘｉｉｉ−ｘｘｘｉｘ、特にｉｉ、ｉｉｉ、ｉｖ、ｖｉ、ｖｉｉ、ｖｉｉｉ、ｘｘ、ｘｘｖ、ｘｘｘｖｉｉ、とりわけベンゾトリアゾール系のものから選択される化合物（Ｂ）との組合せである。
【０２７８】
特定の実施態様において、成分（ａ）は、金属基材の被覆組成物の膜形成結合剤であり、成分（ｂ）の（Ｂ）は、化合物類  ｉｉ、ｉｉｉ、ｉｖ、ｖｉ、ｖｉｉ、ｖｉｉｉ、ｘｘ、ｘｘｖ、ｘｘｘｖｉｉから選択される。
【０２７９】
別の特定の実施態様において、成分（ａ）は、木材基材の被覆組成物の膜形成結合剤であり、成分（ｂ）の（Ｂ）は、化合物類  ｉ、ｖｉｉｉ、ｘｉｖ、ｘｘから選択される。
【０２８０】
別の特定の実施態様において、成分（ａ）は、主鎖にヘテロ原子を有する熱可塑性合成有機ポリマー、特にポリカーボネート、ポリエステル又はポリアミドであり、成分（ｂ）の（Ｂ）は、化合物類  ｉｉｉ、ｖ、ｖｉ、ｖｉｉ、ｘｉｉ、ｘｉｘ、ｘｘｉｉ、ｘｘｉｉｉ、ｘｘｖｉ、ｘｘｖｉｉ、ｘｘｘ、ｘｘｘｉ、ｘｌ、ｘｌｉｉ、ｘｌｉｉｉ、ｘｌｉｖから選択される。
【０２８１】
別の特定の実施態様において、成分（ａ）は、主鎖に炭素原子のみを有する熱可塑性合成有機ポリマー、特にポリオレフィンであり、成分（ｂ）の（Ｂ）は、化合物類  ｉ、ｉｉ、ｖｉｉｉ、ｘｉｉ、ｘｉｉｉ、ｘｘ、ｘｘｉｉ、ｘｘｉｉｉ、ｘｘｖｉ、ｘｘｖｉｉ、ｘｘｘ、ｘｘｘｉ、ｘｘｘｉｖ、ｘｘｘｖｉ、ｘｌｖから選択される。
【０２８２】
別の特定の実施態様において、成分（ａ）は、複写材料、特にカラー写真用材料又はプリントインクであり、成分（ｂ）の（Ｂ）は、化合物類  ｉ、ｖｉｉ、ｘｉ、ｘｉｉ、ｘｉｉｉ、ｘｉｖ、ｘｖ、ｘｘ、ｘｘｖ、ｘｘｘｖｉｉから選択される。
【０２８３】
別の特定の実施態様において、成分（ａ）は、金属基材の被覆組成物の膜形成結合剤であり、その組成物は、追加の安定剤として、化合物類  １３、１４ａ、２４，１１０及び／又は１１２から選択される立体障害アミンを含有する。
【０２８４】
別の特定の実施態様において、成分（ａ）は、木材基材の被覆組成物又は着色剤の膜形成結合剤であり、その組成物は、追加の安定剤として、化合物類  １３、１４ａ、２４，１１０，１１２及び／又は１−オキシル−２，２，６，６−テトラメチル−４−ヒドロキシピペリジンから選択される立体障害アミンを含有する。
【０２８５】
別の特定の実施態様において、成分（ａ）は、主鎖に炭素原子のみを有する熱可塑性合成有機ポリマー、特にポリエチレン、ポリプロピレン又はそれらのコポリマーのブレンドであり、その組成物は、その組成物は、追加の安定剤として、化合物類  １３、７６、８１、８４−１、９２−１、９２−２、１０７、１０８、１０９及び／又は１１２から選択される立体障害アミンを含有する。
【０２８６】
本発明の成分（ｂ）の化合物は、優れた加水分解安定性、取扱い及び保存安定性、その他に安定化組成物に存在する場合、抽出性に対して良好な耐性を示す。
【０２８７】
一般的に、安定化されうるポリマーは下記を含む。
１．モノオレフィン類及びジオレフィン類のポリマー、例えば、ポリプロピレン、ポリイソブチレン、ポリブタ−１−エン、ポリ−４−メチルペンタ−１−エン、ポリイソプレン又はポリブタジエン、その他にシクロオレフィン類のポリマー、例えば、シクロペンテン又はノルボルネンのポリマー、ポリエチレン（これは、場合により架橋されうる）、例えば、高密度ポリエチレン（ＨＤＰＥ）、低密度ポリエチレン（ＬＤＰＥ）、直鎖状低密度ポリエチレン（ＬＬＤＰＥ）、分岐鎖状低密度ポリエチレン（ＢＬＤＰＥ）。
【０２８８】
ポリオレフィン類、すなわち前段落に例示されているモノオレフィン類のポリマー、好ましくはポリエチレン及びポリプロピレンは、様々な方法、特に下記の方法により製造することができる。
ａ）ラジカル重合（通常、高圧及び高温下）。
ｂ）通常、周期表のＩＶｂ、Ｖｂ、ＶＩｂ又はＶＩＩＩ族の１個又は１個以上の金属を含有する触媒を使用する接触重合。これらの金属は、通常、１個又は１個以上のリガンド、典型的には、ｐ−若しくはｓ配位のいずれかであってよい、酸化物類、ハロゲン化物、アルコラート、エステル、エーテル、アミン、アルキル、アルケニル及び／又はアリールを有する。これらの金属錯体は、遊離形態であっても、基材上、典型的には活性された塩化マグネシウム、塩化チタン（ＩＩＩ）、アルミナ又は酸化ケイ素に固定されてよい。これらの触媒類は、重合媒体に可溶性又は不溶性であることができる。触媒はそれ自体重合に使用できるか、又は更に活性化剤を使用してもよく、典型的には金属アルキル類、金属水素化物、金属アルキルハロゲン化物、金属アルキル酸化物又は金属アルキルオキサンであり、前記金属は周期表のＩａ、ＩＩａ及び／又はＩＩＩａ族の元素である。活性化剤は、更にエステル、エテール、アミン又はシリルエーテル基により適宜変性されてもよい。これらの触媒系は、通常、Phillips、Standard Oil Indiana、Ziegler (-Natta)、TNZ (DuPont）、メタロセン又はシングルサイト触媒（ＳＳＣ）と称される。
【０２８９】
２．１）に記載されたポリマーの混合物、例えば、ポリプロピレンとポリイソブチレンの混合物、ポリプロピレンとポリエチレンの混合物（例えば、ＰＰ／ＨＤＰＥ、ＰＰ／ＬＤＰＥ）及びポリエチレンの異なる種類の混合物（例えば、ＬＤＰＥ／ＨＤＰＥ）。
【０２９０】
３．モノオレフィン類とジオレフィン類の相互のコポリマー又は他のビニルモノマー類とのコポリマー、例えば、エチレン／プロピレンコポリマー、直鎖状低密度ポリエチレン（ＬＬＤＰＥ）及びそれと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アクリル酸アルキルコポリマー、エチレン／メタクリル酸アルキルコポリマー、エチレン／酢酸ビニルコポリマー及びそれらの一酸化炭素とのコポリマー、又はエチレン／アクリル酸コポリマー及びそれらの塩（イオノマー）、その外にエチレンとプロピレン及びジエン（例えば、ヘキサジエン、ジシクロペンタジエン又はエチリデン−ノルボルネン）とのターポリマー、；並びにそのようなコポリマーの相互の混合物及び上記の１）に記載のポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、及び交互又はランダムポリアルキレン／一酸化炭素コポリマー及びそれらと他のポリマー、例えばポリアミドとの混合物。
【０２９１】
４．それらの水素化改質物（例えば、粘着付与剤）を含む炭化水素樹脂類（例えば、Ｃ5〜Ｃ9）及びポリアルキレンとデンプンの混合物。
【０２９２】
５．ポリスチレン、ポリ（ｐ−メチルスチレン）、ポリ（アルファ−メチルスチレン）。
【０２９３】
６．スチレン又はアルファ−メチルスチレンとジエン又はアクリル誘導体のコポリマー、例えば、スチレン／ブタジエン、スチレン／アクリロニトリル、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；耐衝撃性スチレンコポリマーと他のポリマーの混合物、例えば、ポリアクリラート、ジエンポリマー又はエチレン／プロピレン／ジエンターポリマー；及びスチレンのブロックコポリマー、例えば、スチレン／ブタジエン／スチレン、スチレン／イソプレン／スチレン、スチレン／エチレン／ブチレン／スチレン又はスチレン／エチレン／プロピレン／スチレン。
【０２９４】
７．スチレン又はアルファ−メチルスチレンのグラフトコポリマー、例えば、ポリブタジエン上のスチレン、ポリブタジエン−スチレンコポリマー上のスチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメタクリル酸メチル；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアクリル酸アルキル又はメタクリル酸アルキル；エチレン／プロピレン／ジエンターポリマー上のスチレン及びアクリロニトリル；ポリアクリル酸アルキル又はポリメタクリル酸アルキル上のスチレン及びアクリロニトリル；アクリラート／ブタジエンコポリマー上のスチレン及びアクリロニトリル、その他にそれらと６）に示されたコポリマーとの混合物、例えば、ＡＢＳ、ＭＢＳ、ＡＳＡ又はＡＥＳポリマーとして既知のコポリマー混合物。
【０２９５】
８．ハロゲン含有ポリマー、例えば、ポリクロロプレン、塩化ゴム、塩素化又はスルホ塩素化ポリエチレン、エチレンと塩素化エチレンのコポリマー、エピクロロヒドリンホモ−及びコポリマー、特にハロゲン含有ビニル化合物のポリマー、例えば、ポリ塩化ビニル、ポリ塩化ビニリデン、ポリフッ化ビニル、ポリフッ化ビニリデン、その他にそれらのコポリマー、例えば、塩化ビニル／塩化ビニリデン、塩化ビニル／酢酸ビニル又は塩化ビニリデン／酢酸ビニルコポリマー。
【０２９６】
９．アルファ，β−不飽和酸及びそれらの誘導体から誘導されるポリマー、例えば、ポリアクリラート及びポリメタクリタート；アクリル酸ブチルにより耐衝撃性を改良した、ポリメタクリル酸メチル、ポリアクリルアミド及びポリアクリロニトリル。
【０２９７】
１０．９）に記載されたモノマー類の相互のコポリマー又は他の不飽和モノマー類とのコポリマー、例えば、アクリロニトリル／ブタジエンコポリマー、アクリロニトリル／アクリル酸アルキルコポリマー、アクリロニトリル／アクリル酸アルコキシアルキル若しくはアクリロニトリル／ハロゲン化ビニルコポリマー又はアクリロニトリル／メタクリル酸アルキル／ブタジエンターポリマー。
【０２９８】
１１．不飽和アルコール及びアミン、又はそれらのアシル誘導体若しくはアセタールから誘導されるポリマー、例えば、ポリビニルアルコール、ポリ酢酸ビニル、ポリステアリン酸ビニル、ポリ安息香酸ビニル、ポリマレイン酸ビニル、ポリビニルブチラール、ポリアリルフタラート又はポリアリルメラミン；その他に上記１）に記載のオレフィン類とのそれらのコポリマー。
【０２９９】
１２．環状エーテルのホモポリマー及びコポリマー、例えば、ポリアルキレングリコール、ポリエチレンオキシド、ポリプロピレンオキシド又はビス−グリシジルエーテルとのコポリマー。
【０３００】
１３．ポリアセタール類、例えば、ポリオキシメチレン及びコーモノマーとしてエチレンオキシドを含有するポリオキシメチレン；熱可塑性ポリウレタン、アクリラート又はＭＢＳで改質されているポリアセタール。
【０３０１】
１４．ポリフェニレンオキシド及びスルフィド、並びにポリフェニレンオキシドとスチレンポリマー又はポリアミドとの混合物。
【０３０２】
１５．一方がヒドロキシルを末端基とする、ポリエーテル、ポリエステル又はポリブタジエン、そして他方が脂肪族若しくは芳香族ポリイソシアナートから誘導されるポリウレタン類、その他にそれらの前駆体。
【０３０３】
１６．ジアミンとジカルボン酸から、及び／又はアミノカルボン酸若しくは対応するラクタムから誘導されるポリアミド類及びコポリアミド類、例えば、ポリアミド４、ポリアミド６、ポリアミド６/６、６/１０、６/９、６/１２、４/６、１２/１２、ポリアミド１１、ポリアミド１２、ｍ−キシレンジアミンとアジピン酸から出発する芳香族ポリアミド；改質剤としてエラストマーを用いるか、又は用いずにヘキサメチレンジアミンとイソフタル酸及び／又はテレフタル酸から製造されるポリアミド類、例えば、ポリ−２，４，４−トリメチルヘキサメチレンテレフタルアミド若しくはポリ−ｍ−フェニレンイソフタルアミド；また、前記のポリアミド類と、ポリオレフィン類、オレフィンコポリマー、イオノマー又は化学的に結合しているか、若しくはグラフトしているエラストマーとのブロックコポリマー；又はポリエーテル類、例えば、ポリエチレングリコール、ポリプロピレングリコール若しくはポリテトラメチレングリコールとのブロックコポリマー；その他にＥＰＤＭ又はＡＢＳで改質されているポリアミド類若しくはコポリアミド類；そして加工中に縮合されるポリアミド類（ＲＩＭポリアミド系）。
【０３０４】
１７．ポリ尿素類、ポリイミド類、ポリアミド−イミド類及びポリベンズイミダゾール類。
【０３０５】
１８．ジカルボン酸とジオールから及び／又はヒドロキシカルボン酸若しくは対応するラクトンから誘導されるポリエステル類、例えば、ポリエチレンテレフタラート、ポリブチレンテレフタラート、ポリ−１，４−ジメチルロールシクロヘキサンテレフタラート及びポリヒドロキシベンゾアート、その他にヒドロキシルを末端基とするポリエーテルから誘導されるブロックコポリエーテルエステル類；及びポリカルボナート又はＭＢＳで改質されているポリエステル類。
【０３０６】
１９．ポリカルボナート類及びポリエステルカルボナート類。
【０３０７】
２０．ポリスルホン類、ポリエーテルスルホン類及びポリエーテルケトン類。
【０３０８】
２１．一方にアルデヒド、そして他方にフェノール、尿素及びメラミンから誘導される架橋ポリマー類、例えば、フェノール／ホルムアルデヒド樹脂、尿素／ホルムアルデヒド樹脂及びメラミン／ホルムアルデヒド樹脂。
【０３０９】
２２．乾燥及び非乾燥アルキド樹脂類。
【０３１０】
２３．飽和及び不飽和ジカルボン酸と多価アルコールのコポリマー及び架橋剤としてのビニル化合物から誘導される不飽和ポリエステル樹脂類、および低易燃性のそれらのハロゲン含有改質物類。
【０３１１】
２４．置換されているアクリラート類から誘導される架橋性アクリル樹脂類、例えば、エポキシアクリラート、ウレタンアクリラート又はポリエステルアクリラート。
【０３１２】
２５．メラミン樹脂類、尿素樹脂、ポリイソシアナート又はエポキシ樹脂で架橋されているアルキド樹脂類、ポリエステル樹脂及びアクリラート樹脂。
【０３１３】
２６．ポリエポキシド類、例えば、ビスグリシジルエーテルから、又は脂環式ジエポキシドから誘導される架橋エポキシ樹脂類。
【０３１４】
２７．天然ポリマー類、例えば、セルロース、ゴム、ゼラチン及びそれらの化学的に改質された同様の誘導体、例えば、酢酸セルロース、プロピオン酸セルロース及び酪酸セルロース又はメチルセルロースのようなセルロースエーテル；その他にロジン及びそれらの誘導体。
【０３１５】
２８．前記ポリマーのブレンド類（ポリマーブレンド類）、例えば、ＰＰ／ＥＰＤＭ、ポリアミド／ＥＰＤＭ若しくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリラート、ＰＯＭ／熱可塑性ＰＵＲ、ＰＣ／熱可塑性ＰＵＲ、ＰＯＭ／アクリラート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ。
【０３１６】
２９．純粋なモノマー化合物又はそのような化合物の混合物である、天然由来及び合成有機物質類、例えば、鉱油、動物性及び植物性油脂、油及びロウ、又は合成エステル（例えば、フタラート、アジパート、ホスファート又はトリメリタート）に基づく油、油脂及びロウ、また、合成エステルと鉱油のあらゆる重量比の混合物、紡績用組成物として、その他にそのような物質の水性エマルションとして典型的に使用されるもの。
【０３１７】
３０．天然又は合成ゴムの水性エマルション類、例えば、カルボキシル化スチレン／ブタジエンコポリマーの天然ラテックス。
【０３１８】
３１．ポリシロキサン類類、例えば、米国特許（ＵＳ）第４，２５９，４６７号に記載の軟質親水性ポリシロキサン；及び例えば、米国特許（ＵＳ）第４，３５５，１４７号に記載の硬質ポリオルガノシロキサン類。
【０３１９】
３２．不飽和アクリルポリアセトアセタート樹脂と、又は不飽和アクリル樹脂と組み合わせたポリケチミン類。不飽和アクリル樹脂は、ウレタンアクリラート、ポリエーテルアクリラート、付属の不飽和基を有する、ビニル又はアクリルコポリマー及びアクリル化メラミンを含む。ポリケチミン類は、酸触媒の存在下、ポリアミン及びケトンから製造される。
【０３２０】
３３．エチレン性不飽和モノマー又はオリゴマーと多不飽和の脂肪族オリゴマーを含む放射線硬化性組成物類。
【０３２１】
３４．エポキシメラミン樹脂類、例えば、エポキシ官能共エーテル化（coetherified）ハイソリッドメラミン樹脂（例えばＬＳＥ−４１０３(Monsanto)）により架橋されている光に安定なエポキシ樹脂。
【０３２２】
成分（ｂ）の安定剤類及び任意の更なる安定剤類は、成分（ａ）の安定化される材料、例えば、ポリオレフィンに、個別に加えられるか、又はそれと互いに混合されてもよい。所望であれば、安定剤混合物の個別の成分は、安定化される材料に混和される前に、溶融体で互いに混合され得る（溶融混合）。
【０３２３】
本発明の添加剤（本発明の成分（ｂ））及び任意の更なる成分は、ポリマー材料に個別に加えられるか、又はそれと互いに混合されてもよい。所望であれば、個別の成分は、ポリマーに混和される前に、例えば、乾燥混合、圧縮又は溶融により混合することができる。
【０３２４】
本発明の添加剤及び任意の更なる成分をポリマーに混和することは、粉末の形態での乾燥混合、又は、例えば、不活性溶媒、水若しくは油中の溶液、分散体若しくは懸濁液の形態での湿式混合のような、既知の方法により実施される。本発明の添加剤及び任意の更なる成分は、例えば、成形の前又は後に混和され得るか、或いは、溶解若しくは分散した添加剤又は添加剤混合物をポリマー材料に塗布し、続いて溶媒若しくは懸濁／分散剤を蒸発させるか、又はさせないで混和され得る。それらは、例えば、乾燥混合物若しくは粉末として、或いは溶液、又は分散体、又は懸濁液、又は溶融体として、加工装置（例えば、押出機、密閉式混合機等）に直接加えられ得る。
【０３２５】
混和は、撹拌機を備えた任意の加熱式容器内、例えば、混練機、混合機又は撹拌容器のような密閉式装置内で実施することができる。混和は、好ましくは、押出機内又は混練機内で実施される。加工が不活性雰囲気下で実施されるか、又は酸素の存在下で実施されるかは、重要ではない。
【０３２６】
添加剤又は添加剤ブレンドのポリマーへの添加は、ポリマーが溶融され、添加剤と混合される、全ての慣用の混合機内で実施することができる。
【０３２７】
適切な機械は当業者に既知である。これらは、主に混合機、混練機及び押出機である。
【０３２８】
加工は、好ましくは、加工の間に添加剤を導入して、押出機内で実施される。
【０３２９】
特に好ましい加工機械は、一軸スクリュー押出機、反転・共回転二軸スクリュー押出機、遊星歯車押出機、環状押出機又は共混練機である。真空をかけることができるガス除去区画を少なくとも１個備えた加工機械を、使用することも可能である。
【０３３０】
適切な押出機及び混練機は、例えば、Handbuch der Kunststoffextrusion, Vol. 1 Grundlagen, Editors F. Hensen, W. Knappe, H. Potente, 1989, pp. 3-7, ISBN: 3-446-14339-4 (Vol. 2 Extrusionsanlagen 1986, ISBN 3-446-14329-7)に記載されている。
【０３３１】
例えば、スクリューの長さは、１〜６０スクリュー直径、好ましくは、３５〜４８スクリュー直径である。スクリューの回転速度は、好ましくは、毎分１０〜６００回転（rpm）、極めて特別に好ましくは、２５〜３００rpmである。
【０３３２】
最大処理量は、スクリュー直径、回転速度及び駆動力により左右される。本発明の方法は、記載のパラメータを変化させるか、供出量の計量機を使用して、最大処理量より低いレベルで実施することもできる。
【０３３３】
複数の成分を加える場合、これらを予備混合するか、又は個別に加えることができる。
【０３３４】
本発明の添加剤及び任意の更なる添加剤を、ポリマー材料に噴霧することもできる。これらは、他の添加剤（例えば、上記の慣用添加剤）又はその溶融体を希釈することができ、それにより、それらの添加剤と一緒に材料に噴霧することができる。重合触媒の不活性化の間に噴霧により添加することは特に有利であり、この場合、放出される蒸気は触媒の不活性化のために使用され得る。球状に重合されたポリオレフィンの場合、例えば、本発明の添加剤を、場合により他の添加剤と一緒に、噴霧により塗布することが有利であり得る。
【０３３５】
本発明の添加剤及び任意の更なる添加剤は、例えば、約１重量％〜約４０重量％、好ましくは２重量％〜約２０重量％の濃度でポリマー混和されている成分を含むマスターバッチ（「濃縮物」）の形態で、ポリマーに加えられ得る。このポリマーは、最終的に添加剤が加えられるポリマーと同一の構造である必要は全くない。そのような操作では、ポリマーは、粉末、顆粒、溶液、懸濁液の形態、又はラテックスの形態で使用することができる。
【０３３６】
混和は、造形操作の前若しくはその間に行うことができるか、又は溶解若しくは分散した化合物をポリマーに塗布し、続いて溶媒を蒸発させるか若しくはさせないで実施することができる。エラストマーの場合、これらは、また、ラテックスとして安定化することができる。本発明の添加剤をポリマーに混和する更なる可能性は、対応するモノマーの重合の前、間若しくは直後、又は架橋の前に加えることである。この関係において、本発明の添加剤は、そのまま加えることができるか、又は封入形態（例えば、ロウ、油又はポリマー中）で加えることもできる。
【０３３７】
ここに記載されている本発明の添加剤を含有する材料は、成形品、回転成形品、射出成形品、吹込成形品、フィルム、テープ、単繊維物、繊維、不織布、断面材、接着剤又はパテ、表面被覆物等の製造に使用することができる。
【０３３８】
本発明のＵＶ吸収剤の組合せと任意の更なる添加剤を含む組成物は、下記を含む多くの用途に有用である。
熱可塑性オレフィン類                  熱可塑性塗料用オレフィン類
ポリプロピレン成形品類                ポリプロピレン繊維
ポリエチレンフィルム                  温室用ポリエチレンフィルム
農業用ポリエチレンマルチフィルム      臭素化難燃剤を有するポリプロピレン繊維
臭素化難燃剤を有する                  臭素化難燃剤を有する熱可塑性成形オレフィ
成形ポリプロピレン                    ン
臭素化難燃剤を有する                  他の共安定剤を有する熱可塑性エラストマー
ポリエチレンフィルム
グリース充填ワイヤ及び                ガンマ照射ポリオレフィン
ケーブル絶縁体
プラスチック基材用被覆物              ポリカーボネートブレンド、
例えば、ＰＣ／ＡＢＳ、ＰＣ／ＰＡ
化学薬品含む                          ポロエチレンガス管
ポリオレフィンタンク又は容器
農業用ポリプロピレン不織布、          防曇剤を有するポリオレフィンフィルム
例えば、シェードクロス
帯電防止剤を有する                    ヒドロタルサイトのような
ポリオレフィンフィルム                ＩＲ熱充填剤を有するポリエチレンフィルム
、例えばＤＨＴ４Ａ
ポリプロピレンテープ又は              ポリプロピレン不織布
スリットフィルム
ポリエチレン不織布                    耐炎性ポリプロピレン成形品
耐炎性ポリプロピレン繊維              耐炎性熱可塑性成形オレフィン
耐炎性ポリエチレンフィルム            ２成分ポリエステルウレタン被覆物
自動車用被覆物
２成分アクリルウレタン被覆物          木材用水性ワニス
自動車用着色ＯＥＭ被覆物              ハイソリッド酸触媒熱硬化性
アクリル樹脂エナメル
ホワイトポリエステル／メラミン        キリ油フェノール性ワニス
ベース  無油アルキドコイル被覆物
芳香族ウレタンワニス                  アクリルアルキド再仕上げエナメル
中油アルキドエナメル                  電着組成物
摩耗抵抗被覆組成物                    ポリカーボネート用被覆物
発色写真層                            メタクリル酸グリシジルべースの
粉末クリアコート
木材用油改質ウレタンアルキド          プラスチック基材積層用予備成形フィルム
場合により酸捕捉剤及び／又は
ベンゾフラノンを含み、
塩素処理水と接触するポリオレフィン
成形品、例えば、ポリエチレン又は
ポリプロピレン圧力管
【０３３９】
ここに記載されている安定剤混合物を含有する材料は、成形品、回転成形品、射出成形品、吹込成形品、フィルム、テープ、単繊維物、繊維、表面被覆物等の製造に使用することができる。
【０３４０】
同様に特に興味深いのは、被覆物、例えば塗料の安定剤として、本発明の化合物の使用である。したがって、本発明は、また、成分（ａ）が被覆物の膜形成結合剤であり、成分（ｂ）が本発明の安定剤である組成物に関する。
【０３４１】
新規安定剤の被覆物における使用は、離層、即ち、基材からの被覆のフレーキングを防止する更なる利点が伴う。この利点は、金属基材上の多層系を含む金属基材の場合に特に重要である。被覆される基材は、木材、セラミック材料、金属、プラスチック又は有機材料で被覆若しくは着色された物品を含む。
【０３４２】
結合剤（成分（ａ））は、原則的には、この産業で慣用のあらゆる結合剤、例えば、Ullmann's Encyclopedia of Industrial Chemistry, 5th Edition, Vol. A18, pp. 368-426, VCH, Weinheim 1991に記載されているものであることができる。一般的に、それは、熱可塑性又は熱硬化性樹脂、主に、熱硬化性樹脂に基づく膜形成結合剤である。その例は、アルキド、アクリル、ポリエステル、フェノール、メラミン、エポキシ及びポリウレタン樹脂類、並びにそれらの混合物である。
【０３４３】
成分（ａ）は常温硬化性又は熱硬化性結合剤であることでき、硬化触媒を加えることが有利でありえる。結合剤の硬化を促進する適切な触媒は、例えば、Ullmann's Encyclopedia of Industrial Chemistry, Vol. A18, page 469, VCH Verlagsgesellschaft, Weinheim 1991に記載されている。
【０３４４】
好ましくは、成分（ａ）が官能アクリラート樹脂及び架橋剤を含む結合剤である被覆組成物である。
【０３４５】
特定の結合剤を含有する被覆組成物の例は下記である：
１．冷又は熱架橋性アルキド、アクリラート、ポリエステル、エポキシ若しくはメラミン樹脂又はそのような樹脂の混合物に基づき、所望であれば硬化触媒を加えた塗料類；
２．ヒドロキシル含有アクリラート、ポリエステル又はポリエーテル樹脂と、脂肪族又は芳香族イソシアナート、イソシアヌラート若しくはポリイソシアナートに基づく２成分ポリウレタン塗料類；
３．チオール含有アクリラート、ポリエステル又はポリエーテル樹脂と、脂肪族又は芳香族イソシアナート、イソシアヌラート若しくはポリイソシアナートに基づく２成分ポリウレタン塗料類；
４．焼き付けの間に脱ブロックする、ブロックトイソシアナート、イソシアヌラート又はポリイソシアナートに基づき、所望であればメラミン樹脂を加えた、１成分ポリウレタン塗料類；
５．脂肪族又は芳香族ウレタン若しくはポリウレタンと、ヒドロキシル含有アクリラート、ポリエステル又はポリエーテル樹脂に基づく１成分ポリウレタン塗料類；
６．ウレタン構造内に遊離アミン基を有する、脂肪族若しくは芳香族ウレタンアクリラート又はポリウレタンアクリラート並びにメラミン樹脂又はポリエーテル樹脂に基づき、所望であれば硬化触媒を有する１成分ポリウレタン塗料類；
７．（ポリ）ケチミンと、脂肪族又は芳香族イソシアナート、イソシアヌラート若しくはポリイソシアナートに基づく２成分塗料類；
８．（ポリ）ケチミンと、不飽和アクリラート樹脂又はポリアセトアセタート樹脂又はメタクリルアミドグリコラートメチルエステルに基づく２成分塗料類；
９．カルボキシル−又はアミノ含有ポリアクリラート及びポリエポキシドに基づく２成分塗料類；
１０．無水物基を含むアクリラート樹脂と、ポリヒドロキシ又はポリアミノ成分に基づく２成分塗料類；
１１．アクリラート含有無水物及びポリエポキシドに基づく２成分塗料類；
１２．（ポリ）オキサゾリンと、無水物基を含むアクリラート樹脂、又は不飽和アクリラート樹脂、或いは脂肪族又は芳香族イソシアナート、イソシアヌラート若しくはポリイソシアナートに基づく２成分塗料類；
１３．不飽和ポリアクリラートとポリマロナートに基づく２成分塗料類；
１４．熱可塑性アクリラート樹脂又は外面的に架橋されているアクリラート樹脂とエーテル化メラミン樹脂の組み合わせに基づく熱可塑性ポリアクリラート塗料類；
１５．シロキサン改質又はフッ素改質アクリラート樹脂に基づく塗料系；
１６．架橋剤（酸触媒）として、メラミン樹脂（例えば、ヘキサメトキシメチルメラミン）を有するマロナートブロックトイソシアナートに基づく塗料系、特にクリアコート用；
１７．オリゴマーウレタンアクリラート及び／又はアシラートアクリラートに基づき、所望により他のオリゴマー又はモノマーと組み合わせるＵＶ硬化性系；
１８．最初に熱、続いてＵＶ若しくは電子線照射によるか、又はその逆により硬化される、その成分が、光開始剤の存在下でのＵＶ光線による照射か、又は電子ビームによる照射で反応を起こすことができるエチレン性二重結合を含む二重硬化系。
【０３４６】
シロキサンに基づく被覆系も可能であり、例えば、ＷＯ９８／５６８５２、ＷＯ９８／５６８５３、ＤＥ−Ａ−２９１４４２７又はＤＥ−Ａ−４３３８３６１で記載されている系である。
【０３４７】
成分（ａ）及び（ｂ）に加えて、本発明の被覆組成物は、好ましくは、成分（Ｃ）として、例えば、上記のリストで記載されたような立体障害アミン類の光安定剤を含む。有利に添加される２−（２−ヒドロキシフェニル）−１，３，５−トリアジン類の光安定剤の更なる例は、例えば、刊行物、ＵＳ−Ａ−４６１９９５６、ＥＰ−Ａ−４３４６０８、ＵＳ−Ａ−５１９８４９８、ＵＳ−Ａ−５３２２８６８、ＵＳ−Ａ−５３６９１４０、ＵＳ−Ａ−５２９８０６７、ＷＯ−９４／１８２７８、ＥＰ−Ａ−７０４４３７、ＧＢ−Ａ−２２９７０９１、ＷＯ−９６／２８４３１に見出すことができる。
【０３４８】
最大限の光安定性を達成するために、上記リストで示されたような立体障害アミンを加えることが特に興味深い。したがって、本発明は、また、成分（ａ）及び（ｂ）に加えて、成分（Ｃ）として、立体障害アミン型の光安定剤を含む被覆組成物に関する。
【０３４９】
この安定剤は、好ましくは、下記式：
【０３５０】
【化９７】
2010270336.tif 000108
【０３５１】
（式中、Ｇは、水素又はメチル、特に水素である）で示される基の少なくとも１個の基を含有する２，２，６，６−テトラアルキルピペリジン誘導体又は３，３，５，５−テトラアルキルモルホリン−２−オン誘導体である。
【０３５２】
成分（Ｃ）は、好ましくは、固体結合剤の１００重量部当たり０．０５〜５重量部の量で使用される。
【０３５３】
成分（Ｃ）として使用することができるテトラアルキルピペリジン誘導体の例は、ＥＰ−Ａ−３５６，６７７，第３頁から第１７頁、セクションａ）〜ｆ）に与えられる。このＥＰ−Ａのこれらのセクションは、本記載の一部分として考慮される。下記のテトラアルキルピペリジン誘導体類を使用することが特に有利である：
ビス（２，２，６，６−テトラメチルピペジン−４−イル）スクシナート、
ビス（２，２，６，６−テトラメチルピペリジン−４−イル）セバカート、
ビス（１，２，２，６，６−ペンタメチルピペリジン−４−イル）セバカート、
ジ（１，２，２，６，６−ペンタメチルピペリジン−４−イル）ブチル−（３，５−ジ−tert−ブチル−４−ヒドロキシベンジル）マロナート、
ビス（１−オクチルオキシ−２，２，６，６−テトラメチルピペリジン−４−イル）セバカート、
テトラ（２，２，６，６−テトラメチルピペリジン−４−イル）ブタン−１，２，３，４−テトラカルボキシラート、
テトラ（１，２，２，６，６−ペンタメチルピペリジン−４−イル）ブタン−１，２，３，４−テトラカルボキシラート、
２，２，４，４−テトラメチル−７−オキサ−３，２０−ジアザ−２１−オキソ−ジスピロ〔５．１．１１．２〕ヘンエイコサン、
８−アセチル−３−ドデシル−１，３，８−トリアザ−７，７，９．９−テトラメチルスピロ〔４．５〕デカン−２，４−ジオン、
１，１−ビス−（１，２，２，６，６−ペンタメチルピペリジン−４−イルーオキシカルボニル）−２−（４−メトキシフェニル）エテン、又は
下記式：
【０３５４】
【化９８】
2010270336.tif 000109
【０３５５】
（式中、Ｒは、下記：
【０３５６】
【化９９】
2010270336.tif 000110
【０３５７】
である）；
【０３５８】
【化１００】
2010270336.tif 000111
【０３５９】
（式中、Ｒは、下記：
【０３６０】
【化１０１】
2010270336.tif 000112
【０３６１】
である）；
【０３６２】
【化１０２】
2010270336.tif 000113
2010270336.tif 000114
【０３６３】
（式中、ｍは５〜５０である）で示される化合物。
【０３６４】
成分（ａ）、（ｂ）及び、使用する場合は、（Ｃ）のほかに、被覆組成物は更なる成分含むこともでき、例は、溶媒、顔料、染料、可塑剤、安定剤、レオロジー若しくはチキソトロープ剤、乾燥触媒及び／又は均展剤である。可能な成分の例は、Ullmann's Encyclopedia of Industrial Chemistry, 5th Edition, Vol. A18, pp. 429-471, VCH, Weinheim 1991に記載されている。
【０３６５】
可能な乾燥触媒又は硬化触媒は、例えば、遊離（有機）酸若しくは塩基、又は熱処理若しくは照射により脱ブロックされうる、ブロックされた、（有機）酸又は塩基、有機金属化合物、アミン、アミノ含有樹脂及び／又はホスフィンである。有機金属化合物の例は、金属カルボン酸塩、特に金属Ｐｂ、Ｍｎ、Ｃｏ、Ｚｎ、Ｚｒ若しくはＣｕのもの、又は金属キレート、特に、金属Ａｌ、Ｔｉ、Ｚｒ若しくはＨｆのもの、又は有機スズ化合物のような有機金属化合物である。
【０３６６】
金属カルボン酸塩の例は、Ｐｂ、Ｍｎ若しくはＺｎのステアリン酸塩、Ｃｏ、Ｚｎ若しくはＣｕのオクタン酸塩、Ｍｎ及びＣｏのナフテン酸塩又は対応するリノレネート、レジネート若しくはタレートである。
【０３６７】
金属キレートの例は、アセチルアセトン、エチルアセチルアセタート、サリチルアルデヒド、サリチルアルドキシム、ｏ−ヒドロキシアセトフェノン又はエチルトリフルオロアセチルアセタートの、アルミニウム、チタン又はジルコニウムキレート及びこれらの金属のアルコキシドである。
【０３６８】
有機スズ化合物の例は、酸化ジブチルスズ、ジブチルスズジラウラート又はジブチルスズジオクトアートである。
【０３６９】
アミンの例は、特に第三級アミンであり、例えば、トリブチルアミン、トリエタノールアミン、Ｎ−メチルジエタノールアミン、Ｎ−ジメチルエタノールアミン、Ｎ−エチルモルホリン、Ｎ−メチルモルホリン又はジアザビシクロオクタン（トリエチレンジアミン）、ジアザビシクロウンデセン、ＤＢＮ（＝１，５−ジアザビシクロ〔４．３．０〕ノン−５−エン）及びそれらの塩である。更なる例は、第四級アンモニウム塩、例えば、トリメチルベンジルアンモニウムクロリドである。
【０３７０】
アミノ含有樹脂は、結合剤と同時に硬化触媒である。その例は、アミノ含有アクリラートコポリマーである。
【０３７１】
使用される硬化触媒は、ホスフィン、例えばトリフェニルホスフィンであることもできる。
【０３７２】
新規被覆組成物は、また、放射線硬化性被覆組成物であることができる。この場合、結合剤は、エチレン性不飽和結合（プレポリマー）を含有するモノマー又はオリゴマー化合物を実質的に含み、塗布後、化学線照射により硬化される、すなわち架橋された高分子量形態に変換される。系がＵＶ硬化される場合、一般的に少なくとも１つの光開始剤も含有する。対応する系は、上記の出版物、Ullmann's Encyclopedia of Industrial Chemistry, 5th Editon, Vol.A18, pages 451-453 に記載されている。放射線硬化性被覆組成物において、新規安定剤は、立体障害アミンを添加しないで使用することもできる。
【０３７３】
本発明の被覆組成物を、あらゆる所望の基材、例えば、金属、木材、プラスチック又はセラミック材料に塗布することができる。好ましくは自動車の仕上用のトップコート（仕上げ塗）として使用される。トップコートが、下層が着色され、上層が無着色である２層を含む場合、新規被覆組成物は、上層又は下層又は両方の層のいずれかに使用されうるが、好ましくは上層に使用される。
【０３７４】
新規被覆組成物を、慣用の方法、例えば、はけ塗り、噴霧、流れ塗、浸漬又は電気泳動により基材に塗布できる（Ullmann's Encyclopedia of Industrial Chemistry, 5th Edition., Vol. A18, pp. 491-500も参照すること）。
【０３７５】
結合剤系に応じて、被覆物は室温又は加熱により硬化され得る。被覆物は、好ましくは５０〜１５０℃で硬化され、粉末被覆物又はコイル被覆物の場合は更に高温で硬化される。
【０３７６】
本発明により得られる被覆物は、光、酸素及び熱の有害な作用に対して優れた耐性を有し、そのようにして得られた被覆物、例えば塗料の良好な光安定性及び耐候性が特に言及されるべきである。
【０３７７】
被覆組成物は、結合剤が溶ける、有機溶媒又は溶媒混合物を含むことができる。そうでなければ被覆組成物は水溶液又は分散体であることができる。ビヒクルは、有機溶媒と水の混合物であることもできる。被覆組成物は、ハイソリッド塗料であってよいか、又は無溶媒（例えば、粉末被覆材料）であることができる。粉末被覆は、例えば、Ullmann's Encyclopedia of Industrial Chemistry, 5th Ed., A18, pages 438-444に記載のものである。粉末被覆材料は、また、粉末スラリー（好ましくは水中の粉末分散体）の形態を有することもできる。
【０３７８】
顔料は、無機、有機又は金属顔料であることができる。新規被覆組成物は、好ましくは顔料を含まず、クリアコートとして使用される。
【０３７９】
同様に好ましいものは、自動車産業用の仕上塗として、特に仕上塗料の着色又は無着色仕上塗としての被覆組成物の使用である。しかし下塗被覆としての使用も可能である。
【０３８０】
本発明の安定剤を着色被覆物に加えることは、特に液晶用顔料の場合に、ＵＶ照射の有害な作用から顔料を保護することにもなりうる。
【０３８１】
薄いＵＶ吸収層の製造には、プラズマ蒸着を使用して、本発明の安定剤が基材に塗布され得る。真空下でプラズマを得る方法は、電気エネルギーの誘導結合又は容量結合を用いるものが、文献で広く記載されている。直流（ＤＣ）又は交流（ＡＣ）は、低ｋＨｚからＭＨｚまでの範囲の周波数、さらにはマイクロ波（ＧＨｚ）の範囲の周波数で使用され得る。
【０３８２】
好ましい基材は、金属、半導体、ガラス、石英、又は熱可塑性、架橋若しくは構造架橋プラスチックから選択される。
【０３８３】
好ましい半導体は、例えばウェーハーの形態のシリコンである。
【０３８４】
金属は、好ましくは、望遠鏡のミラー又はビーム反射鏡のような高精度の反射鏡の製造に使用される、アルミニウム、クロム、スチール、バナジウムである。特に好ましくはアルミニウムである。
【０３８５】
主なプラズマガスは、例えば、Ｈｅ、Ａｒ、Ｘｅ、Ｎ2、Ｏ2又は空気であることができ、好ましくは、Ｈｅ、アルゴン又はキセノンのような不活性ガスである。気化したとき、安定剤はプラズマガスと混合し、同様にイオン化される。
【０３８６】
一般に蒸着工程は、添加されるガス又はエネルギー結合の種類に関して感受性がない。
【０３８７】
相対的に低い圧力が重要である。好ましくは、圧力範囲は、１０-6mbr〜１０-2mbr、特に１０-3mbr〜１０-4mbrの範囲である。
【０３８８】
材料をプラズマ電極に蒸着させ、直ぐに気化させてもよい。好ましくは、気化される材料は、プラズマ放電の範囲の外側にあって別個に加熱されうる、プレートの上、又はるつぼの中に置かれる。るつぼ又はプレートは、プラズマに対して陽電位か、又は陰電位でありうる。
【０３８９】
プラズマ発生及び蒸着の幾つかの実施態様が、例えば、A. T. Bell, “Fundamentals of Plasma Chemistry” in “Technology and Application of Plasma Chemistry”, ed. by J. R. Holahan and A. T. Bell, Wiley, New York (1974);又は H. Suhr, Plasma Chem. Plasma Process 3(1), 1, (1983)で記載されている。
【０３９０】
安定剤を気化する温度は、好ましくは２０℃〜３５０℃、特に１００℃〜２５０℃である。
【０３９１】
この工程は薄層の蒸着に特に適している。好ましくは、プラズマ蒸着により得られる層の厚さは、１０nm〜１０００nm、より好ましくは５０nm〜５００nm、特に好ましくは１００nm〜３００nmである。
【０３９２】
本発明のＵＶ吸収剤の組合せは、フィルム、紙、紙被覆物又はプリントインクのような複写材料又は記録材料に使用してもよい。複写紙又はプリント基材の用途は、例えば、ＥＰ−Ａ−１３０８３０８（特にセクション〔００１０〕、〔００１７〕及びそこの実施例）、又はＵＳ−５０７３４４８（特に第６欄５３行目から第１０欄５４行目、若しくは実施例、式ＩのＵＶＡの代わりに本発明のＵＶ吸収剤の組合せを使用を参照すること）に記載されている。
【０３９３】
写真材料及び他の記録材料の用途、その外にここで本発明のＵＶ吸収剤の組合せと一緒に使用される更なる成分は、例えば、ＧＢ−Ａ−２３４３００７、第２２頁の最終段落から第１３４頁の最終段落に記載されている。新規ＵＶ吸収剤の組合せは、有利には光学記録層及び材料に使用することができ、そこでは、レーザービームが、例えばブルーレーザーダイオードにより短い波長（例えば、波長４０５nm）を照射して光学的性質を変化させ、記憶層又は記憶媒体から回復されうるデジタル情報を蓄積することができる。そのような使用及び材料の例は、とりわけＪＰ−Ａ−２００１−２７７７２０、ＪＰ−Ａ−２００２−１６０４５２に見出すことができる。
【０３９４】
新規ＵＶ吸収剤の組合せは、その基材（例えば、熱可塑性ポリマー又は被覆物）、その外に顔料又は染料のような他の感光性成分を保護するために使用してもよい。
【０３９５】
本発明のＵＶ吸収剤の組合せは、また、有利には、ＵＶ照射に対して保護するために、液晶ディスプレーにおける保護被覆、フィルム及びホイルに使用することができ、ＵＶ光による損傷に対して、液晶ディスプレーにおけるポリマー材料及び他の部品を保護することに使用することができる。そのような用途及び材料の分野の例は、とりわけ下記で見出される：
ＪＰ−Ａ−１０−１５２５６８（９．６．１９９８）；ＪＰ−Ａ−２０００−２２７５０９（８．２．１９９９）；ＪＰ−Ａ−２０００−２２７５０８（２．８．１９９９）；ＪＰ−Ａ−１１−２５８４２５（３０．１１．１９９８）；ＪＰ−Ａ−１１−２５８４２１（１３．３．１９９８）；ＪＰ−Ａ−１１−２４２１１９（３０．１１．１９９８）；ＪＰ−Ａ−１１−１１９００３（１３．１０．１９９７）；ＪＰ−Ａ−０９−２８８２１３（１９．４．１９９６）；ＪＰ−Ａ−０９−２８８２１２（１９．４．１９９６）；ＪＰ−Ａ−０８−２１６３１６（１４．２．１９９５）；ＪＰ−Ａ−０８−２１６３２４（１４．２．１９９５）；及びＣｈｅｍ．Ａｂｓｔｒ．１３１：４５８６９。
この種の用途に好ましい種類のポリマーフィルムは、シクロオレフィン類（例えば、シクロペンテン又はノルボルネン）に基づいており、上記の安定化されうるポリマーのリストの第１項、３行目に更に示されている。
【０３９６】
本発明のＵＶ吸収剤の組合せは、更に、ＵＶ照射に対してヒト（又は動物）の皮膚又は毛髪を保護するための化粧品処方物に効果的である
【０３９７】
適用量及び比率
本発明の成分（ｂ）の安定剤及び任意の更なる安定剤は、好ましくは、安定化される材料に対して０．０１〜１０重量％の量で、安定化される材料に存在する。０．０１〜５重量％又は０．０５〜２重量％、特に０．０５〜０．５重量％の量が特に好ましい。
【０３９８】
成分（ｂ）安定剤と任意の更なる添加剤は、例えば約２．５重量％から約２５重量％の濃度でこれらの成分を含有するマスターバッチの形態で、安定化される材料に加えられ得、このような操作において、ポリマーは、粉末、顆粒、溶液、懸濁液の形態、又はラテックスの形態で使用することができる。
【０３９９】
新規被覆組成物は、好ましくは、固体結合剤（ａ）の１００重量部当たり、（ｂ）を０．０１〜１０重量部、特に（ｂ）を０．０５〜１０重量部、特別には（ｂ）を０．１〜５重量部含む。
【０４００】
一般的に、本発明のＵＶ吸収剤の組合せは、有利に、多層系において使用され得、外側層の新規安定剤（成分（ｂ））の濃度は相対的に高くすることができ、例えば、ポリマー基材（ａ）の１００重量部当たり、（ｂ）を１〜１５重量部、特に（ｂ）を３〜１０重量部にすることができる。
【０４０１】
同様に、本発明のＵＶ吸収剤の組合せを、共押出品、例えば共押出ポリカーボネートシート、ポリエステルパッケージフィルム、ポリエチレンカバーフィルムの上層又は複数の上層のうちの１つに、或いは被覆物の上層に使用して、ＵＶフィルター層を得ることができる。特定の用途に応じて、これらの層に混和される本発明のＵＶ吸収剤の組合せの量は、相対的に高い装填量（例えば、ポリカーボネート１００部当たり３〜１５部、層厚約１０〜１００μm）から相対的に低い装填量（例えば、ポリオレフィン、特に農業用フィルムのポリエチレン１００部当たり０．１〜０．８部）まで変化することができる。
【０４０２】
本発明のＵＶ吸収剤の組合せは、好ましくは、成分（Ａ）：（Ｂ）を１：２０〜１０：１、より好ましくは１：１０〜２：１、特に１：９〜１：１の重量比で含有する。
【０４０３】
立体障害アミン（ＨＡＬＳ）が存在する場合、これらは、好ましくは、ＨＡＬＳ：ＵＶＡの比率が１：１０〜２０：１、特に１：３〜１０：１の範囲で使用される。
【０４０４】
ここに開示された安定化組成物は下記の実施例により更に説明される。示される百分率は、特記のない限り重量による。
【０４０５】
実施例１：熱可塑性オレフィンの安定化
成形試験片は、顔料、ホスファイト、フェノール酸化防止剤若しくはヒドロキシルアミン、ステアリン酸金属塩、紫外線吸収剤若しくはヒンダードアミン安定剤、又はＵＶ吸収剤とヒンダードアミン安定剤の混合物を含有する熱可塑性オレフィン（ＴＰＯ）ペレットを射出成形することにより製造する。
【０４０６】
着色ＴＰＯペレットは、純粋な顔料又は顔料濃縮物、共添加剤及び市販のＴＰＯから、これら成分を、汎用スクリュー（２４：１  Ｌ/Ｄ）を備えたSuperior/MPM １″一軸スクリュー押出機中で、４００°Ｆ（２００℃）で混合し、水浴で冷却し、ペレット化することにより製造する。得られるペレットを、BOY 30M射出成形機(Injection Molding Machine)により約３７５°Ｆ（１９０℃）で、６０ミル（０．００６インチ）の２″×２″プラークに成形する。
【０４０７】
ゴム改質剤と混合したポリプロピレンから構成される着色ＴＰＯ処方物（ここで、ゴム改質剤は、エチリデンノルボルネンのような三成分を有するか、又は有さない、プロピレンとエチレンのコポリマーを含有する、その場で反応させたコポリマー又はブレンド生成物である）を、有機リン化合物を有するか、又は有さない、Ｎ，Ｎ−ジアルキルヒドロキシアミン又はヒンダードフェノール酸化防止剤のみからなる塩基性安定化系により安定化する。
【０４０８】
最終処方物における全ての添加剤及び顔料の濃度を、樹脂に対する重量％で表す。
【０４０９】
処方物は、熱可塑性オレフィンペレット及び１つ以上の下記の成分を含有する：
顔料０．０〜２．０％
タルク０．０〜５０．０％、
ホスファイト０．０〜０．１％、
フェノール酸化防止剤０．０〜１．２５％、
ヒドロキシルアミン０．０〜０．１％、
ステアリン酸カルシウム０．０５〜０．１０％、
ＵＶ吸収剤０．１〜１．２５％、特に０．１〜０．３％、
ヒンダードアミン安定剤０．０〜１．２５％。
【０４１０】
成分を押出及び成形の前に回転式乾燥機で乾燥混合した。
【０４１１】
試験プラークを金属枠に取り付け、ブラックパネル温度７０℃、３４０ナノメータで０．５５W/m2、相対湿度５０％、断続的明暗サイクル及び水噴霧により、Atlas Ci65 Xenon Arc Weather-Ometerで曝露した（Society of Automotive Engineers - SAE J 1960 Test Procedure）。サンプルを、ＡＳＴＭ  Ｄ  ２２４４−７９による反射率モードに従い、約６２５キロジュール間隔で、Applied Color Systems 分光光度計で色測定を実施して試験した。収集したデータには、デルタＥ、Ｌ*、ａ*及びｂ*値が含まれる。光沢測定を、ＡＳＴＭ  Ｄ  ５２３に従い、６０°でBYK-Gardner 曇り／光沢計により実施する。
【０４１２】
ＵＶ曝露試験
ＵＶ放射線に曝露された試験片は、２−（２−ヒドロキシ−３，５−ジ−tert−アミルフェニル）−２Ｈ−ベンゾトリアゾール（TINUVIN（登録商標）328, Ciba）及び化合物（Ａ２）の組合せと、場合によりＮ，Ｎ′，Ｎ″，Ｎ’’’−テトラキス〔４，６−ビス（ブチル−（１，２，２，６，６−ペンタメチルピペリジン−４−イル）アミノ）−ｓ−トリアジン−２−イル〕−１，１０−ジアミノ−４，７−ジアザデカン（CHIMASSORB（登録商標）119, Ciba）又はビス（２，２，６，６−テトラメチルピペリジル）セバカート（Tinuvin（登録商標）770）のような追加のヒンダードアミン類とを含む光安定剤系で安定化された場合、光分解に対する著しい耐性を示す。対照のサンプルは、ＵＶ安定性を付与するためにこの産業で慣用的に使用されている安定剤処方物からなる。全てのサンプルは、顔料 、Pigment Red 177及びタルクを含有する。
【０４１３】
前記の試験プラークは、下記のものを含有する（濃度は全て樹脂に対して重量％である）：
ポリマー基材は、A. Schulman Inc. Akron, Ohioより供給された、市販のポリオレフィンブレンド  POLYTROPE（登録商標）TPP 518-01である。
カラーパッケージは、０．０２５％  Red 3B -Pigment Red 177, C.I. #65300である。
【０４１４】
各プラークは下記のものを含有する：
TINUVIN（登録商標）328（本発明の成分Ｂのｉｉ）０．２％；
ステアリン酸カルシウム０．１％；
タルク１５％；
IRGANOX（登録商標）B225（IRGANOX（登録商標）1010, Ciba（ネオペンタンテトライルテトラキス（４−ヒドロキシ−３，５−ジ−tert−ブチルヒドロシンナマート））とIRGAFOS（登録商標）168, Ciba〔トリス−（２，４−ジ−tert−ブチルフェニル）ホスファイト〕との５０：５０ブレンド）０．１％；
TINUVIN（登録商標）770, Ciba〔ビス（２，２，６，６−テトラメチルピペリジン−４−イル）セバカート〕０．２％；
CHIMASSORB（登録商標）944, Ciba〔４，４′−ヘキサメチレン−ビス（アミノ−２，２，６，６−テトラメチルピペリジン）と２，４−ジクロロ−６−tert−オクチルアミノ−ｓ−トリアジンとの重縮合生成物〕０．２％。
【０４１５】
５つの試験プラークは、それぞれ化合物（Ａ２）を０．１％含有する。
【０４１６】
サンプル１は、更に下記のものを含有する：
TINUVIN（登録商標）123, Ciba〔ビス（１−オクチルオキシ−２，２，６，６−テトラメチルピペリジン−４−イル）セバカート〕（ＨＡＬＳ  ２４）０．２％。
【０４１７】
サンプル２は、更に下記のものを含有する：
化合物ＨＡＬＳ（１０９）０．２％、及び
化合物（ｉｉ）０．２％。
【０４１８】
サンプル３は、更に下記のものを含有する：
CHIMASSORB（登録商標）119  ０．２％；及び
化合物ＨＡＬＳ（１０８）０．２％；及び
化合物（ｖｉ）０．２％。
【０４１９】
サンプル４は、更に下記のものを含有する：
化合物ＨＡＬＳ（３６−ｄ）０．４％；及び
化合物（ｘｌｖ）０．２％。
【０４２０】
サンプル５は、更に下記のものを含有する：
化合物ＨＡＬＳ（１０８）０．４％；及び
化合物（ｘｌｉ）０．２％。
【０４２１】
ヒンダードアミンと一緒に本発明のＵＶＡの組合せを含有する、試験プラーク２〜５は、ＵＶＡ（ｉｉ）の単独を含有する効果の低い対照系のプラークと比較して、改良された光沢の保持を示す。ＵＶ曝露による色変化に対する耐性も向上する。
【０４２２】
ＥＰＤＭブレンドのような不飽和三成分化合物を含有するポリマーブレンドは、上記記載のより効果的な本発明の光安定系によって特に利益を受ける。
【０４２３】
全ての場合において、光安定化処方物は、上述したＵＶ曝露条件下で直ちに破損した非安定化サンプルよりも、光分解に対してより優れた耐性を示す。
【０４２４】
実施例２：塗料用ＴＰＯ
成形試験片は、実施例１で記載した、本発明の化合物、顔料及び他の共添加剤を含有する熱可塑性オレフィン（ＴＰＯ）ペレットを射出成形することにより製造する。
【０４２５】
光安定処方物を１パック塗料系で塗布し、ＴＰＯ／塗料相互作用を試験する。塗布の前に、試験片を最初にＧＭ９９８−４８０１に従って洗浄し、２００°Ｆ（９４℃）で１５分間乾燥する。接着促進剤を乾燥膜厚０．２〜０．４ミルで塗布する。サンプルを５分間乾燥して、その後１Ｋ下塗りを膜厚１．２〜１．４ミルで塗布する。塗布したパネルを３分間乾燥し、次にクリアコートを乾燥膜厚１．２〜１．５ミルで塗布し、続いて１０分間フラッシュ乾燥し、オーブンにより２５０°Ｆ（１２１℃）で３０分間焼き付ける。
【０４２６】
塗料の接着力をAggressive Adhesion Testing（Technical Finishing, Inc.により実施される専有試験手順）及びTaber Scuffにより測定した。仕上塗料の８０％を超えるものを保持する塗布パネルが、許容されうると考えられる。Aggressive Adhesion Testingの後、塗料損失５％以下のサンプルが、許容されうるとされる。
【０４２７】
対照処方物は、ビス（２，２，６，６−テトラメチルピペリジン−４−イル）セバカート（TINUVIN（登録商標）770）０．２％、CHIMASSORB（登録商標）944  ０．２％、TINUVIN（登録商標）328  ０．２％、ステアリン酸カルシウム５００ppm及びＮ，Ｎ−ジアルキルヒドロキシアミン７５０ppmを反応器等級ＴＰＯに含有する。
【０４２８】
処方物Ａ及びＢは、それぞれ、CHIMASSORB（登録商標）119  ０．２％、TINUVIN（登録商標）328 (ii)０．２％、ステアリン酸カルシウム５００ppm及びＮ，Ｎ−ジアルキルヒドロキシアミン７５０ppmを反応器等級ＴＰＯに含有する。
【０４２９】
また、処方物Ａ及びＢは、それぞれ、成分（Ａ１）又は（Ａ２）のうちの１つを０．２％含有する。
【０４３０】
処方物Ｃ及びＤは、それぞれ、TINUVIN（登録商標）328 (ii)０．２％、ステアリン酸カルシウム５００ppm及びＮ，Ｎ−ジアルキルヒドロキシアミン７５０ppmを反応器等級ＴＰＯに含有する。
【０４３１】
また、処方物Ｃ及びＤは、それぞれ、成分（Ａ１）又は（Ａ２）のうちの１つを０．４％含有する。
【０４３２】
処方物Ａ〜Ｄは、Taber Scuff及びAggressive Adhesion Testsで測定ように、対照処方物よりも優れている。
【０４３３】
実施例３：被覆用途のための安定剤混合物
３Ａ：化合物混合物の製造
下記の表３Ａの混合物は、キシレン又はSolvesso（登録商標）100（芳香族炭化水素混合物、沸点範囲１６１〜１７８℃；製造会社：Exxon）に、示される化合物を溶解することにより製造する。
【０４３４】
【表１】
2010270336.tif 000115
2010270336.tif 000116
【０４３５】
３Ｂ）２成分ポリウレタン被覆物の安定化
新規安定剤混合物を下記の組成を有するクリアコートで試験する。
【０４３６】
【表２】
2010270336.tif 000117
【０４３７】
ａ）ＯＨ官能ポリ（メタ）アクリラート（旧Vianova Resins GmbH, Germany)。
ｂ）芳香族炭化水素の混合物、沸点範囲１８２〜２０３℃（Solvesso 150）又は１６１〜１７８℃（Solvesso 100）；製造会社：Esso。
ｃ）ジメチルポリシロキサンベースの均展剤（Byk Chemie, Wesel, Germany）。
ｄ）イソシアナート硬化剤（メトキシプロピルアセタート／キシレン  １：１を７５重量％；Bayer AG）。
【０４３８】
Solvesso（登録商標）100約５〜１０ｇの溶液中の、塗料の固形分に基づき１．５％の試験混合物を、クリアコートに加える。被覆処方物を、塗料の固形分に基づき１．０重量％の、下記式：
【０４３９】
【化１０３】
2010270336.tif 000118
【０４４０】
で示される主要成分を有する共安定剤（化合物Ｃ）と更に混合する。
【０４４１】
使用される比較は、光安定剤を含有しないクリアコート及び、本発明のＵＶＡの組合せの代わりに化合物Ａ又はＢを１．５％使用する、安定化されるクリアコートであり、対応する結果を下記の表で星印（**）によりマークする。
【０４４２】
クリアコートをSolvesso（登録商標）100で噴霧粘度に希釈し、製造されるアルミニウムパネル（コイル被覆、充填剤、シルバーメタリックべースコート）に塗布し、塗布したパネルを１３０℃で３０分間焼き付けた。これにより乾燥膜厚４０〜５０μmのクリアコートを得る。
【０４４３】
続いて、本発明のＵＶ吸収剤混合物を含有しない同じ被覆物と比較して、黄変を検出する（ＡＳＴＭ  Ｄ  ２２４４−７９による反射率モードに従うApplied Color Systems 分光光度計の色測定；収集したデータにはＥ、Ｌ*、ａ*及びｂ*値が含まれる）。
【０４４４】
次に、サンプルを、Atlas社製UVCON（登録商標）耐候装置（UVB-313ランプ）内で、７０℃でのＵＶ照射８時間及び５０℃での縮合４時間のサイクルの耐候試験に付す。更に、サンプルを自然風化（フロリダ、南５°、ＳＡＥ  Ｊ−１９７６）に付す。
【０４４５】
サンプルの表面光沢（ＤＩＮ６７５３０に従って２０°光沢）及び変色（ＡＳＴＭ  Ｄ  ２２４４−７９）を一定間隔で測定する。結果を下記の表３Ｂにまとめる(complied)。全ての量は、クリアコートの固形分に基づく。
【０４４６】
【表３】
2010270336.tif 000119
【０４４７】
化合物Ｃ（ＨＡＬＳ  １４ａ）を同量のＨＡＬＳ  ２４、４９−ａ−３、１１０、１１１又は１１２と代えても、良好な結果が得られる。
【０４４８】
実施例３Ｃ：２被覆金属塗料の安定化
新規安定剤混合物を下記の組成を有するクリアコート中で試験する。
【０４４９】
【表４】
2010270336.tif 000120
【０４５０】
１）Hoechst社製アクリラート樹脂、キシレン／ブタノール  ２６：９中６５％溶液
２）Hoechst社製アクリラート樹脂、Solvesso 1004)中７５％溶液
３）Hoechst社製メラミン樹脂、イソブタノール中５５％溶液
４）芳香族炭化水素の混合物、沸点範囲１８２〜２０３℃（Solvesso 150）又は１６１〜１７８℃（Solvesso 100）；製造会社：Esso
５）脂肪族炭化水素の混合物、沸点範囲１４５〜２００℃；製造会社：Shell
６）Solvesso 1504)中１％；製造会社：Bayer AG
【０４５１】
Solvesso（登録商標）100約５〜１０ｇの溶液中の、塗料の固形分に基づき１．５％の試験混合物を、クリアコートに加える。被覆処方物を、塗料の固形分に基づき０．７重量％の、下記式：
【０４５２】
【化１０４】
2010270336.tif 000121
【０４５３】
で示される共安定剤（化合物Ｃ＝ＨＡＬＳ  ２４）と更に混合する。
【０４５４】
使用される比較は、光安定剤を含有しないクリアコート及び個別の成分を使用して安定化されるクリアコートであり、対応する結果を下記の表で星印（**）によりマークする。
【０４５５】
クリアコートをSolvesso（登録商標）100で噴霧粘度に希釈し、製造されるアルミニウムパネル（コイル被覆、充填剤、シルバーメタリック又はブルーメタリックベースコート）に塗布し、塗布したパネルを１３０℃で３０分間焼き付ける。これにより乾燥膜厚４０〜５０μmのクリアコートを得る。
【０４５６】
次に、サンプルを、Atlas社製UVCON（登録商標）耐候装置（UVB-313ランプ）内で、７０℃でのＵＶ照射８時間及び５０℃での縮合４時間のサイクルの耐候試験に付す。更に、サンプルを自然風化（フロリダ、南５°、ＳＡＥ  Ｊ−１９７６）に付す。
【０４５７】
サンプルの表面光沢（ＤＩＮ６７５３０に従って２０°光沢）及び変色（ＤＩＮ  ６１７４によるΔＥ）を一定間隔で測定する。
【０４５８】
結果を下記の表Ｃ１及びＣ２にまとめる。全ての量は、クリアコートの固形分に基づく。
【０４５９】
変色値が小さいほど、安定化が良好である。
本発明により安定化されたサンプルは、比較のサンプルより良好な耐候安定性（光沢及び色の保持）を示す。
【０４６０】
実施例４：プラスチック基材の被覆物
ヒンダードアミンの主な用途は、プラスチック基材に塗布される自動車用仕上塗り（トップコート）の保護である。しかし、多くの低分子量で非反応性の光安定剤が、乾燥及び硬化の間にプラスチック基材に移動する。その結果、有意な量の光安定剤が、仕上塗りから基材へと失われ、そのため前記仕上塗りの保護に効果がなくなる。
【０４６１】
被覆物の塗布及び硬化の間のヒンダードアミンの移動の程度を、プラスチック基材に塗布される硬化クリアコートと、ガラス又はスチールのような非浸透性基材に塗布される同じクリアコートのヒンダードアミンの濃度を比較することにより決定する。
【０４６２】
試験するＵＶＡの組合せを、自動車用プラスチック基材に使用するためにに適切な、熱硬化性軟質アクリル／メラミンクリアコートに混和させる。ＵＶＡの組合せを全樹脂固形分に基づき１．５重量％のレベル（濃度）で混和させる。全ての組合せにおいて、使用する成分（Ａ）は、全樹脂固形分に基づき０．５重量％のレベルの化合物Ａ１である。２つの化合物を成分（Ｂ）として使用する場合、各化合物を、全樹脂固形分に基づき０．５重量％の量で加える。
【０４６３】
幾つかの処方物は、追加的に、全樹脂固形分に基づき１．５重量％の濃度で立体障害アミンを含有する。加える安定剤は、下記の表に見出され得る。
【０４６４】
【表５】
2010270336.tif 000122
【０４６５】
各被覆処方物を、自動噴霧装置で自動車用等級ＲＩＭ（反応射出成形）基材及びＴＰＯ（熱可塑性ポリオレフィン）に塗布する。基材は両方とも４″×１２″プラークの形態である。各被覆物を塗布して、約２．０ミル（５０ミクロン）の乾燥膜厚を達成する。被覆物を２５０°Ｆ（１２１℃）で２０分間焼き付けて硬化させる。
【０４６６】
硬化した被覆配合物のそれぞれ３個のサンプルを、各基材から取り外し、微細粉末に低温粉砕する。それぞれのサンプルの既知量を還流しているトルエンで一晩抽出する。存在するＵＶＡを、既知容量に希釈し、分光測光法により定量的に分析する。
【０４６７】
本発明のＵＶＡの組合せにより、プラスチック基材を覆うクリアコートから高い割合でＵＶ吸収剤が回収されることが見出され、それは、極めて少量の本発明のＵＶＡしかプラスチック基材に移動しないことを示しており、それによりそのようなプラスチック基材を覆うクリア仕上塗りを良好に安定化させる。
【０４６８】
実施例５：ポリプロピレン成形品の安定化
成形試験片は、顔料、ホスファイト、フェノール酸化防止剤若しくはヒドロキシルアミン、ステアリン酸金属塩、紫外線吸収剤、又はＵＶ吸収剤とヒンダードアミン安定剤の混合物を含有するポリプロピレンペレットを射出成形することにより製造される。
【０４６９】
着色ポリプロピレンペレットは、純粋な顔料又は顔料濃縮物、安定剤、共添加剤及び市販のポリプロピレンから、成分を、汎用スクリュー（２４：１  Ｌ/Ｄ）を備えるSuperior/MPM １″一軸スクリュー押出機により４７５°Ｆ（２５０℃）で混合し、水浴で冷却し、ペレット化することにより製造される。得られるペレットを、BOY 30M Injection Molding Machineにより、約４７５°Ｆ（２５０℃）で、６０ミル（０．０６インチ厚）の２″×２″プラークに成形する。
【０４７０】
ポリプロピレンホモポリマー又はポリプロピレンコポリマーから構成される着色ポリプロピレン処方物を、有機リン化合物を有するか、又は有さない、Ｎ，Ｎ−ジアルキルヒドロキシルアミン又はヒンダードフェノール酸化防止剤からなるベース安定化系により安定化する。
【０４７１】
最終処方物における全ての添加剤及び顔料の濃度を、樹脂に対する重量％で表す。
【０４７２】
処方物は、ポリプロピレンペレット及び下記の成分の１つ以上を含有する：
顔料０．０％〜２．０％、
タルク０．０％〜５．０％、
炭酸カルシウム０．０％〜５０．０％、
ホスファイト０．０％〜０．１％、
フェノール酸化防止剤０．０％〜１．２５％、
ヒドロキシルアミン０．０％〜０．１％、
ステアリン酸カルシウム０．０５％〜０．１０％、
ＵＶ吸収剤０．０５％〜０．２５％、
ヒンダードアミン安定剤０．０％〜１．２５％。
【０４７３】
成分を押出及び成形の前に回転式乾燥機で乾燥混合する。
【０４７４】
試験プラークを金属枠に取り付け、ブラックパネル温度７０℃、３４０ナノメータで０．５５W/m2、相対湿度５０％、断続的明暗サイクル及び水噴霧により、Atlas Ci65 Xenon Arc Weather-Ometerで曝露する（Society of Automotive Engineers - SAE J 1960 Test Procedure）。サンプルを、ＡＳＴＭ  Ｄ  ２２４４−７９による反射率モードに従って、約６２５キロジュール間隔で、Applied Color Systems 分光光度計により色測定を実施して試験する。収集したデータには、デルタＥ、Ｌ*、ａ*及びｂ*値が含まれる。光沢測定を、ＡＳＴＭ  Ｄ  ５２３に従って、６０°でBYK-GARDNER 曇り／光沢計により実施する。
【０４７５】
ＵＶ曝露試験
ＵＶ放射線に曝露された試験片は、化合物Ｂ（下記を参照）と化合物（Ａ２）０．１％の組合せを含む光安定剤系により安定化される場合、光分解に対して著しい耐性を示す。また、試験片は光分解に対して著しい耐性を示す。対照のサンプルは、ＵＶ安定性を付与するためにこの産業で慣用的に使用される安定剤処方物である、Tinuvin（登録商標）328  ０．２％とヒンダードアミン安定剤との混合物から構成される。全ての量は樹脂の重量に基づく。サンプルは全てPigment Red 177を含有する。
【０４７６】
試験サンプルは、それぞれ化合物（Ａ）と（Ｂ）、及び場合により１．５重量％のヒンダードアミン安定剤、例えば、１−（２−ヒドロキシ−２−メチルプロポキシ）−４−オクタデカノイルオキシ−２，２，６，６−テトラメチルピペリジン、ビス−（１−オクチルオキシ−２，２，６，６−テトラメチルピペリジン−４−イル）セバカート（Tinuvin（登録商標）123）又はビス−（１−シクロヘキシルオキシ−２，２，６，６−テトラメチルピペリジン−４−イル）スクシナートを含有する。
【０４７７】
処方物は、全て最終樹脂処方物中０．０５％のジアルキルヒドロキシルアミンにより安定化されたベースである。
【０４７８】
ポリマー基材は、市販のポリプロピレンホモポリマー、Profax 6501（商業供給者Montell Polyolefins）である。
【０４７９】
カラーパッケージは、最終樹脂処方物中０．２５％のRed 3B -Pigment Red 177, C.I. #65300である。処方物はそれぞれステアリン酸カルシウム０．１％を含有する。サンプルは６０ミル厚の２″×２″射出成形プラークである。ＵＶ曝露は、SAEJ 1960−屋外自動車条件下で実施される（した）。最終処方物における全ての添加剤及び顔料の濃度を、樹脂に対する重量％で表す。
【０４８０】
試験処方物は、トリス〔２，４−ジ−tert−ブチルフェニル〕ホスファイト０．０５％、ペンタエリトリトールテトラキス〔３−（３，５−ジ−tert−ブチル−４−ヒドロキシ−フェニル）プロピオナート〕０．０５％、ステアリン酸カルシウム０．０５％及び下記の成分：
化合物Ａ２  ０．１％；
ｉ、ｖ、ｘ、ｘｉ、ｘｉｉ、ｘｉｉｉ、ｘｖｉｉから選択される化合物Ｂ  ０．３％；
番号１３（Tinuvin 770）、８４−１(Chimassorb 944)、７６(Chimassorb 119)、８１(Tinuvin 622)、９２−１及び１０９から選択されるＨＡＬＳ  １．５％；
（量は全て使用されるポリマーの重量により示されている）
を含有する。
【０４８１】
成分（Ａ）と（Ｂ）の本発明の組合せを含有する処方物は、対照処方物と比較すると、改良された光沢保持及び変色に対する耐性を示す。
【０４８２】
全ての場合において、光安定化処方物は、上記で概説したＵＶ曝露下で直ちに破損する非安定化サンプルよりも、光分解に対してよりずっと優れた耐性を示す。
【０４８３】
実施例６：ポリプロピレン繊維
繊維のサンプルは、繊維等級ポリプロピレンを本発明の成分（Ａ）と（Ｂ）の組合せ、共添加剤及び顔料と共に押し出すことにより製造する。典型的な処方物は、ヒンダードアミンを０．０５〜２．０％の濃度、ステアリン酸カルシウムのようなステアリン酸金属塩を０．０５〜０．５％、顔料を０〜５％、ＵＶ吸収剤を０．０５〜２．０％の濃度、ホスファイトを０〜０．１％、フェノール酸化防止剤を０〜１．２５％、Ｎ，Ｎ−ジアルキルヒドロキシルアミンを０〜０．１％及び場合により他のヒンダードアミンを０〜２．０％の濃度で含有する。最終処方物における全ての添加剤及び顔料の濃度は、樹脂に対する重量％で示す。
【０４８４】
使用される新規安定剤の組合せは下記である：
（６ａ）化合物Ａ２を１重量部(pbw）と、化合物ｖｉｉを２pbw；
（６ｂ）化合物Ａ２を１重量部(pbw）と、化合物ｖｉｉｉを２pbw；
（６ｃ）化合物Ａ２を１重量部(pbw）と、化合物ｘｉｘを２pbw；
（６ｄ）化合物Ａ２を１重量部(pbw）と、化合物ｘｉｉを１pbw。
【０４８５】
上記の新規安定剤の組合せ２．５ｇを、トリス（２，４−ジ−tert−ブチルフェニル）ホスファイト１ｇ、カルシウムモノエチル３，５−ジ−tert−ブチル−４−ヒドロキシベンジルホスホナート１ｇ、ステアリン酸カルシウム１ｇ及びＴｉＯ2（Kronos RN 57）２．５ｇと一緒に、回転撹拌機により、ポリプロピレン粉末（メルトインデックス１２ｇ／１０分、２３０℃／２．１６kgで測定）１０００ｇを用いて混合する。混合物を２００〜２３０℃で押し出して顆粒にし、次にこれらの顆粒を下記の条件下：
押出温度：１９０〜２３０℃
頭部温度：２５５〜２６０℃
延伸比：１：３．５
引抜温度：１００℃
繊維：１０デニール
でパイロットプラント（Leonard; Sumirago/VA, Italy）を使用して繊維に加工する。
【０４８６】
このようにして製造される繊維を、ＡＳＴＭ  Ｄ  ２５６５−８５に従って、標準黒体温度６３℃でWeather-O-Meter（登録商標）Type 65 WR (Atlas Corp.)により白地を背景にして曝露する。異なる曝露時間の後、サンプルの残留引っ張り強さを測定する。測定値から、サンプルの引っ張り強さが元のレベルの半分に落ちる時間Ｔ50を計算する。
【０４８７】
比較のために、新規安定剤の無い繊維を製造し、それ以外は同一の条件下で試験する。
【０４８８】
本発明の安定剤の組合せで安定化される繊維は、優れた強度の保持を示す。
【０４８９】
実施例７：灰色着色ポリカーボネート／ＡＢＳブレンドの安定化
市販のＰＣ／ＡＢＳブレンド（Cycoloy（商標） MC 8002；Gray 9779 １重量％で着色されているＰＣとＡＢＳのブレンド５０／５０wt/wt）を、ＨＡＬＳ（１０２）０．５重量％、２−（２′−ヒドロキシ−３′，５′−ビス（１，１−ジメチルベンジル）フェニル）−ベンズトリアゾール（ｉｉｉ）０．３重量％及び下記の表で示す化合物０．１重量％を加えることにより安定化する。本発明の組合せの代わりにベンズトリアゾール安定剤（Ｂ）又は本発明の成分（Ａ）０．３重量％を含有するサンプル及び非安定化サンプルを比較として用いる。アイゾットバー（２．５″Ｌ×０．５″Ｗ×０．１２５″Ｗ）を、バレル温度４７５〜５１５°Ｆ、ダイ温度５１５°ＦのBOY 30装置で射出成形することにより製造する。促進風化をAtlas Ci65A Weather-o-meter (XAW)をいずれかの“Dry XAW”モード（ASTM G26-90、方法Ｃ）で操作することにより実施する。一定間隔の後、ＤＩＮ６１７４に従って、変色ΔＥを決定する。結果を表７にまとめる。
【０４９０】
【表６】
2010270336.tif 000123
【０４９１】
実施例８：ポリエチレンフィルム
フィルム等級ポリエチレンを（Ａ）と（Ｂ）の試験添加剤の組合せ１０重量％と乾燥混合し、次に２００℃で溶融混合して「マスターバッチ」ペレットにする。完全に処方された「マスターバッチ」ペレットをポリエチレン樹脂と乾燥混合して、所望の最終安定剤濃縮物を得る。典型的な処方物は、本発明の化合物（Ａ）と（Ｂ）を合計して０．０５％〜２．０％の濃度、ステアリン酸カルシウムのようなステアリン酸金属塩を０．０５％〜０．５％、ホスファイトを０％〜０．１％、フェノール酸化防止剤を０％〜１．２５％、Ｎ，Ｎ−ジアルキルヒドロキシルアミンを０％〜０．１％及び場合により立体障害アミンを０．１％〜２．０％含有する。
【０４９２】
下記の表で報告されている添加剤を、回転混合機でＬＤＰＥペレット（Riblene  （商標） FF 29;ｄ＝０．９２１g/cm；ＭＦＩ（１９０℃/２．１６kg）＝０．６０ｇ/１０分）とマスターバッチにより混合する。混合物を２００℃で押し出して顆粒を得て、それを圧縮成形（１７０℃／３分）により厚さ１５０μmのフィルムに変換する。
【０４９３】
インフレート(blown)フィルムを、bpt６３℃、３４０nmで０．３５W/m2、噴霧サイクル無しで、ＡＳＴＭ  Ｇ２６に従ってAtlas Xenon-Arc Weather-Ometerで曝露する。フィルムは、Instron 112張力試験機を使用して、伸びのあらゆる変化を定期的に試験する。フィルムの伸び率(%)の損失を観察して、この試験における不合格を決定する。この損失が起こるのに長く時間がかかるほど、安定剤系がより効果的となる。
【０４９４】
本発明の化合物（Ａ）と（Ｂ）の混合物を含有するフィルムは、下記の表で示されるように良好な光安定化効果を示す。
化合物                  ５０％残留伸びの時間
0.1 % A2 + 0.4 % v
0.1 % A2 + 0.4 % xiii
0.5 % xvii
【０４９５】
良好な結果が、下記のＨＡＬＳ：
【０４９６】
【化１０５】
2010270336.tif 000124
【０４９７】
（式中、Ｒ′は下記：
【０４９８】
【化１０６】
2010270336.tif 000125
【０４９９】
である）の１．５％を追加的に使用しても達成される。
【０５００】
実施例９：温室用ポリエチレンフィルム
実施例８で製造されるフィルムを、亜鉛メッキ鉄の裏地のある温室の上で曝露する。処理には定期的な殺虫剤の塗布（例えば、ナトリウムＮ−メチルジチオカルバマート、VAPAM（登録商標）を６か月毎、SESMETRIN（登録商標）を毎月）が含まれる。残留伸びの率を監視することにより性能を測定する。元の長さから５０％損失する時間を不合格と定義する。
【０５０１】
本発明の化合物（Ａ）と（Ｂ）の組合せを含有するフィルムは、殺虫剤に対して良好な耐性を示す。
【０５０２】
フィルムは、Atmer（登録商標）103、ソルビタンエステル又はAtmer（登録商標）502、エトキシル化エーテルのような、市販の防曇剤を更に含有してもよい。そのようなフィルムは、良好なＵＶ光線安定性及び良好な防曇(antifog)耐性を示す。
【０５０３】
フィルムは、モノステアリン酸グリセリン（ＧＭＳ）又はエトキシル化脂肪アミンのような帯電防止剤を更に含有してもよい。そのようなフィルムは、良好なＵＶ光線安定性及び良好な帯電防止性を示す。
【０５０４】
ＨＡＬＳ（１０９）１．５％、ヒドロタルサイト（ＤＨＴ４Ａ）２％と組み合わせたＨＡＬＳ（１０９）、又は下記：
【０５０５】
【化１０７】
2010270336.tif 000126
【０５０６】
（式中、Ｒ′は下記：
【０５０７】
【化１０８】
2010270336.tif 000127
【０５０８】
である）のＨＡＬＳ、又はそれぞれＺｎＯ  ２％とヒドロタルサイト（ＤＨＴ４Ａ）１％と組み合わされた、
ＨＡＬＳ番号９２−１若しくは９２−２を追加的に含有するフィルムで、良好な結果が得られる。
【０５０９】
実施例１０：温室用ポリエチレンフィルム
薄いＬＤＰＥフィルムを製造し、添加剤により付与されたスペクトル特徴及びその持続性を評価するため、それぞれＡ：Ｂ＝１：１の重量比である、化合物（Ａ２）及び（ｉｖ）又は（Ａ２）及び（ｘｉｉ）を、ＬＤＰＥペレット（Riblene FF 29, Polimeri Europa, Milano, Italyから供給、密度０．９２１g/cm3及びメルトフローインデックス（１９０°Ｃ／２．１６Kg）０．６により特徴づけられる）と、処方物が添加剤の組合せ０．２５重量％を含有するように、回転混合機で混合する。混合物をＯＭＣ二軸スクリュー押出機により、最高温度２００℃で押し出す。そのようにして得られる顆粒を、実験室規模のFormac吹込押出機により、最高温度２１０℃で吹き込んで１５０μm厚のフィルムを得る。RSA-PE-20 Labsphere積分球を備えたPerkin-Elmer Lambda 20 分光光度計により、２００〜８００nmの範囲でＵＶ−可視スペクトルを記録する。
【０５１０】
結果：フィルムは２８０〜３６０nmの範囲で強い吸光帯を示す。光の曝露に対する添加剤の組合せの光安定性を試験するために、フィルムの一部分を、Atlas Weather-o-Meter (WOM), model Ci65A（ＡＳＴＭ  Ｇ２６−９６に従い、照射０．３５W/m2、ブラックパネル温度６３±３℃）で曝露する。曝露の後、フィルムは依然として３６０nmより低い範囲で十分な吸光を示す。
【０５１１】
実施例１１：ポリエチレンマルチフィルム
実施例９で記載されたように製造されるマスターバッチペレットを、ポリエチレン樹脂に乾燥混合して、最終的な安定剤濃縮物を得る。次に、完全に処方された樹脂を、DOLCIフィルムラインを使用し、２００℃で吹き込んで２５ミクロン厚のフィルムとする。
【０５１２】
得られるフィルムを土壌の上で曝露して、農業用マルチフィルムの条件をシミュレートする。処理には、臭化メチル燻蒸剤に６０g/m3で３日間曝露することが含まれる。物理的に脆化する時間を監視することにより性能を測定する。
【０５１３】
本発明の化合物（Ａ１）又は（Ａ２）０．２％及び上記で示した（Ｂ）０．４％を含有するフィルムが燻蒸剤に対して良好な耐性を示す。
【０５１４】
実施例１２：温室用ポリエチレンフィルム
温室用フィルムのサンプルは実施例１０で記載されたように製造され、本発明の化合物（Ａ）及び（Ｂ）に加えて、ステアリン酸金属塩、及び金属酸化物、及び立体障害アミンも含有する。典型的な処方物は、本発明の安定剤の組合せを０．０５〜２重量％、高分子量立体障害アミンを０．０５〜２重量％、ステアリン酸カルシウムのようなステアリン酸金属塩を０．０５〜０．５重量％、及び酸化亜鉛、酸化マグネシウム又は酸化カルシウムのような金属酸化物を０．０５〜０．５重量％含有する。
【０５１５】
効果を実施例１０で記載したように監視する。フィルムは本発明の組合せ（Ａ２）及び（Ｂ）：
【０５１６】
【表７】
2010270336.tif 000128
【０５１７】
をステアリン酸カルシウム０．１％、ＺｎＯ  ０．５％及びＨＡＬＳ化合物１．０％と一緒に含有する。フィルムは良好な光安定性及び殺虫剤耐性を示す。
【０５１８】
実施例１３：熱可塑性エラストマー
熱可塑性エラストマーとして既知の樹脂材料の一般的な種類は、その例として、ＳＢＳ、ＳＥＢＳ及びＳＩＳのような、スチレンとブタジエン又はイソプレン及び／若しくはエチレン−コブチレンとのコポリマーを含み、本発明の式（Ａ）又は（Ｂ）の化合物と乾燥混合され、溶融混合してペレットにされる。典型的な処方物は、本発明の化合物を０．０５％〜２．０％の濃度、ステアリン酸カルシウムのようなステアリン酸金属塩を０．０５％〜０．５％及び顔料を０％〜％５、ホスファイトを０．０％〜０．１％、フェノール酸化防止剤を０．０％〜１．２５％、Ｎ，Ｎ−ジアルキルヒドロキシルアミンを０．０％〜０．１％、及びヒンダードアミン安定剤を０．０５％〜２．０％の濃度で含有する。
【０５１９】
次に、ペレット化した完全に処方される樹脂を、吹き込み又はキャスト押出でフィルムにする、射出形成で成形品にする、熱成形で成形品にする、押し出しでワイヤ及びケーブルハウジングにする、又は回転成形で中空物品にするようにして、有用な物品に加工する。
【０５２０】
下記の添加剤を化合物Ａ２の０．５％（ポリマーに基づく重量％）と組み合わせるために使用する。
【０５２１】
【表８】
2010270336.tif 000129
【０５２２】
本発明の化合物（Ａ）及び（Ｂ）を含有する材料は、ＵＶ光線及び熱曝露の有害な作用に対して安定性を示す。
【０５２３】
実施例１４：ポリカーボネート
ポリカーボネート粉末（Lexan 115）１０ｇを塩化メチレン５０ｇに撹拌しながら室温で溶解し、この工程は数時間を要す。その上、下記の表で示すように、添加剤混合物の３．５％の濃度に相当する、式（Ａ２）、（ｖ）及び／又は（ｘｉｘ）のＵＶ吸収剤の合計量０．３５ｇを加える。これらの溶液を使用し、ＥＰ−Ａ−５００４９６で示された方法に従って、フィルムを２０μmの厚さにキャストする。
【０５２４】
フィルムをAtlas Weatherometer CI 65により、ブラックパネル温度６３℃で（３４０nmで０．３５W/m2；乾燥、暗黒段階は無し）曝露する。サンプルの変色を、黄色度指数（ＹＩ、ＤＩＮ６１６７の方法）を測定することにより一定間隔で調べる。結果を表１４で報告する。
【０５２５】
【表９】
2010270336.tif 000130
【０５２６】
本発明の安定剤混合物を含有する組成物は、明確に改良された色彩及び安定性を示す。
【０５２７】
ポリカーボネートを高温で加工する場合、ホスファイト、ホスホノート及びフェノール酸化防止剤から選択される加工安定剤が付随的に使用される。ポリカーボネートの重量に基づき０．０５〜０．１％のトリス（２，４−ジ−tert．ブチルフェニル）ホスファイトを使用して良好な結果が達成され、このホスファイト及び上記のＵＶＡ混合物を含有する単層シート又は多層シートは、ブルーミングの減少、良好な透明性及び優れた耐候性の結果を示す。
【０５２８】
共押出ポリカーボネートシートは、純粋なTinuvin 1577の代わりに本発明のＵＶＡの組合せを使用し、厚さ４０マイクロメーターのキャップ層に本発明のＵＶＡの組合せが合計で５％存在し、厚さ７mmのバルク層に本発明のＵＶＡの組合せが０．１％存在するようにして、ＥＰ−Ａ−８２５２２６の実施例１及び６のサンプルＡで記載されるように製造される。使用されたＵＶＡの組合せは、化合物（Ａ２）と（ｖ）の比率が１：３又は（Ａ２）と（ｘｉｘ）の比率が１：２である。製造されたシートは、実質的に発煙性を示さない。
【０５２９】
実施例１５：化粧品用途
化合物（Ａ２）と化合物（ｘｉｖ）の混合物の懸濁液
ＵＶ吸収剤（Ａ２）                      １ｇ
ＵＶ吸収剤（ｘｉｖ）                    ２ｇ
Ｃ8〜Ｃ12脂肪アルコールポリグルコシド    ２．４ｇ
塩化ナトリウム                          １ｇ
キサンタンガム                          ０．５ｇ
ブロノポール                            ０．１ｇ
脱イオン水                              ９３ｇ
【０５３０】
処方物の製造
ＵＶ吸収剤の懸濁液４０ｇ、脂肪アルコールポリグルコシド２０ｇ及び水４０ｇを一緒に混合し、摩砕粒子の直径が１μmより小さくなるようにボールミル（Drais）で摩砕する。このペーストから出発して、上記の計量分配した他の成分をしかるべく混合する。
【０５３１】
測定される太陽光線保護指数（ＳＰＦ、Diffey und Robson）及び検出される光安定性は、有効な物質が高い光安定性を有することを示し、高い太陽光線保護指数が、低濃度の本発明のＵＶＡの組合せにより得られることを示す。
【０５３２】
実施例１６：木材用ワニス
ａ）含浸：  処方物全体の重量に対して０．５％の下記の表１６で示される添加剤を、市販の含浸剤（Xylamon Incolore（商標）；製造会社：Sepam）に加える。
【０５３３】
含浸剤をスプルースボードにブラシにより塗布し（塗布１回）、室温で２４時間乾燥させる。
【０５３４】
ｂ）仕上塗：仕上塗は下記のように製造する。
アルキド樹脂（Jagalyd Antihydro（商標）、E. Jager KG、ホワイトスピリット中６０％溶液）５３．４８重量部；
チオキソトロープ助剤（Jagalyd Antihydro-Thix（商標）、E. Jager KG、５０％溶液）１０．６９重量部；
促進剤（Jager Antihydro-Trockner（商標））１．９２重量部；
溶媒（Terlitol（商標） 30）３３．４４重量部；
皮張り防止剤（Ascinin（商標） P, BAYER）０．３２重量部；
皮張り防止剤（Luactin（商標） M, BASF）０．１５重量部。
【０５３５】
仕上塗は、新規ＵＶ吸収剤の組合せ１．０％及び下記式：
【０５３６】
【化１０９】
2010270336.tif 000131
【０５３７】
の化合物（ヒンダードアミン光安定剤、上記Ｎｏ．２４を参照、Ciba Specialty Chemicals）１．０％（それぞれの量は結合剤の固形分に基づく）を加えて安定化される。比較サンプルを、これら安定剤を加えないで調製する。
【０５３８】
仕上塗を含浸スプルースボードにブラシにより塗布し（塗布３回）、それぞれの塗布の後、室温で２４時間乾燥させる。
【０５３９】
続いて、サンプルを、最大光度３４０nmのＵＶ−Ａランプ、風化サイクル：５８℃で光を５時間、２２℃で噴霧を１時間の、促進風化に付す。
【０５４０】
上記風化（暴露）期間の後、変色ΔＥをＤＩＮ６１７４に従って測定し、使用される比較は、非安定化含浸剤及び非安定化仕上塗を有する非風化サンプルである。結果を表１６に対照し、比率を重量部（ｐｂｗ）で示す。
【０５４１】
【表１０】
2010270336.tif 000132
【０５４２】
本発明の安定剤は良好な色の安定化を提供する。
【０５４３】
実施例１７：写真用材料への混和
下記の成分を有する（１m2当たり）ゼラチン層を、ポリエステルベースに慣用的に塗布する。
成分                          量
ゼラチン                １２００mg
リン酸トリクレシル        ５１０mg
硬化剤                      ４０mg
湿潤剤                    １００mg
成分（Ａ）及び（Ｂ）      ２２５mg
【０５４４】
硬化剤は、２−ヒドロキシ−４，６−ジクロロ−１，３，５−トリアジンのカリウム塩である。湿潤剤は、ナトリウム４，８−ジイソブチルナフタレン−２−スルホナートである。成分（Ａ）として、化合物（Ａ１）７５mg、成分（Ｂ）として、化合物（ｘｉｖ）及び（ｘｖ）それぞれ７５mg、又は化合物（ｖｉｉｉ）１５０mgを使用する。
【０５４５】
ゼラチン層を２０℃で７日間乾燥させる。
【０５４６】
新規ＵＶＡの組合せにより、明澄透明層を得て、それは例えば、ＵＶフィルター層として写真記録材料に適している。
【０５４７】
実施例１８：プール用薬品（塩素）に接触するポリオレフィン物品
フィルム等級ポリエチレンを式（Ａ）又は（Ｂ）の試験添加物１０％装填と、実施例８で記載されたように乾燥混合し、次に、２００℃で溶融混合して、完全に処方されたマスターバッチペレットにする。マスターバッチペレットをポリエチレン樹脂と乾燥混合して。最終安定剤濃縮物を得る。次に、完全に処方された樹脂を、DOLCIフィルムラインを使用し、２００℃で吹き込んで、１５０ミクロン厚のフィルムにする。
【０５４８】
得られるフィルムを、塩素２２．５ppmを含有する水溶液２０リットルに約４時間曝露する。塩素は、OLIN Pool Products, Norwalk CTからLeslies Fast Dissolving Super Shock - Super Chlorinator (Shock and Algae control)を介して入手する。このSuper Shockは７８％次亜塩素酸カルシウムであり、Ｃｌが２２．５ppmになるように使用する（した）。４時間の塩素曝露の後、サンプルを蒸留水で３回すすぎ、自然乾燥して、促進風化用に調製した。二重のサンプルを塩素のない蒸留水に曝露した。全ての浸清サンプルを、ブラックパネル温度６３℃でWeather-O-meter 65 WR（ＡＳＴＭ  Ｄ  ２５６５−８５−乾燥）により２５０時間間隔で曝露した。促進風化のそれぞれの２５０時間の間隔の後、サンプルを上記のように水溶液に再び曝露した。元の長さから５０％損失する時間を不合格と定義する。この試験は、プールカバーが経験するであろうプール薬品への曝露をシミュレートするように設計される。
【０５４９】
本発明の式（Ａ２、０．５％）の化合物及び（ｉ）又は（ｖｉｉｉ）又は（ｘｉｖ）０．５％を含有するフィルムは、塩素を含有するプール用薬品に対して良好な耐性を示す。
【０５５０】
プール用薬品に曝露される、本発明の化合物（Ａ）及び（Ｂ）を含有するプールホースのような他のポリオレフィン物品は、塩素を含有するプール用薬品に対して良好な耐性を示す。
【０５５１】
実施例１９：グリース充填ケーブル構造物におけるポリオレフィン類の安定化
高密度ポリエチレン１００部を、Irganox（登録商標）MD 1024（１，２−ビス（３，５−ジ−tert−ブチル−４−ヒドロキシヒドロシンナモイル）ヒドラジン）０．４部及び下記の表１５にリストされる安定剤と乾燥混合する。混合物を、Maddockミキシングヘッドの２４：１  Ｌ／Ｄスクリューを６０rpmで使用するSuperior/MPM押出機により２３０℃で溶融混合し、ペレットにする。
【０５５２】
安定剤混合物を含有するペレット化したポリエチレンを４００°Ｆで圧縮成形して、Mylar裏当てを有する１０ミル（０．０１インチ）厚のフィルムにする。「初期酸化誘導時間」（ＯＩＴ）をこれらの試験フィルム上で測定する。
【０５５３】
次に、サンプルフィルムを、電気通信ケーブルに使用される典型的な炭化水素ケーブル充填グリースである、Witcoより入手するWitcogel（登録商標）に浸す。Witco充填化合物は、Irganox（登録商標）1035、チオジエチレンビス〔３−（３，５−ジ−tert−ブチル−４−ヒドロキシフェニル）プロピオナート〕を０．６％含有する。充填化合物に浸されるサンプルフィルムを空気炉により７０℃で１４日間曝露する。次に、サンプルからケーブル充填グリースをきれいに拭き取る。「老化酸化誘導時間」をこのサンプルで測定する。
【０５５４】
ＯＩＴ試験は、ＡＳＴＭ標準試験方法Ｄ３８９のように示差走査熱量計を使用して達成される。試験条件は下記である：クリンプのないアルミニウムパン、スクリーンなし、窒素下で２００℃まで加熱、続いて酸素流１００ミリリッター／分に変更。酸化誘導時間（ＯＩＴ）は、酸素流の開始と試験片の発熱分解との間の時間間隔である。ＯＩＴは分単位で報告され、この試験の条件下では、ＯＩＴが長いほど、安定剤混合物が酸化分解の開始を遅くすることにより有効である。グリース充填ケーブル用途における安定剤混合物の相対的性能は、初期ＯＩＴ値、老化ＯＩＴ値及び初期ＯＩＴ値と老化ＯＩＴ値の差を比較することにより予測され得る。
【０５５５】
【表１１】
2010270336.tif 000133
【０５５６】
実施例２０：ガンマ照射を受けたポリプロピレンの、物理的性質及び色調節の保持
初期メルトフローレート約２dg/minのガス相ポリプロピレンランダムコポリマーであるUnion Carbide Corporation製のUnipol（登録商標）を、ジアルキルペルオキシドの添加により、射出成形の適切なメルトフローレートである約２５dg/minの目標のメルトフローレートを有するように変更されたレオロジーに制御する。清澄剤を約２２００ppmで加えて、成形品の透明度を向上させる。
【０５５７】
処方物は、式（Ａ）若しくは（Ｂ）のヒンダードヒドロカルビルオキシアミンと、有機リン化合物との２成分安定剤系、式（Ａ）若しくは（Ｂ）のヒンダードヒドロカルビルオキシアミンと、ヒドロキシルアミン安定剤、ベンゾフラノン安定剤及びアミンオキシド安定剤の群から選択される１個以上の化合物との２成分系、又は式（Ａ）若しくは（Ｂ）のヒンダードヒドロカルビルオキシアミンと、ヒドロキシルアミン安定剤、ベンゾフラノン安定剤及びアミンオキシド安定剤の群から選択される１個以上の化合物と、有機リン化合物との３成分系のいずれかを含有する。
【０５５８】
処方物全体に基づき、式（Ａ）及び（Ｂ）のヒンダードヒドロカルビルオキシアミンは、典型的には約０．１重量％から約１重量％で存在し、ヒドロキシルアミン、ベンゾフラン及び／又はアミンオキシドは、典型的には約０．０１重量％から約０．５重量％で存在し、そして有機リン化合物は、典型的には約０．０５重量％から約０．５重量％で存在する。
【０５５９】
処方物は、適切な添加剤をポリマーとTurbula（登録商標）ブレンダーで２０分間乾燥混合し、続いてMaddock混合セクションを具備したポリオレフィンスクリューを使用する一軸スクリュー押出機により５００°Ｆ（２６０℃）で溶融混合することにより製造する。処方物は、また、それぞれ、ステアリン酸カルシウム７５０ppm、ジアルキルペルオキシド、２，５−ビス（tert−ブチルペルオキシル）−２，５−ジメチルヘキサン（９０％技術等級）２５０ppm及びClarifier-1 (Millad（登録商標）3988)２２００ppmを含有する。それぞれ、２kgのバッチを１kgのロットに分け、１kgをマルチパスで押し出し、他を射出成形して、ＩＶ型引張り試験棒にする。ＩＶ型引張り試験棒と１セットの１２５ミルプラークを３つのセットに分け、60Ｃｏ放射線源から０、３０及び６０キログレイ（または０、３及び６メガラド）の曝露でガンマ照射で処理する。引張り試験棒は、引っ張り強さ及び伸び率（たわみ、破損）の保持を照射量の関数として評価する。プラークは、透明度の変化又は変色を照射量の関数として評価する。次に、照射を受けた引張り試験棒、その他に１２５ミルプラークをオーブンにより６０℃で老化させる。色及び曇りの発生を１２５ミルプラークで毎週、４週目まで測定する。
【０５６０】
使用される典型的な有機リン安定剤は、Irgafos（登録商標）168、トリス（２，４−ジ−tert−ブチルフェニル）ホスファイト、Ultranox（登録商標）626、ビス（２，４−ジ−tert−ブチルフェニル）ペンタエリトリトールジホフォファイト、Irgafos（登録商標）P-EPQ、テトラキス（２，４−ジ−tert−ブチルフェニル）４，４′−ビフェニレン−ジホスホナイト又はUltranox（登録商標）641、２，４，６−トリ−ｔ−ブチルフェニル−（２−エチル−２−プロピルプロピリデン）ホスファイトである。アミンオキシドは、Genox（商標）EP、ジ（Ｃ16〜Ｃ18）アルキルメチルアミンオキシド、ＣＡＳ＃２０４９３３−９３−７であってもよい。ヒドロキシルアミン安定剤は、例えば、Irgastab（登録商標）FS-042、Ｎ，Ｎ−ジ（水素化牛脂）アミンの直接酸化により生成されるＮ，Ｎ−ジ（アルキル）ヒドロキシルアミンである。ベンゾフラノン安定剤は、Irganox（登録商標）HP-136、３−（３，４−ジメチルフェニル）−５，７−ジ−tert−ブチル−ベンゾフラン−２−オンであってもよい。Irgafos（登録商標）、Irgastab（登録商標）及び Irganox（登録商標）は、Ciba Specialty Chemicals Corpの商標である。Genox（商標）及び Ultranox（登録商標）は、GE Chemicalsの商標である。
【０５６１】
本発明の成分（Ａ２）及び（ｉ）、（ｘｉｉ）又は（ｘｖｉ）（１：１）を含有する処方物は、優れた物理的性質及び色保持を示す。
【０５６２】
実施例２１：ガンマ照射を受けたＨＤＰＥの、物理的性質及び色調節の保持
公称メルトフローレート約１７dg/min（２．１６kg＠１９０°Ｃ）を有する液相Ziegler/Natta高密度ポリエチレンコポリマー（ｄ＝０．９４５g/cm3）のサンプルは、添加剤を添加濃度５％で、Turbula（登録商標）ブレンダー中のペレット化した「無添加剤」樹脂ベースに２０分間加え、続いて、Maddock混合セクションを具備したポリオレフィンスクリューを使用する一軸スクリュー押出機により４５０°Ｆ（２３２℃）で溶融混合することにより調製する。処方物は、実施例１６で記載された濃度（レベル）で同一の添加剤を含有する。各処方物は、酸捕捉剤として、ステアリン酸カルシウム５００ppmを含有する。それぞれ２kgのバッチを１kgのロットに分け、１kgをマルチパスで押し出し、他を射出成形して、ＩＶ型引張り試験棒とするか、又は圧縮成型して、１２５ミルプラークとした。
【０５６３】
ＩＶ型引張り試験棒、１２５ミルプラーク及び最初に通過した押出ペレットを３つのセットに分け、60Ｃｏ放射線源から０、３０及び６０キログレイ（または０、３及び６メガラド）の曝露でガンマ照射により処理する。全て照射量の関数として、引張り試験棒は、引っ張り強さ及び伸び率（たわみ、破損）の保持を評価し、プラークは、変色を評価し、そして、ペレットは、メルトフローレートの保持を試験する。照射を受けた引張り試験棒、その他に１２５ミルプラークをオーブンにより６０℃で老化させる。発色、引っ張り強さ及び伸び率を、オーブンにより６０℃で老化させている間に測定する。
【０５６４】
実施例２０で記載される本発明のＵＶＡの組合せ及び追加的にヒンダードアミン（１０９、１０７又は１０８）１％を含有する処方物は、優れた物理的性質及び色の保持を示す。
【０５６５】
実施例２２：ガンマ照射を受けた、繊維用ポリプロピレンホモポリマーの、物理的性質及び色調節の保持
２．１６kg／２３０℃で公称メルトフローレート約１５dg/分を有するポリプロピレンホモポリマー（Ｔｉ／Ａｌ触媒、バルク相加工）を、５２５°Ｆ、延伸比３．５：１および１フィラメント当たり１５デニールで押し出して繊維にする。繊維を編んで靴下にする。また、サンプルを圧縮成型してプラークにする。個別の処方物は、それぞれ、ステアリン酸カルシウム／ジヒドロタルサイトの１：１ブレンドを酸捕捉剤として総濃度５００ppmで含有する。そうでなければ、処方物は、ＨＡＬＳ番号１０７又は７６を追加的に使用し、実施例２０と同様にして製造される。
【０５６６】
繊維、靴下及びプラークを、60Ｃｏ放射線源から０、３０及び６０キログレイ（または、０、３及び６メガラド）の曝露でガンマ照射により処理する。
【０５６７】
本発明の安定剤の組合せを含有する処方物は、優れた色及び／又は物理的性質の保持を示す。
【０５６８】
実施例２３：ガンマ照射を受けた、フィルム用直鎖状低密度ポリエチレンの、物理的性質及び色調節の保持
Unipol（登録商標）（Union Carbide Corporation、ガス相Ｅ／Ｈ  ＬＬＤＰＥコポリマー;Ｔｉ／Ａｌ触媒；メルトインデックス２．１６kg／１９０°で約１dg/分）を、４５０°Ｆで押し出してインフレート(blown)フィルムにして、１．５ミリのフィルムを製造する。個別の処方物は、それぞれ、ステアリン酸亜鉛を酸捕捉剤として総濃度５００ppmで含有する。そうでなければ、処方物を実施例２０と同様にして製造する。フィルムを、60Ｃｏ放射線源から０、３０及び６０キログレイ（または、０、３及び６メガラド）の曝露でガンマ照射により処理する。
【０５６９】
本発明の処方物を含有するフィルムは、優れた物理的性質及び色の保持を示す。
【０５７０】
実施例２４：不織ポリプロピレン繊維農業用フィルム
スパンボンド（spunbonded）織物を形成することは当該技術で周知の従来の方法である。繊維等級ポリプロピレンを試験添加物１０％装填と乾燥混合し、次に、２２０℃で溶融混合して、マスターバッチペレットにする。マスターバッチペレットを、添加剤１．０％を得る速度でポリプロピレン樹脂（ＭＦＲ＝３５〜５０）と乾燥混合する。スパンボンド繊維は、溶融ポリプロピレン樹脂（ダイ温度＝２３０℃）を、複数の紡糸口金微輪状毛細管からフィラメントとして押し出すことにより製造される。冷却空気をクエンチチェンバーに送り（２，４００rpm）、そこでフィラメントを冷却する。次に、冷却空気をノズルから吸引し、フィラメントを引き出す力を作り出す空気の流れを促進する。次に、引き出されたフィラメントをディフューザーに通し、コンベアベルト（３３m/分）に堆積させて、不織布を形成する。
【０５７１】
メルトブローン（meltblown）織物を形成することは当該技術で周知の従来の方法である。ポリプロピレンを試験添加物の（Ａ２）及び（Ｂ）組合せ１０％装填と乾燥混合し、次に、２２０℃で溶融混合して、マスターバッチペレットにする。マスターバッチペレットを、添加剤１．０％を得る速度でポリプロピレン樹脂（ＭＦＲ１２００）と乾燥混合する。メルトブローン繊維は、溶融ポリプロピレン樹脂を、複数の紡糸口金微輪状毛細管からフィラメントとして押し出すことにより製造する。高速の加熱空気流が溶融ポリプロピレンのフィラメントを細くし、直径を減少させる。その後、メルトブローン繊維が高速の加熱空気流で運ばれ、収集表面に堆積してランダムに分散されるメルトブローン繊維のウエブが形成される。完全性及び強度を保持するため、ウエブの熱結合が別個の下流操作として生じる。
【０５７２】
本発明の式Ａ２及び（ｉ）又は（ｉｖ）若しくは（ｘｉｉ）の化合物を含有する不織布は、直接のカバー、小規模トンネル用カバー及びシェードクロスのような農業用途において良好なＵＶ安定性を示し、また、殺虫剤及び除草剤のような農薬への曝露後に良好な安定性を示す。
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
（Ａ）式Ｉ：
【化１１０】
2010270336.tif 000154
（式中、Ｒは、（ＣＨ2−ＣＨ2−Ｏ−）n−Ｒ2；−ＣＨ2−ＣＨ（ＯＨ）−ＣＨ2−Ｏ−Ｒ2；又は−ＣＨ（Ｒ3）−ＣＯ−Ｏ−Ｒ4であり；ｎは０又は１であり；Ｒ2は、Ｃ1〜Ｃ13アルキル又はＣ2〜Ｃ20アルケニル又はＣ6〜Ｃ12アリール又はＣＯ−Ｃ1〜Ｃ18アルキルであり；Ｒ3は、Ｈ又はＣ1〜Ｃ8アルキルであり；Ｒ4は、Ｃ1〜Ｃ12アルキル又はＣ2〜Ｃ12アルケニル又はＣ5〜Ｃ6シクロアルキルである）で示される化合物；及び
（Ｂ）式（ＩＩａ）のベンゾトリアゾール類、式（ＩＩｂ）の２−ヒドロキシベンゾフェノン類、式（ＩＩｃ）のオキサルアニリド類、式（ＩＩｄ）の２−ヒドロキシフェニルトリアジン類及び式（ＩＩｅ）のシンナマート類：
【化１１１】
2010270336.tif 000155
（式中、Ｔ1は、水素、Ｃ1〜Ｃ18アルキル、又はフェニルで置換されているＣ1〜Ｃ18アルキルであるか、或いは
Ｔ1は下記式：
【化１１２】
2010270336.tif 000156
の基であり；
Ｌ1は、二価基、例えば−（ＣＨ2）n−であり、ここでｎは１〜８の範囲であり；
Ｔ2は、水素、Ｃ1〜Ｃ18アルキル、又はＣＯＯＴ5、Ｃ1〜Ｃ18アルコキシ、ヒドロキシ、フェニル若しくはＣ2〜Ｃ18アシルオキシで置換されているＣ1〜Ｃ18アルキルであり；
Ｔ3は、水素、ハロゲン、Ｃ1〜Ｃ18アルキル、Ｃ1〜Ｃ18アルコキシ、Ｃ2〜Ｃ18アシルオキシ、フェニル、又は炭素原子１〜１２個のペルフルオロアルキルであり；
Ｔ5は、Ｃ1〜Ｃ18アルキルであるか、或いは１個以上のＯで中断されている、及び／又はＯＨ若しくは下記の基：
【化１１３】
2010270336.tif 000157
で置換されているＣ4〜Ｃ50アルキルである）；
【化１１４】
2010270336.tif 000158
（式中、
Ｇ1、Ｇ2及びＧ3は、独立して、水素、ヒドロキシ又はＣ1〜Ｃ18アルコキシである）；
【化１１５】
2010270336.tif 000159
（式中、
Ｇ4、Ｇ5、Ｇ6及びＧ7は、独立して、水素、Ｃ1〜Ｃ12アルキル又はＣ1〜Ｃ12アルコキシである）；
【化１１６】
2010270336.tif 000160
（式中、
Ｇ8は、Ｃ1〜Ｃ18アルキルであるか、或いはＣＯＯ若しくはＯＣＯ若しくはＯで中断されているか、又はＯで中断され、そしてＯＨで置換されているＣ4〜Ｃ18アルキルであり；
Ｇ9、Ｇ10、Ｇ11及びＧ12は、独立して、水素、メチル、ヒドロキシ又はＯＧ8である）；
【化１１７】
2010270336.tif 000161
（式中、
ｍは、１〜４の整数であり；
Ｇ15は、、水素又はフェニルであり；
ｎが１の場合、Ｇ16はＣＯＯ−Ｇ19であり；
ｎが２の場合、Ｇ16はＣ2〜Ｃ12アルカン−ジオキシカルボニルであり；
ｎが３の場合、Ｇ16はＣ3〜Ｃ12アルカン−トリオキシカルボニルであり；
ｎが４の場合、Ｇ16はＣ4〜Ｃ12アルカン−テトラオキシカルボニルであり；
Ｇ17は、水素、ＣＮ又はＣＯＯ−Ｇ19であり；
Ｇ18は、水素又はメトキシであり；
Ｇ19はＣ1〜Ｃ18アルキルである）
から選択される化合物
（但し、成分（Ｂ）が、Ｇ9、Ｇ10、Ｇ11又はＧ12がメチルである式（ＩＩｄ）の２−ヒドロキシフェニルトリアジンを含む場合、式（Ｉ）のＲは、（ＣＨ2−ＣＨ2−Ｏ−）n−Ｒ2である）
を含む組成物。
【請求項２】
成分（Ｂ）が、化合物（ｉ）〜（ｘｌｉｉ）：
ｉ．２−（３′，５′−ジ−tert−ブチル−２′−ヒドロキシフェニル）−５−クロロベンゾトリアゾール、
ｉｉ．２−（３′，５′−ジ−tert−アミル−２′−ヒドロキシフェニル）ベンゾトリアゾール、
ｉｉｉ．２−（３′，５′−ビス（α，α−ジメチルベンジル）−２′−ヒドロキシフェニル）ベンゾトリアゾール、
ｉｖ．２−（３′−tert−ブチル−２′−ヒドロキシ−５′−（２−オクチルオキシカルボニルエチル）フェニル）ベンゾトリアゾール、
ｖ．２，２′−メチレン−ビス〔４−（１，１，３，３−テトラメチルブチル）−６−ベンゾトリアゾール−２−イルフェノール〕、
ｖｉ．２−〔３′−tert−ブチル−５′−（２−メトキシカルボニルエチル）−２′−ヒドロキシフェニル〕−２Ｈ−ベンゾトリアゾールとポリエチレングリコール３００のエステル交換生成物、
ｖｉｉ．２−〔２′−ヒドロキシ−３′−（α，α−ジメチルベンジル）−５′−（１，１，３，３−テトラメチルブチル）フェニル〕ベンゾトリアゾール、
ｖｉｉｉ．５−トリフルオロメチル−２−（２−ヒドロキシ−３−α−クミル−５−tert−オクチルフェニル）−２Ｈ−ベンゾトリアゾール、
ｉｘ．２−（２′−ヒドロキシ−５′−（２−ヒドロキシエチル）フェニル）ベンゾトリアゾール、
ｘ．２−（２′−ヒドロキシ−５′−（２−メタクリロイルオキシエチル）フェニル）ベンゾトリアゾール、
ｘｉ．２，４−ビス（２，４−ジメチルフェニル）−６−（２−ヒドロキシ−４−アルキルオキシフェニル）−１，３，５−トリアジン（ここで、アルキルはＣ8−アルキル基の混合物である）、
ｘｉｉ．２，４−ビス（２，４−ジメチルフェニル）−６−（２−ヒドロキシ−４−オクチルオキシフェニル）−１，３，５−トリアジン、
ｘｉｉｉ．２，４−ジフェニル−６−（２−ヒドロキシ−４−〔α−エチルヘキサノイルオキシエチル〕フェニル）−１，３，５−トリアジン、
ｘｉｖ．２，４−ビス（２−ヒドロキシ−４−ブチルオキシフェニル）−６−（２，４−ビス−ブチルオキシフェニル）−１，３，５−トリアジン、
ｘｖ．２，４，６−トリス（２−ヒドロキシ−４−〔１−エトキシカルボニルエトキシ〕フェニル）−１，３，５−トリアジン、
ｘｖｉ．トリス（２，４−ジヒドロキシフェニル）−１，３，５−トリアジンとα−クロロプロピオン酸エステル（Ｃ7〜Ｃ9アルコールの異性体混合物から製造）の混合物との反応生成物、
ｘｖｉｉ．２−〔４−（ドデシルオキシ／トリデシルオキシ−２−ヒドロキシプロポキシ）−２−ヒドロキシフェニル〕−４，６−ビス（２，４−ジメチルフェニル）１，３，５−トリアジン、
ｘｖｉｉｉ．２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン、
ｘｉｘ．２−（２−ヒドロキシ−４−ヘキシルオキシフェニル）−４，６−ジフェニル−１，３，５−トリアジン、
ｘｘ．２−（３′−tert．ブチル−５′−メチル−２′−ヒドロキシフェニル）−５−クロロ−ベンゾトリアゾール、
ｘｘｉ．２−（３′−sec．ブチル−５′−tert．ブチル−２′−ヒドロキシフェニル）−ベンゾトリアゾール、
ｘｘｉｉ．２−（３′，５′−ジ−tert−ブチル−２′−ヒドロキシフェニル）−ベンゾトリアゾール、
ｘｘｉｉｉ．２−（５′−tert．オクチル−２′−ヒドロキシフェニル）−ベンゾトリアゾール、
ｘｘｉｖ．２−（３′−ドデシル−５′−メチル−２′−ヒドロキシフェニル）−ベンゾトリアゾール、
ｘｘｖ．２−（３′−tert．ブチル−５′−（２−オクチルオキシカルボニルエチル）−２′−ヒドロキシフェニル）−５−クロロ−ベンゾトリアゾール、
ｘｘｖｉ．２−（５′−メチル−２′−ヒドロキシフェニル）−ベンゾトリアゾール、
ｘｘｖｉｉ．２−（５′−tert．ブチル−２′−ヒドロキシフェニル）−ベンゾトリアゾール、
ｘｘｘ．下記式：
【化１２０】
2010270336.tif 000162
の化合物、
ｘｘｘｉ．下記式：
【化１２１】
2010270336.tif 000163
の化合物、
ｘｘｘｉｉ．２−エチルヘキシル−ｐ−メトキシシンナマート、
ｘｘｘｉｉｉ．２，４−ジヒドロキシベンゾフェノン、
ｘｘｘｉｖ．２−ヒドロキシ−４−メトキシベンゾフェノン、
ｘｘｘｖ．２−ヒドロキシ−４−ドデシルオキシベンゾフェノン、
ｘｘｘｖｉ．２−ヒドロキシ−４−オクチルオキシベンゾフェノン、
ｘｘｘｖｉｉ．２，２′−ジヒドロキシ−４−メトキシベンゾフェノン、
ｘｘｘｖｉｉｉ．下記式：
【化１２２】
2010270336.tif 000164
の化合物、
ｘｘｘｉｘ．下記式：
【化１２３】
2010270336.tif 000165
の化合物、
ｘｌ．下記式：
【化１２４】
2010270336.tif 000166
の化合物、
ｘｌｉ．下記式：
【化１２６】
2010270336.tif 000167
の化合物、
ｘｌｉｉ．下記式：
【化１２７】
2010270336.tif 000168
の化合物
（但し、成分（Ｂ）が化合物ｘｉ、ｘｉｉ、ｘｖｉｉ又はｘｖｉｉｉを含む場合、式（Ｉ）のＲは、（ＣＨ2−ＣＨ2−Ｏ−）n−Ｒ2である）
から選択される、請求項１記載の組成物。
【請求項３】
成分（Ａ）が、化合物類：
（Ａ１）２−｛２−ヒドロキシ−４−〔１−オクチルオキシカルボニルエトキシ〕フェニル｝−４，６−ビス（４−フェニルフェニル）−１，３，５−トリアジン、及び／又は
（Ａ２）２−（２−ヒドロキシ−４−（２−エチルヘキシル）オキシ）フェニル−４，６−ビス（４−フェニル）フェニル−１，３，５−トリアジン
から選択される、請求項２記載の組成物。
【請求項４】
成分（Ａ）が化合物（Ａ２）であり、そして成分（Ｂ）が、化合物類  ｉ−ｖｉｉｉ、ｘｉｉ、ｘｉｉｉ、ｘｉｘ−ｘｘｉｉｉ、ｘｘｖ−ｘｘｖｉｉ、ｘｘｘ−ｘｘｘｖｉ、ｘｌ−ｘｌｉｉから選択される、請求項３記載の組成物。
【請求項５】
成分（Ａ）が化合物（Ａ２）であり、そして成分（Ｂ）が、化合物類  ｖ、ｘｉｉ、ｘｉｉｉ、ｘｉｘ及びｘｌｉｉから選択される、請求項４記載の組成物。
【請求項６】
可塑剤、潤滑剤、乳化剤、顔料、レオロジー添加剤、触媒、流量調整剤、光増白剤、更なる光安定剤、酸化防止剤、清澄剤、防炎加工剤、帯電防止剤、ベンゾオキサジノンＵＶ吸収剤、発泡剤及びチオ相乗剤から選択される更なる添加剤を含む、請求項１記載の組成物。
【請求項７】
立体障害アミン安定剤から選択される更なる添加剤を含む、請求項６記載の組成物。
【請求項８】
成分（Ａ）及び（Ｂ）を、（Ａ）１部：（Ｂ）２０部から（Ａ）１０部：（Ｂ）１部の範囲の重量比で含む、請求項１記載の組成物。
【請求項９】
（ａ）有機材料及び
（ｂ）光、酸素及び／若しくは熱の作用に対する安定剤又は保護剤、或いは紫外線フィルター剤として、請求項１記載の化合物（Ａ）及び化合物（Ｂ）
を含む組成物。
【請求項１０】
有機材料が、熱可塑性ポリマー、被覆組成物の架橋性結合剤、架橋被覆物、染料若しくはプリントインク、又はカラー写真用材料である、請求項９記載の組成物。
【請求項１１】
成分（ａ）の有機材料が熱可塑性ポリマーから選択され、そして、成分（ｂ）が、化合物（Ａ２）と、化合物類  ｉ−ｘ、ｘｉｉ、ｘｉｉｉ、ｘｉｘ−ｘｘｉｉｉ、ｘｘｖ−ｘｘｖｉｉ、ｘｘｘ−ｘｘｘｖｉ及びｘｌ−ｘｌｉｉから選択される化合物（Ｂ）の組み合わせである、請求項９記載の組成物。
【請求項１２】
成分（ｂ）及び場合により更なる安定剤が、成分（ａ）に対して０．０１〜１０重量％の量で存在する、請求項９記載の組成物。
【請求項１３】
成形品、回転成形品、射出成形品、吹込成形品、フィルム、テープ、単繊維物、繊維、不織布、断面材、接着剤又はパテ、表面被覆である、請求項９記載の組成物。
【請求項１４】
光、酸素及び／又は熱による損傷に対して、有機材料を安定化する方法であって、前記材料に請求項１記載の組成物を加えるか、又は塗布することを含む方法。
【外国語明細書】
1. Title of Invention
2010270336.tif 000169
2. Detailed Description of Invention
2010270336.tif 000170
2010270336.tif 000171
2010270336.tif 000172
2010270336.tif 000173
2010270336.tif 000174
2010270336.tif 000175
2010270336.tif 000176
2010270336.tif 000177
2010270336.tif 000178
2010270336.tif 000179
2010270336.tif 000180
2010270336.tif 000181
2010270336.tif 000182
2010270336.tif 000183
2010270336.tif 000184
2010270336.tif 000185
2010270336.tif 000186
2010270336.tif 000187
2010270336.tif 000188
2010270336.tif 000189
2010270336.tif 000190
2010270336.tif 000191
2010270336.tif 000192
2010270336.tif 000193
2010270336.tif 000194
2010270336.tif 000195
2010270336.tif 000196
2010270336.tif 000197
2010270336.tif 000198
2010270336.tif 000199
2010270336.tif 000200
2010270336.tif 000201
2010270336.tif 000202
2010270336.tif 000203
2010270336.tif 000204
2010270336.tif 000205
2010270336.tif 000206
2010270336.tif 000207
2010270336.tif 000208
2010270336.tif 000209
2010270336.tif 000210
2010270336.tif 000211
2010270336.tif 000212
2010270336.tif 000213
2010270336.tif 000214
2010270336.tif 000215
2010270336.tif 000216
2010270336.tif 000217
2010270336.tif 000218
2010270336.tif 000219
2010270336.tif 000220
2010270336.tif 000221
2010270336.tif 000222
2010270336.tif 000223
2010270336.tif 000224
2010270336.tif 000225
2010270336.tif 000226
2010270336.tif 000227
2010270336.tif 000228
2010270336.tif 000229
2010270336.tif 000230
2010270336.tif 000231
2010270336.tif 000232
2010270336.tif 000233
2010270336.tif 000234
2010270336.tif 000235
2010270336.tif 000236
2010270336.tif 000237
2010270336.tif 000238
2010270336.tif 000239
2010270336.tif 000240
2010270336.tif 000241
2010270336.tif 000242
2010270336.tif 000243
2010270336.tif 000244
2010270336.tif 000245
2010270336.tif 000246
2010270336.tif 000247
2010270336.tif 000248
2010270336.tif 000249
2010270336.tif 000250
2010270336.tif 000251
2010270336.tif 000252
2010270336.tif 000253
2010270336.tif 000254
2010270336.tif 000255
2010270336.tif 000256
2010270336.tif 000257
2010270336.tif 000258
2010270336.tif 000259
2010270336.tif 000260
2010270336.tif 000261
2010270336.tif 000262
2010270336.tif 000263
2010270336.tif 000264
2010270336.tif 000265
2010270336.tif 000266
2010270336.tif 000267
2010270336.tif 000268
2010270336.tif 000269
2010270336.tif 000270
2010270336.tif 000271
2010270336.tif 000272
2010270336.tif 000273
2010270336.tif 000274
2010270336.tif 000275
2010270336.tif 000276
2010270336.tif 000277
2010270336.tif 000278
2010270336.tif 000279
2010270336.tif 000280
2010270336.tif 000281
2010270336.tif 000282
2010270336.tif 000283
1.Claims
2010270336.tif 000284
2010270336.tif 000285
2010270336.tif 000286
2010270336.tif 000287
2010270336.tif 000288
2010270336.tif 000289
2010270336.tif 000290
2010270336.tif 000291
2010270336.tif 000292
1. Abstract
2010270336.tif 000293
2. Representative Drawing
None